(57)【要約】【課題】本発明が解決しようとする課題は、垂直配向性、焼き付きと相溶性に優れた液晶組成物を提供すること、及びこれを用いた液晶表示素子を提供することにある。【解決手段】本発明は、第１メソゲン骨格と、前記第１メソゲン骨格に連結された一般式（ＰＧ１）で表される少なくとも一つの重合性基と、前記メソゲン骨格または前記重合性基に連結された少なくとも一つの極性基とを有する第１モノマーを１種または２種以上含有し、第２メソゲン骨格と、前記第２メソゲン骨格に連結された一般式（ＰＧ２）で表される重合性基とを有し、前記第１のモノマーとは異なる化学構造を備えた第２モノマーを１種または２種以上０．４質量％超含有する液晶組成物であり、垂直配向性と焼き付き特性（プレチルト角の経時的変化）と相溶性とに優れた液晶組成物を提供すること、及びこれを用いた液晶表示素子を提供することにある。【選択図】  なし【特許請求の範囲】
【請求項１】
第１メソゲン骨格と、前記第１メソゲン骨格に連結された一般式（ＰＧ１）で表される少なくとも一つの重合性基と、前記メソゲン骨格または前記重合性基に連結された少なくとも一つの極性基とを有する第１モノマーを１種または２種以上含有し、
第２メソゲン骨格と、前記第２メソゲン骨格に連結された一般式（ＰＧ２）で表される重合性基とを有し、前記第１のモノマーとは異なる化学構造を備えた第２モノマーを１種または２種以上０．４質量％超含有する液晶組成物。
【化１】
2019085578.tif 000206
（上記式中、前記Ｐ１１およびＰ２１はそれぞれ独立して、以下の式（Ｒ−Ｉ）〜式（Ｒ−ＩＸ）で表される基であり、
【化２】
2019085578.tif 000207
（前記式（Ｒ−Ｉ）〜（Ｒ−ＩＸ）中、Ｒ２１、Ｒ３１、Ｒ４１、Ｒ５１およびＲ６１はお互いに独立して、水素原子、炭素原子数１〜５個のアルキル基または炭素原子数１〜５個のハロゲン化アルキル基であり、Ｗ１は単結合、−Ｏ−またはメチレン基であり、Ｔ１は単結合または−ＣＯＯ−であり、ｐ１、ｔ１およびｑ１はそれぞれ独立して、０、１または２であり、前記重合性基Ｐ１１の１つ以上の水素原子は前記極性基に置換されてもよく、または前記極性基は前記一般式（ＰＧ１）で表される重合性基を置換基として有してもよい。）
Ｓ１１およびＳ２１はそれぞれ独立して、単結合又は炭素原子数１〜１５のアルキレン基を表し、該アルキレン基中の１個の−ＣＨ２−又は隣接していない２個以上の−ＣＨ２−は、酸素原子が直接隣接しないように、前記極性基、−Ｏ−、−ＯＣＯ−又は−ＣＯＯ−で置換されても良く、上記化学式中の＊は結合手を表す。）
【請求項２】
前記極性基は、Ｎ、Ｏ、Ｓ、ＰおよびＳｉからなる群から選択されたヘテロ原子を有する極性要素の原子団である請求項１に記載の液晶組成物。
【請求項３】
以下の一般式（Ｋ）で表される極性基を有する前記第１モノマーと、
前記一般式（Ｋ）で表される極性基を含まない第２モノマーと、を含有する請求項１または２に記載の液晶組成物。
【化３】
2019085578.tif 000208
（上記一般式（Ｋ）中、Ｓｉｋは、単結合又は炭素原子数１〜１５のアルキレン基を表し、該アルキレン基中の１個の−ＣＨ２−又は隣接していない２個以上の−ＣＨ２−は、酸素原子が直接隣接しないように、−Ｏ−、−ＯＣＯ−又は−ＣＯＯ−で置換されても良く、
前記Ｋｉｋは、以下の式（Ｋ−１）〜式（Ｋ−２８）で表される。
【化４】
2019085578.tif 000209
（上記式（Ｋ−１）〜（Ｋ−２３）中、ＲＫ１およびＲＫ２はそれぞれ独立して、水素原子または炭素原子数１〜５の直鎖または分岐のアルキル基またはアルキルオキシ基を表し、ＲＫ３は、水素原子又は１〜２０の直鎖または分岐のアルキル基を表し、このアルキル基中の１個又は隣接しない２個以上の−ＣＨ２−は−Ｏ−、−ＣＯＯ−又は−ＯＣＯ−で置換されてもよく、ＲＫ４およびＲＫ５はそれぞれ独立して、水素原子または炭素原子数１〜８のアルキル基を表し、
ＷＫ１は、メチン基、≡Ｃ−ＣＨ３、≡Ｃ−Ｃ２Ｈ５、≡Ｃ−Ｃ３Ｈ７、≡Ｃ−Ｃ４Ｈ９、≡Ｃ−Ｃ５Ｈ１１、≡Ｃ−Ｃ６Ｈ１３または窒素原子を表し、
ＸＫ１及びＸＫ２はそれぞれ独立して、−ＣＨ２−、酸素原子、−Ｃ（＝Ｏ）−又は硫黄原子を表し、
ＹＫ１、ＹＫ２及びＹＫ３はそれぞれ独立して、メチン基又は窒素原子を表し、
ＺＫ１は酸素原子または硫黄原子を表し、ＺＫ２は炭素原子、硫黄原子またはケイ素原子を表し、ＺＫ３は酸素原子を表し、ＺＫ４は単結合または二重結合を表す。）上記Ｓｉｋまたは上記Ｋｉｋの１以上の水素原子が一般式（ＰＧ１）で表される重合性基に置換されてもよい。上記化学式中の＊は結合手を表す。））
【化５】
2019085578.tif 000210
（式中、Ｙｉ１は、炭素原子数３〜２０の直鎖又は分岐のアルキル基、ハロゲン化アルキル基又はシアノ化アルキル基を表し、これらのアルキル基中の少なくとも２個以上の第二級炭素原子は−（Ｃ＝Ｘｉ１）−及び／又は−（ＣＨ−ＣＮ）−で置換されており、また、該アルキル基中の第二級炭素原子は酸素原子が直接隣接しないように−ＣＨ＝ＣＨ−、−Ｃ≡Ｃ−、−Ｏ−、−ＮＨ−、−ＣＯＯ−又は−ＯＣＯ−で置換されてもよく、Ｘｉ１は、酸素原子、硫黄原子、ＮＨ又はＮＲｉｌを表し、
Ｓｉ１及びＳｉ３はそれぞれ独立して炭素原子数１〜６のアルキレン基又は単結合を表し、該アルキレン基中の−ＣＨ２−は酸素原子が直接隣接しないように−ＣＨ＝ＣＨ−、−Ｃ≡Ｃ−、−Ｃ（＝ＣＨ２）−、−Ｃ（＝ＣＨＲｉ３）−、−Ｃ（＝ＣＲｉ３２）−、−Ｏ−、−ＮＨ−、−Ｃ＝Ｏ−、−ＣＯＯ−又は−ＯＣＯ−で置換されてもよく、
Ｓｉ２は炭素原子、窒素原子又はケイ素原子を表し、
Ｒｉ２は水素原子、炭素原子数１〜２０の直鎖又は分岐のアルキル基を表し、これらの基中の第二級炭素原子は酸素原子が直接隣接しないように−Ｏ−、−ＣＨ＝ＣＨ−又は−Ｃ≡Ｃ−で置換されてもよく、
Ｐｉ１は重合性基を表し、
Ｓｐｉ１はスペーサー基又は単結合を表し、
ｎｉ１は１〜３の整数を表し、ｎｉ２及びｎｉ３はそれぞれ独立して０〜２の整数を表すが、Ｓｉ２が炭素原子又はケイ素原子を表す場合、ｎｉ１＋ｎｉ２＋ｎｉ３は３であり、Ｓｉ２が窒素原子を表す場合、ｎｉ１＋ｎｉ２＋ｎｉ３は２である。Ｒｉ３は一般式（ｉ）中のＲｉ３と同じ意味を表し、一般式（Ｋ−１）中にＲｉ２、Ｘｉ１、Ｙｉ１、Ｓｉ１、Ｓｉ３、Ｐｉ１及びＳｐｉ１が複数存在する場合、それらは同一であっても異なっていても良い。）
【化６】
2019085578.tif 000211
（式中、Ｓｉ１、Ｐｉ１及びＳｐｉ１は一般式（Ｋ−１）中のＳｉ１、Ｐｉ１及びＳｐｉ１とそれぞれ同じ意味を表し、ＲＫ２１は炭素原子数１〜１０の直鎖又は分岐のアルキル基、ハロゲン化アルキル基又はシアノ化アルキル基を表し、これらのアルキル基中の少なくとも２個以上の第二級炭素原子は酸素原子が直接隣接しないように−ＣＨ＝ＣＨ−、−Ｃ≡Ｃ−、−Ｏ−、又は−ＮＨ−で置換されてもよく、ｎｉ４、ｎｉＫ２１はそれぞれ独立して０又は１を表す。）
【請求項４】
前記第１モノマーと前記第２モノマーとの含有質量比率（第１モノマー／第２モノマー）は、０．５〜１０である、請求項１〜３のいずれか１項に記載の液晶組成物。
【請求項５】
前記前記第１メソゲン骨格が一般式（Ｍｅ１）で表される、請求項１〜４のいずれか１項に記載の液晶組成物。
【化７】
2019085578.tif 000212
（上記一般式（Ｍｅ１）中、ＺＭｅ１は、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＯＯＣＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、又は炭素原子数２〜２０のアルキレン基を表し、このアルキレン基中の１個又は隣接しない２個以上の−ＣＨ２−は−Ｏ−、−ＣＯＯ−又は−ＯＣＯ−で置換されてもよい、ＡＭｅ１は、２価の６員環芳香族基、２価の６員環複素芳香族基、２価の６員環脂肪族基、２価の６員環複素脂肪族基を表し、これらの環構造中の水素原子はハロゲン原子、又はＰ１１−Ｓｐ１１−、及び極性基で置換されていてもよいＺＭｅ１及びＡＭｅ１がそれぞれ複数存在する場合は、それぞれ互いに同一であっても異なっていてもよく、
ｍＭｅ１は、１〜５の整数を表し、式（Ｍｅ）中、左端の黒点および右端の黒点は結合手を表す。）
【請求項６】
前記極性基は、以下の式（Ｋ−１−１）〜（Ｋ−２８）である、請求項１〜５のいずれか１項に記載の液晶組成物。
【化８】
2019085578.tif 000213
（上記式中、ＲＫ４’およびＲＫ５’はそれぞれ独立して、炭素原子数１〜５のアルキル基を表し、上記化学式中の＊は結合手を表す。）
【化９】
2019085578.tif 000214
（式中、Ｙｉ１は、炭素原子数３〜２０の直鎖又は分岐のアルキル基、ハロゲン化アルキル基又はシアノ化アルキル基を表し、これらのアルキル基中の少なくとも２個以上の第二級炭素原子は−（Ｃ＝Ｘｉ１）−及び／又は−（ＣＨ−ＣＮ）−で置換されており、また、該アルキル基中の第二級炭素原子は酸素原子が直接隣接しないように−ＣＨ＝ＣＨ−、−Ｃ≡Ｃ−、−Ｏ−、−ＮＨ−、−ＣＯＯ−又は−ＯＣＯ−で置換されてもよく、Ｘｉ１は、酸素原子、硫黄原子、ＮＨ又はＮＲｉｌを表し、
Ｓｉ１及びＳｉ３はそれぞれ独立して炭素原子数１〜６のアルキレン基又は単結合を表し、該アルキレン基中の−ＣＨ２−は酸素原子が直接隣接しないように−ＣＨ＝ＣＨ−、−Ｃ≡Ｃ−、−Ｃ（＝ＣＨ２）−、−Ｃ（＝ＣＨＲｉ３）−、−Ｃ（＝ＣＲｉ３２）−、−Ｏ−、−ＮＨ−、−Ｃ＝Ｏ−、−ＣＯＯ−又は−ＯＣＯ−で置換されてもよく、
Ｓｉ２は炭素原子、窒素原子又はケイ素原子を表し、
Ｒｉ２は水素原子、炭素原子数１〜２０の直鎖又は分岐のアルキル基を表し、これらの基中の第二級炭素原子は酸素原子が直接隣接しないように−Ｏ−、−ＣＨ＝ＣＨ−又は−Ｃ≡Ｃ−で置換されてもよく、
Ｐｉ１は重合性基を表し、
Ｓｐｉ１はスペーサー基又は単結合を表し、
ｎｉ１は１〜３の整数を表し、ｎｉ２及びｎｉ３はそれぞれ独立して０〜２の整数を表すが、Ｓｉ２が炭素原子又はケイ素原子を表す場合、ｎｉ１＋ｎｉ２＋ｎｉ３は３であり、Ｓｉ２が窒素原子を表す場合、ｎｉ１＋ｎｉ２＋ｎｉ３は２である。Ｒｉ３は一般式（ｉ）中のＲｉ３と同じ意味を表し、一般式（Ｋ−１）中にＲｉ２、Ｘｉ１、Ｙｉ１、Ｓｉ１、Ｓｉ３、Ｐｉ１及びＳｐｉ１が複数存在する場合、それらは同一であっても異なっていても良い。）
【化１０】
2019085578.tif 000215
（式中、Ｓｉ１、Ｐｉ１及びＳｐｉ１は一般式（Ｋ−１）中のＳｉ１、Ｐｉ１及びＳｐｉ１とそれぞれ同じ意味を表し、ＲＫ２１は炭素原子数１〜１０の直鎖又は分岐のアルキル基、ハロゲン化アルキル基又はシアノ化アルキル基を表し、これらのアルキル基中の少なくとも２個以上の第二級炭素原子は酸素原子が直接隣接しないように−ＣＨ＝ＣＨ−、−Ｃ≡Ｃ−、−Ｏ−、又は−ＮＨ−で置換されてもよく、ｎｉ４、ｎｉＫ２１はそれぞれ独立して０又は１を表す。）
【請求項７】
前記第１モノマーの含有量は、０．２〜５．０質量％である、請求項１〜６のいずれか１項に記載の液晶組成物。
【請求項８】
前記第２モノマーの含有量は、０．４超〜３．０質量％である、請求項１〜７のいずれか１項に記載の液晶組成物。
【請求項９】
前記第２モノマーは、以下の一般式（ＲＭ−１）および（ＲＭ−２）
【化１１】
2019085578.tif 000216
「上記一般式（ＲＭ−１）中、ＺＭ１およびＺＭ２は以下で表され、
【化１２】
2019085578.tif 000217
（上記式（ＺＭ１）中、ＸＭ１１〜ＸＭ１５はそれぞれ独立的に、炭素原子数１〜１５個のアルキル基、−ＣＦ３基、フッ素原子、炭素原子数１〜１５個のアルコキシ基および塩素原子からなる群から選択される１種または２種以上または式（ＲＭ−Ｓ１１）を表すが、ＸＭ１１〜ＸＭ１５の内の少なくとも１つは、式（ＲＭ−Ｓ１１）を表す。）
【化１３】
2019085578.tif 000218
（上記式（ＺＭ２）中、ＸＭ２１〜ＸＭ２５はそれぞれ独立的に、炭素原子数１〜１５個のアルキル基、−ＣＦ３基、フッ素原子、炭素原子数１〜１５個のアルコキシ基および塩素原子からなる群から選択される１種または２種以上または式（ＲＭ−Ｓ２１）を表すが、ＸＭ２１〜ＸＭ２５の内の少なくとも１つは、式（ＲＭ−Ｓ２１）を表す。）
（上記式（ＲＭ−Ｓ１１）および上記式（ＲＭ−Ｓ２１）中、ＳＭ１１およびＳＭ２１はそれぞれ独立的に、炭素原子数１〜１２のアルキレン基または単結合を表し、該アルキレン基中の−ＣＨ２−は酸素原子同士が直接結合しないものとして−Ｏ−、−ＣＯＯ−、−ＯＣＯ−または−ＯＣＯＯ−に置き換えられても良く、
ＲＭ１１およびＲＭ２１はそれぞれ独立的に、上記式（Ｒ−Ｉ）から式（Ｒ−ＩＸ）のいずれかを表し、
ＬＭ１及びＬＭ２は、それぞれ独立的に、単結合、−Ｏ−、−ＣＨ２−、−ＯＣＨ２−、−ＣＨ２Ｏ−、−ＣＯ−，−Ｃ２Ｈ４−、−ＣＯＯ−、−ＯＣＯ−、−ＣＨ＝ＣＨ−ＣＯＯ−、−ＣＯＯ−ＣＨ＝ＣＨ−、−ＯＣＯ−ＣＨ＝ＣＨ−、−ＣＨ＝ＣＨ−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＯＣＯＣＨ２−、−ＣＨ２ＣＯＯ−、−ＣＨ＝ＣＨ−、−ＣＦ＝ＣＨ−、−ＣＨ＝ＣＦ−、−ＣＦ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−または−Ｃ≡Ｃ−を表し、ＬＭ２が複数存在する場合、それらは同一でも異なっていてもよい。）
ＭＭ１は、１，４−フェニレン基、１，４−シクロへキシレン基またはナフタレン−２，６−ジイル基を表すが、これらの基中に含まれる水素原子がフッ素原子、塩素原子または炭素原子数１〜８のアルキル基、ハロゲン化アルキル基、ハロゲン化アルコキシ基、アルコキシ基、ニトロ基または
【化１４】
2019085578.tif 000219
（式中、ＳＭ１は、炭素原子数１〜１２のアルキレン基または単結合を表し、該アルキレン基中の−ＣＨ２−は酸素原子同士が直接結合しないものとして酸素原子、−ＣＯＯ−、−ＯＣＯ−または−ＯＣＯＯ−に置き換えられても良く、ＲＭ１は上記式（Ｒ−Ｉ）から式（Ｒ−ＩＸ）のいずれかを表す。）
に置換されていてもよく、ＭＭ１が複数存在する場合、それらは同一でも異なっていてもよく、
ｍＭ１は０、１または２を表す。
ＳＭ１１、ＳＭ２１、ＳＭ１、ＲＭ１１、ＲＭ２１及び／またはＲＭ１が複数存在する場合にはそれらは同一であっても異なっていてもよく、上記化学式中の＊は結合手を表す。」
【化１５】
2019085578.tif 000220
「上記一般式（ＲＭ−２）中、ＸＭ１〜ＸＭ８は、それぞれ独立的に、水素原子またはフッ素原子を表し、
ＳＭ２およびＳＭ３は、それぞれ独立的に、炭素原子数１〜１２のアルキレン基または単結合を表し、該アルキレン基中の−ＣＨ２−は酸素原子同士が直接結合しないものとして酸素原子、−ＣＯＯ−、−ＯＣＯ−または−ＯＣＯＯ−に置き換えられても良く、
ＲＭ２およびＲＭ３は上記式（Ｒ−Ｉ）から式（Ｒ−ＩＸ）のいずれかを表す。」で表される重合性化合物からなる群から選択される１種または２種以上である、請求項１〜８のいずれか１項に記載の液晶組成物。
【請求項１０】
更に一般式（Ｎ−１）、（Ｎ−２）及び（Ｎ−３）：
【化１６】
2019085578.tif 000221
（式中、ＲＮ１１、ＲＮ１２、ＲＮ２１、ＲＮ２２、ＲＮ３１及びＲＮ３２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＮ１１、ＡＮ１２、ＡＮ２１、ＡＮ２２、ＡＮ３１及びＡＮ３２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  （ｃ）ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
（ｄ）  １，４−シクロヘキセニレン基からなる群より選ばれる基を表し、上記の基（ａ）、基（ｂ）、基（ｃ）及び基（ｄ）はそれぞれ独立してシアノ基、フッ素原子又は塩素原子で置換されていても良く、
ＺＮ１１、ＺＮ１２、ＺＮ２１、ＺＮ２２、ＺＮ３１及びＺＮ３２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＸＮ２１は水素原子又はフッ素原子を表し、
ＴＮ３１は−ＣＨ２−又は酸素原子を表し、
ｎＮ１１、ｎＮ１２、ｎＮ２１、ｎＮ２２、ｎＮ３１及びｎＮ３２はそれぞれ独立して０〜３の整数を表すが、ｎＮ１１＋ｎＮ１２、ｎＮ２１＋ｎＮ２２及びｎＮ３１＋ｎＮ３２はそれぞれ独立して１、２又は３であり、ＡＮ１１〜ＡＮ３２、ＺＮ１１〜ＺＮ３２が複数存在する場合は、それらは同一であっても異なっていても良い。）で表される化合物群から選ばれる化合物を含有する請求項１〜９のいずれか１項に記載の液晶組成物。
【請求項１１】
更に一般式（Ｌ）で表される化合物
【化１７】
2019085578.tif 000222
（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＬ１は０、１、２又は３を表し、
ＡＬ１、ＡＬ２及びＡＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  （ｃ）ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、上記の基（ａ）、基（ｂ）及び基（ｃ）はそれぞれ独立してシアノ基、フッ素原子又は塩素原子で置換されていても良く、
ＺＬ１及びＺＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＬ１が２又は３であってＡＬ２が複数存在する場合は、それらは同一であっても異なっていても良く、ｎＬ１が２又は３であってＺＬ３が複数存在する場合は、それらは同一であっても異なっていても良いが、一般式（Ｎ−１）、（Ｎ−２）及び（Ｎ−３）で表される化合物を除く。）
で表される化合物を含有する請求項１〜１０のいずれか１項に記載の液晶組成物。
【発明の詳細な説明】
【技術分野】
【０００１】
本発明は、自発配向性モノマーを含有する液晶組成物及びこれを使用した液晶表示素子に関する。
【背景技術】
【０００２】
一般に、液晶パネルや液晶ディスプレイなどの液晶表示素子は、液晶分子の配列の状態を電場等の外部刺激によって変化させて、これに伴う光学特性の変化を表示に利用している。このような液晶表示素子は、二枚の透明基板の間隙に液晶分子を充填された状態の構成をしており、当該液晶分子と当接する基板の表面には液晶分子を予め特定の方向に配列させるための配向膜を形成しているのが一般的である。
【０００３】
しかし、液晶表示素子の製造工程において配向膜表面に生じた傷やほこりが原因で配向欠陥が発生する問題や基板のサイズが大型化に伴い、基板全面に亘って、かつ長期間均一な配向を得るための配向膜の設計および管理が困難になるという問題がある。
【０００４】
そこで、近年、液晶分子の配向を制御する自発配向材を含む液晶組成物を液晶層に用いることで、配向膜を必要としない液晶表示素子の開発が求められている。
【０００５】
例えば、特許文献１では、液晶分子との相互作用が比較的弱いラウリルアクリレートの代わりに、オクチル基を備えた高い直線性を示す単官能のビフェニルモノマーと、ステアリル基を備えた低い直線を示す二官能のビフェニルモノマーとを含む液晶組成物により、電圧保持率の低下を抑制する自発配向材を含む液晶組成物が記載されている。また、特許文献２では、配向層の代わりに液晶分子の配向を制御する自己配向添加剤を含む液晶組成物について種々開示されており、ネマチックＬＣ媒体と、自己配向添加剤と、必要により重合性化合物とを含む液晶組成物をプレ配向層なしの試験セル中に充填すると、基板表面に関して自発的なホメオトロピック（垂直）配向を有することおよびこの垂直配向は、透明点までずっと安定であり、形成したＶＡセルを、電圧印加により可逆的に切り換えることができると記載している。
【先行技術文献】
【特許文献】
【０００６】
【特許文献１】米国特許公開２０１７−０１２３２７５号公報
【特許文献２】特表２０１６−５０１９３８号公報
【発明の概要】
【発明が解決しようとする課題】
【０００７】
しかしながら、上記の特許文献１で示すようなアルキル鎖が長くビフェニル骨格を備えた疎水性のモノマーを２種含む組成物は、一対の基板間に充填された液晶層の液晶分子との相互作用はラウリルアクリレートより強くなると考えられるが、基板に対する吸着力が低いことことに起因して液晶分子の配向方向を規制できないという問題が生じる。
【０００８】
特許文献２では、初期のプレチルト角（プレティルト）を考慮しているが、電圧のオンオフを繰り返し行う液晶表示素子ではプレチルト角の経時的変化について考慮していない。そのため、折角引用文献２の水酸基の極性基を備えた自己配向添加剤によりパッシベーション層を構築し、初期のプレチルト角（プレティルト）を所望の大きさに制御できたとしても、経時的にプレチルト角が変化することで表示ムラが発生するという新たな問題が生じる。特に、自己配向添加剤および添加される重合性化合物の組合せやその含有量の関係と、また、自己配向添加剤および重合性化合物の含有量と、プレチルト角の経時的変化との関係については何ら検討していないのが現状である。
【０００９】
そこで本発明が解決しようとする課題は、垂直配向性と焼き付き特性（プレチルト角の経時的変化）と相溶性とに優れた液晶組成物を提供すること、及びこれを用いた液晶表示素子を提供することにある。
【課題を解決するための手段】
【００１０】
本発明者らが鋭意検討した結果、１種または２種以上の自己配向重合性化合物と、特定量の１種または２種以上の重合性化合物を含む液晶組成物およびそれを用いた液晶表示素子により、上記課題を解決できることを見出し、本願発明を完成するに至った。
【発明の効果】
【００１１】
本発明に係る液晶組成物は、高い相溶性と液晶分子に対する優れた垂直配向性とを示す。
【００１２】
本発明に係る液晶組成物は、１種または２種以上の自己配向重合性化合物と、特定量の１種または２種以上の重合性化合物を含むことでプレチルト角の経時的変化がないまたは少ないことを示す。
【００１３】
本発明に係る液晶組成物は、１種または２種以上の自己配向重合性化合物（第１モノマー）と、特定量の１種または２種以上の重合性化合物を含むことで配向ムラが無いまたは配向ムラを低減することができる。
【００１４】
本発明に係る液晶表示素子は、配向ムラが無いまたは低減された配向ムラを示す。
【００１５】
本発明に係る液晶組成物およびそれを備えた液晶表示素子は、高い信頼性を示す。
【発明を実施するための形態】
【００１６】
本発明の第一は、第１メソゲン骨格と、前記第１メソゲン骨格に連結された一般式（ＰＧ１）で表される少なくとも一つの重合性基と、前記メソゲン骨格または前記重合性基に連結された少なくとも一つの極性基とを有する第１モノマーを１種または２種以上含有し、
第２メソゲン骨格と、前記第２メソゲン骨格に連結された一般式（ＰＧ２）で表される重合性基とを有し、前記第１のモノマーとは異なる化学構造を備えた第２モノマーを１種または２種以上０．４質量％超含有する液晶組成物である。
【００１７】
【化１】
2019085578.tif 000002
【００１８】
（上記式中、前記Ｐ１１およびＰ２１はそれぞれ独立して、以下の式（Ｒ−Ｉ）〜式（Ｒ−ＩＸ）で表される基であり、
【００１９】
【化２】
2019085578.tif 000003
【００２０】
（前記式（Ｒ−Ｉ）〜（Ｒ−ＩＸ）中、Ｒ２１、Ｒ３１、Ｒ４１、Ｒ５１およびＲ６１はお互いに独立して、水素原子、炭素原子数１〜５個のアルキル基または炭素原子数１〜５個のハロゲン化アルキル基であり、Ｗ１は単結合、−Ｏ−またはメチレン基であり、Ｔ１は単結合または−ＣＯＯ−であり、ｐ１、ｔ１およびｑ１はそれぞれ独立して、０、１または２であり、前記重合性基Ｐ１１の１つ以上の水素原子は前記極性基に置換されてもよく、または前記極性基は前記一般式（ＰＧ１）で表される重合性基を置換基として含んでもよい。上記化学式中の＊は結合手を表す。）
Ｓ１１およびＳ２１はそれぞれ独立して、単結合又は炭素原子数１〜１５のアルキレン基を表し、該アルキレン基中の１個の−ＣＨ２−又は隣接していない２個以上の−ＣＨ２−は、酸素原子が直接隣接しないように、前記極性基、−Ｏ−、−ＯＣＯ−又は−ＣＯＯ−で置換されても良い。）
これにより、垂直配向性と焼き付き特性（プレチルト角の経時的変化）と相溶性とに優れた液晶組成物が得られる。
【００２１】
なお、本明細書でのアルキル基は、直鎖状または分岐状のいずれでも良いが、直鎖状が好ましく、具体例としては、例えば、メチル基、エチル基、プロピル基、ブチル基、ペンチル基、ヘキシル基、ヘプチル基、オクチル基、ノニル基、デシル基、イソプロピル基、イソブチル基等が挙げられる。なお、本明細書でのアルキレン基は、直鎖状または分岐状のいずれでも良いが、直鎖状が好ましく、具体例としては、メチレン基、エチレン基、プロピレン基、ブチレン基、ヘキシレン基及びオクチレン基などが挙げられる。なお、本明細書でのアルコキシ基は、直鎖状または分岐状のいずれでも良いが、直鎖状が好ましく、メトキシ基、エトキシ基、プロポキシ基、ブトキシ基、ペントキシ基などが挙げられる。
【００２２】
本発明に係る第１メソゲン骨格は、一般式（Ｍｅ１）：
【００２３】
【化３】
2019085578.tif 000004
【００２４】
（上記一般式（Ｍｅ１）中、ＺＭｅ１は、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＯＯＣＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、又は炭素原子数２〜２０のアルキレン基を表し、このアルキレン基中の１個又は隣接しない２個以上の−ＣＨ２−は−Ｏ−、−ＣＯＯ−又は−ＯＣＯ−で置換されてもよい、ＡＭｅ１は、２価の６員環芳香族基、２価の６員環複素芳香族基、２価の６員環脂肪族基、２価の６員環複素脂肪族基を表し、これらの環構造中の水素原子はハロゲン原子、又はＰ１１−Ｓｐ１１−、及び極性基で置換されていてもよいＺＭｅ１及びＡＭｅ１がそれぞれ複数存在する場合は、それぞれ互いに同一であっても異なっていてもよく、
ｍＭｅ１は、１〜５の整数を表し、式（Ｍｅ１）中、左端の黒点および右端の黒点は結合手を表す。）であることが好ましい。
【００２５】
本発明に係る式（Ｍｅ１）で表されるメソゲン骨格は、以下の式（Ｍｅ１−１）〜（Ｍｅ１−１６）のいずれかであることが好ましい。
【００２６】
【化４】
2019085578.tif 000005
【００２７】
【化５】
2019085578.tif 000006
【００２８】
【化６】
2019085578.tif 000007
【００２９】
2019085578.tif 000008
【００３０】
本発明に係る一般式（ＰＧ１）で表される重合性基は、以下の式（Ｒ−Ｉ）〜（Ｒ−ＩＸ）のいずれかである。
【００３１】
【化７】
2019085578.tif 000009
【００３２】
（前記式（Ｒ−Ｉ）〜（Ｒ−ＩＸ）中、Ｒ２１、Ｒ３１、Ｒ４１、Ｒ５１およびＲ６１はお互いに独立して、水素原子、炭素原子数１〜５個のアルキル基または炭素原子数１〜５個のハロゲン化アルキル基であり、Ｗ１は単結合、−Ｏ−またはメチレン基であり、Ｔ１は単結合または−ＣＯＯ−であり、ｐ１、ｔ１およびｑ１はそれぞれ独立して、０、１または２であり、上記式（Ｒ−Ｉ）〜（Ｒ−ＩＸ）の１つ以上の水素原子は、前記極性基に置換されてもよい。上記化学式中の＊は結合手を表す。）
これらのうち、上記（ＰＧ１）、（ＰＧ２）において、Ｐ１１はそれぞれ独立して、式（Ｒ−Ｉ）、式（Ｒ−ＩＩ）、式（Ｒ−ＩＩＩ）、式（Ｒ−ＩＶ）、式（Ｒ−Ｖ）または式（Ｒ−ＶＩＩ）であることが好ましく、式（Ｒ−Ｉ）、式（Ｒ−ＩＩ）、式（Ｒ−ＩＩＩ）または式（Ｒ−ＩＶ）であることがより好ましく、式（Ｒ−Ｉ）であることがより好ましく、アクリル基またはメタクリル基であることが更に好ましく、メタクリル基であることがよりさらに好ましく、１つ以上の水素原子は前記極性基に置換されてもよい。
【００３３】
上記一般式（ＰＧ１）において、Ｓ１１は、単結合又は極性基に置換されてもよい炭素原子数１〜５のアルキレン基であることが好ましく、極性基に置換されてもよい炭素原子数２〜５のアルキレン基である事がより好ましく、Ｓ１１の少なくとも一つの水素原子は、後述の一般式（Ｋ）で表される極性基で置換されることが好ましい。
【００３４】
本発明に係る一般式（ＰＧ１）で表される重合性基の数は、１個〜５個であることが好ましく、１個〜４個であることがより好ましく、１個〜３個であることがさらに好ましい。
【００３５】
本発明に係る極性基は、基板や膜、電極などと相互作用（例えば吸着）する相互作用部位の役割を備えていることが好ましく、第１モノマーとは異なる部材（基板（ガラスまたは金属酸化物を含む）、膜または電極）と非共有結合性の相互作用をする基であることがより好ましい。当該極性基は、Ｎ、Ｏ、Ｓ、ＰおよびＳｉからなる群から選択されたヘテロ原子を有する極性要素の原子団であることが好ましく、当該極性基は、Ｎ、Ｏ、Ｓ、ＰおよびＳｉからなる群から選択されたヘテロ原子を有する極性要素の原子団であり、かつ前記第１モノマー以外の部材に対し相互作用を示すことがさらに好ましく、以下の一般式（Ｋ）で表されることが好ましい。なお、本発明に係る極性基は、上記一般式（ＰＧ１）で表される重合性基と連結してもよい（前記極性基は前記一般式（ＰＧ１）で表される重合性基を置換基として含んでも良い）。
【００３６】
【化８】
2019085578.tif 000010
【００３７】
（上記一般式（Ｋ）中、Ｓｉｋは、単結合又は炭素原子数１〜１５のアルキレン基を表し、該アルキレン基中の１個の−ＣＨ２−又は隣接していない２個以上の−ＣＨ２−は、酸素原子が直接隣接しないように、−Ｏ−、−ＯＣＯ−又は−ＣＯＯ−で置換されても良く、
前記Ｋｉｋは、以下の式（Ｋ−１）〜式（Ｋ−２８）で表される。
【００３８】
【化９】
2019085578.tif 000011
【００３９】
（上記式（Ｋ−１）〜（Ｋ−２３）中、ＲＫ１およびＲＫ２はそれぞれ独立して、水素原子または炭素原子数１〜５の直鎖または分岐のアルキル基またはアルキルオキシ基を表し、ＲＫ３は、水素原子又は１〜２０の直鎖または分岐のアルキル基を表し、このアルキル基中の１個又は隣接しない２個以上の−ＣＨ２−は−Ｏ−、−ＣＯＯ−又は−ＯＣＯ−で置換されてもよく、ＲＫ４およびＲＫ５はそれぞれ独立して、水素原子または炭素原子数１〜８のアルキル基を表し、
ＷＫ１は、メチン基、≡Ｃ−ＣＨ３、≡Ｃ−Ｃ２Ｈ５、≡Ｃ−Ｃ３Ｈ７、≡Ｃ−Ｃ４Ｈ９、≡Ｃ−Ｃ５Ｈ１１、≡Ｃ−Ｃ６Ｈ１３または窒素原子を表し、
ＸＫ１及びＸＫ２はそれぞれ独立して、−ＣＨ２−、酸素原子、−Ｃ（＝Ｏ）−又は硫黄原子を表し、
ＹＫ１、ＹＫ２及びＹＫ３はそれぞれ独立して、メチン基又は窒素原子を表し、
ＺＫ１は酸素素原子または硫黄原子を表し、ＺＫ２は炭素原子、硫黄原子またはケイ素原子を表し、ＺＫ３は酸素原子を表し、ＺＫ４は単結合または二重結合を表す。）上記Ｓｉｋまたは上記Ｋｉｋの１以上の水素原子が前記一般式（ＰＧ１）で表される重合性基に置換されてもよい。）上記化学式中の＊は結合手を表す。）
【００４０】
【化１０】
2019085578.tif 000012
【００４１】
（式中、Ｙｉ１は、炭素原子数３〜２０の直鎖又は分岐のアルキル基、ハロゲン化アルキル基又はシアノ化アルキル基を表し、これらのアルキル基中の少なくとも２個以上の第二級炭素原子は−（Ｃ＝Ｘｉ１）−及び／又は−（ＣＨ−ＣＮ）−で置換されており、また、該アルキル基中の第二級炭素原子は酸素原子が直接隣接しないように−ＣＨ＝ＣＨ−、−Ｃ≡Ｃ−、−Ｏ−、−ＮＨ−、−ＣＯＯ−又は−ＯＣＯ−で置換されてもよく、Ｘｉ１は、酸素原子、硫黄原子、ＮＨ又はＮＲｉｌを表し、
Ｓｉ１及びＳｉ３はそれぞれ独立して炭素原子数１〜６のアルキレン基又は単結合を表し、該アルキレン基中の−ＣＨ２−は酸素原子が直接隣接しないように−ＣＨ＝ＣＨ−、−Ｃ≡Ｃ−、−Ｃ（＝ＣＨ２）−、−Ｃ（＝ＣＨＲｉ３）−、−Ｃ（＝ＣＲｉ３２）−、−Ｏ−、−ＮＨ−、−Ｃ＝Ｏ−、−ＣＯＯ−又は−ＯＣＯ−で置換されてもよく、
Ｓｉ２は炭素原子、窒素原子又はケイ素原子を表し、
Ｒｉ２は水素原子、炭素原子数１〜２０の直鎖又は分岐のアルキル基を表し、これらの基中の第二級炭素原子は酸素原子が直接隣接しないように−Ｏ−、−ＣＨ＝ＣＨ−又は−Ｃ≡Ｃ−で置換されてもよく、
Ｐｉ１は重合性基を表し、
Ｓｐｉ１はスペーサー基又は単結合を表し、
ｎｉ１は１〜３の整数を表し、ｎｉ２及びｎｉ３はそれぞれ独立して０〜２の整数を表すが、Ｓｉ２が炭素原子又はケイ素原子を表す場合、ｎｉ１＋ｎｉ２＋ｎｉ３は３であり、Ｓｉ２が窒素原子を表す場合、ｎｉ１＋ｎｉ２＋ｎｉ３は２である。Ｒｉ３は一般式（ｉ）中のＲｉ３と同じ意味を表し、一般式（Ｋ−１）中にＲｉ２、Ｘｉ１、Ｙｉ１、Ｓｉ１、Ｓｉ３、Ｐｉ１及びＳｐｉ１が複数存在する場合、それらは同一であっても異なっていても良い。）
【００４２】
【化１１】
2019085578.tif 000013
【００４３】
（式中、Ｓｉ１、Ｐｉ１及びＳｐｉ１は一般式（Ｋ−１）中のＳｉ１、Ｐｉ１及びＳｐｉ１とそれぞれ同じ意味を表し、ＲＫ２１は炭素原子数１〜１０の直鎖又は分岐のアルキル基、ハロゲン化アルキル基又はシアノ化アルキル基を表し、これらのアルキル基中の少なくとも２個以上の第二級炭素原子は酸素原子が直接隣接しないように−ＣＨ＝ＣＨ−、−Ｃ≡Ｃ−、−Ｏ−、又は−ＮＨ−で置換されてもよく、ｎｉ４、ｎｉＫ２１はそれぞれ独立して０又は１を表す。）
本発明に係る自発配向性モノマーは、少なくとも一つの極性基と、メソゲン基と、少なくとも一つの重合性基とを備えており、かつ本発明に係る第２モノマーとは異なる化学構造を備えている。当該極性基はスペーサーを介して、メソゲン基または重合性基と結合してもよい。
【００４４】
本発明に係る第１モノマーは、１メソゲン骨格と、前記第１メソゲン骨格に連結された一般式（ＰＧ１）で表される少なくとも一つの重合性基と、前記メソゲン骨格または前記重合性基に連結された少なくとも一つの極性基とを備えており、第１メソゲン骨格と、前記第１メソゲン骨格に連結された一般式（ＰＧ１）で表される少なくとも一つの重合性基と、前記メソゲン骨格または前記重合性基に連結された一般式（Ｋ）で表された極性基の少なくとも一つとを有することが好ましい。当該極性基はスペーサーＳｉｋを介して、メソゲン基または重合性基と結合してもよい。
【００４５】
当該Ｓｉｋとしては、単結合又は炭素原子数１〜８のアルキレン基を表すことが好ましく、該アルキレン基中の１つ又は２つ以上の−ＣＨ２−は、酸素原子が直接隣接しないように、−Ｏ−、−ＯＣＯ−又は−ＣＯＯ−で置換されてよい。また、前記一般式（ＰＧ１）で表される重合性基に置換されてもよい。
【００４６】
本発明に係る極性基において、Ｋｉｋは、以下の式（Ｋ−１−１）〜（Ｋ−２３−１）で表される化合物からなる群から選択される少なくとも１種であることが好ましい。
【００４７】
【化１２】
2019085578.tif 000014
【００４８】
（上記式中、ＲＫ４’およびＲＫ５’はそれぞれ独立して、炭素原子数１〜５のアルキル基を表す。前記一般式（ＰＧ１）で表される重合性基に置換されてもよい。上記化学式中の＊は結合手を表す。）が好ましい。
【００４９】
上記のうち本発明に係る極性基としては、式(Ｋ−１−１)、（Ｋ−２−１）、（Ｋ−７−１）
（Ｋ−２０−１）または（Ｋ−２２−１）が好ましい。
【００５０】
本発明に係る第１モノマーにおいて、極性基は、第１メソゲン骨格に直接連結しても、または一般式（ＰＧ１）で表される重合性基と連結してもよい。極性基が一般式（ＰＧ１）で表される重合性基と連結する場合（前記極性基が前記一般式（ＰＧ１）で表される重合性基を置換基として有する）の好ましい形態としては、極性基が一般式（Ｋ）で表される場合、上記Ｓｉｋまたは上記Ｋｉｋの１以上の水素原子が一般式（ＰＧ１）で表される重合性基に置換されてもよい。
【００５１】
また、本発明に係る第１モノマーにおいて、一般式（ＰＧ１）で表される重合性基の１以上の水素原子は、極性基に置換されてもよい。この場合の好ましい形態としては、重合性基Ｐ１１またはＳ１１の１以上の水素原子が極性基に置換されている形態が挙げられ、より好ましい形態としては、重合性基Ｐ１１またはＳ１１の１以上の水素原子が一般式（Ｋ）で表される極性基に置換されている形態が挙げられる。例えば、極性基が一般式（ＰＧ１）で表される重合性基に直接連結した形態としては、以下の式（Ｐ−Ｋ−１）、（Ｐ−Ｋ−２）、（Ｐ−Ｋ−３）または（Ｐ−Ｋ−４）などの構造が挙げられる。
【００５２】
【化１３】
2019085578.tif 000015
【００５３】
（上記式中、Ｒｎｋ１は、水素原子または炭素原子数１〜５のアルキル基を表し、ｎｋ１およびｎｋ２はそれぞれ独立して、０〜８の整数を表す。）
本発明に係る第１モノマーは、液晶分子の配向を制御する自発配向性を示すことが好ましく、一般式（ｉ）、一般式（ｉｉ）、一般式（ｉｉｉ）及び一般式（ｉｖ）で表される化合物からなる群から選択される１種または２種以上の化合物であることがより好ましい。
【００５４】
【化１４】
2019085578.tif 000016
【００５５】
（上記一般式（ｉ）中、Ｒａｌ１、Ｒａｌ２、Ｚａｌ１、Ｚａｌ２、Ｌａｌ１、Ｌａｌ２、Ｌａｌ３、Ｓｐａｌ１、Ｓｐａｌ２、Ｓｐａｌ３、Ｘａｌ１、Ｘａｌ２、Ｘａｌ３、ｍａｌ１、ｍａｌ２、ｍａｌ３、ｎａｌ１、ｎａｌ２、ｎａｌ３、ｐａｌ１およびｐａｌ２はそれぞれ互いに独立して、
Ｒａｌ１は、水素原子、ハロゲン原子、１〜２０個の炭素原子を有する直鎖状、分枝状もしくは環状アルキルを示し、ここで当該アルキル基において、１または２つ以上の隣接していないＣＨ２基は、−Ｏ−、−Ｓ−、−ＣＯ−、−ＣＯ−Ｏ−、−Ｏ−ＣＯ−、−Ｏ−ＣＯ−Ｏ−によって、Ｏおよび／またはＳ原子が互いに直接結合しないように置換されてもよく、さらに１個または２個以上の水素原子は、ＦまたはＣｌによって置き換えられていてもよい、
Ｒａｌ２は、以下のいずれかの部分構造を備えた極性基を表し、
【００５６】
【化１５】
2019085578.tif 000017
【００５７】
【化１６】
2019085578.tif 000018
【００５８】
Ｓｐａｌ１、Ｓｐａｌ２およびＳｐａｌ３はそれぞれ互いに独立して、炭素原子数１〜１２個のアルキル基または単結合を表し、
Ｘａｌ１、Ｘａｌ２およびＸａｌ３はそれぞれ互いに独立して、アルキル基、アクリル基、メタクリル基またはビニル基を示し、
Ｚａｌ１は、−Ｏ−、−Ｓ−、−ＣＯ−、−ＣＯ−Ｏ−、−ＯＣＯ−、−Ｏ−ＣＯ−Ｏ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−（ＣＨ２）ｎａｌ−、−ＣＦ２ＣＨ２−、−ＣＨ２ＣＦ２−、−（ＣＦ２）ｎａｌ−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、−（ＣＲａｌ３Ｒａｌ４）ｎａ１−、−ＣＨ（−Ｓｐａｌ１−Ｘａｌ１）−、−ＣＨ２ＣＨ（−Ｓｐａｌ１−Ｘａｌ１）−、−ＣＨ（−Ｓｐａｌ１−Ｘａｌ１）ＣＨ（−Ｓｐａｌ１−Ｘａｌ１）−を示し、
Ｚａｌ２はそれぞれ互いに独立して、単結合、−Ｏ−、−Ｓ−、−ＣＯ−、−ＣＯ−Ｏ−、−ＯＣＯ−、−Ｏ−ＣＯ−Ｏ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−（ＣＨ２）ｎ１−、−ＣＦ２ＣＨ２−、−ＣＨ２ＣＦ２−、−（ＣＦ２）ｎａｌ−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、−（ＣＲａｌ３Ｒａｌ４）ｎａ１−、−ＣＨ（−Ｓｐａｌ１−Ｘａｌ１）−、−ＣＨ２ＣＨ（−Ｓｐａｌ１−Ｘａｌ１）−、−ＣＨ（−Ｓｐａｌ１−Ｘａｌ１）ＣＨ（−Ｓｐａｌ１−Ｘａｌ１）−を示し、
Ｌａｌ１、Ｌａｌ２、Ｌａｌ３はそれぞれ互いに独立して、水素原子、フッ素原子、塩素原子、臭素原子、ヨウ素原子、−ＣＮ、−ＮＯ２、−ＮＣＯ、−ＮＣＳ、−ＯＣＮ、−ＳＣＮ、−Ｃ（＝Ｏ）Ｎ（Ｒａｌ３）２、−Ｃ（＝Ｏ）Ｒａｌ３、３〜１５個の炭素原子を有する任意に置換されたシリル基、任意に置換されたアリール基もしくはシクロアルキル基または１〜２５個の炭素原子を表すが、ここで、１個もしくは２個以上の水素原子がハロゲン原子（フッ素原子、塩素原子）によって置き換えられていてもよく、
上記Ｒａｌ３は、１〜１２個の炭素原子を有するアルキル基を表し、上記Ｒａｌ４は、水素原子または１〜１２個の炭素原子を有するアルキル基を表し、上記ｎａｌは、１〜４の整数を表し、
ｐａｌ１およびｐａｌ２はそれぞれ互いに独立して、０または１を表し、ｍａｌ１、ｍａｌ２およびｍａｌ３はそれぞれ互いに独立して、０〜３の整数を表し、ｎａｌ１、ｎａｌ２およびｎａｌ３はそれぞれ互いに独立して、０〜３の整数を表す。）
一般式（ｉｉ）：
【００５９】
【化１７】
2019085578.tif 000019
【００６０】
（式中、Ｚｉｉ１は、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＯＯＣＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、又は炭素原子数２〜２０のアルキレン基を表し、このアルキレン基中の１個又は隣接しない２個以上の−ＣＨ２−は−Ｏ−、−ＣＯＯ−又は−ＯＣＯ−で置換されてもよく、
Ａｉｉ１は、２価の６員環芳香族基、２価の６員環複素芳香族基、２価の６員環脂肪族基、２価の６員環複素脂肪族基を表し、これらの環構造中の水素原子はハロゲン原子、又はＰ１１−Ｓ１１−、及び一般式（Ｋ）で表される極性基を有する１価の有機基又はＲｉ１で置換されていてもよいが、少なくとも一つはＰ１１−Ｓ１１−で置換されており、
Ｚｉｉ１及びＡｉｉ１がそれぞれ複数存在する場合は、それぞれ互いに同一であっても異なっていてもよく、
ｍｉｉ１は、１〜５の整数を表し、
Ｒｉｉ１及びＲｉｉ２はそれぞれ独立して、水素原子、炭素原子数１〜４０の直鎖又は分岐のアルキル基、ハロゲン化アルキル基、又はＰｉ１−Ｓｐｉ１−を表し、該アルキル基中の−ＣＨ２−は−ＣＨ＝ＣＨ−、−Ｃ≡Ｃ−、−Ｏ−、−ＮＨ−、−ＣＯＯ−又は−ＯＣＯ−で置換されてもよいが−Ｏ−は連続にはならなく、Ｒｉｉ１及びＲｉｉ２は少なくとも一つは、一般式（Ｋ）で表される極性基を有する１価の有機基を表し、一般式（ｉｉ）中に１つ又は２つ以上のＰ１１−Ｓ１２−を有しており、１つ又は２つ以上の一般式（Ｋ）で表される極性基を有する１価の有機基を有しておりかつ１つ又は２つ以上のＲｉｉ１を有している。
上記Ｐ１１−Ｓ１２−（Ｐ１１は、重合性基を表し、上記の一般式（Ｒ−Ｉ）〜一般式（Ｒ−ＩＸ）で表される群より選ばれる置換基を表し、一般式（Ｋ）で表される極性基を有する１価の有機基（一般式（Ｋ）は、上記の一般式（Ｋ−１）〜一般式（Ｋ−２３）で表される部分構造を有する。）及びＲｉ１（Ｒｉ１は、水素原子、炭素原子数１〜４０の直鎖又は分岐のアルキル基、ハロゲン化アルキル基、又はＰｉ１−Ｓｐｉ１−を表し、該アルキル基中の−ＣＨ２−は−ＣＨ＝ＣＨ−、−Ｃ≡Ｃ−、−Ｏ−、−ＮＨ−、−ＣＯＯ−又は−ＯＣＯ−で置換されてもよいが、−Ｏ−は連続にはならない）
上記一般式（ｉｉ）において、Ｚｉｉ１は、好ましくは、単結合、−ＣＨ＝ＣＨ−、−Ｃ≡Ｃ−、−ＣＯＯ−、−ＯＣＯ−、−ＯＣＯＯ−、−ＯＯＣＯ−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、又は炭素原子数１〜４０の直鎖状又は分岐状のアルキレン基、又は該アルキレン基中の１個又は隣接しない２個以上の−ＣＨ２−が−Ｏ−で置換された基を表し、より好ましくは、単結合、−ＣＯＯ−、−ＯＣＯ−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、又は炭素原子数１〜４０の直鎖状又は分岐状のアルキレン基、又は該アルキレン基中の１個又は隣接しない２個以上の−ＣＨ２−が−Ｏ−で置単結合、炭素原子数２〜１５の直鎖状のアルキレン基、又は該アルキレン基中の１個又は隣接しない２個以上の−ＣＨ２−が−Ｏ−で置換された基を表し、更に好ましくは、単結合、ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、又は炭素原子数２のアルキレン基（エチレン基（−ＣＨ２ＣＨ２−））若しくはエチレン基中の−ＣＨ２−の１個が−Ｏ−で置換された基（−ＣＨ２Ｏ−、−ＯＣＨ２−）、又は炭素原子数３〜１３の直鎖状のアルキレン基若しくは該アルキレン基中の１個又は隣接しない２個以上の−ＣＨ２−が−Ｏ−で置換された基を表す。
【００６１】
Ａｉｉ１は、好ましくは、２価の６員環芳香族基又は２価の６員環脂肪族基を表すが、２価の無置換の６員環芳香族基、２価の無置換の６員環脂肪族基又はこれらの環構造中の水素原子は、置換されていないか炭素原子数１〜６のアルキル基、炭素原子数１〜６のアルコキシ基、ハロゲン原子で置換されていていることが好ましく、２価の無置換の６員環芳香族基若しくはこの環構造中の水素原子がフッ素原子で置換された基、又は２価の無置換の６員環脂肪族基が好ましく、置換基上の水素原子が、ハロゲン原子、アルキル基又はアルコキシ基によって置換されていても良い１，４−フェニレン基、２，６−ナフタレン基又は１，４−シクロヘキシル基が好ましいが、少なくとも一つの置換基はＰｉ１−Ｓｐｉ１−で置換されている。
【００６２】
ｍｉｉ１は、好ましくは２〜５の整数を表し、更に好ましくは２〜４の整数を表す。
【００６３】
一般式（ｉｉｉ）；
【００６４】
【化１８】
2019085578.tif 000020
【００６５】
（上記一般式（ｉｉｉ）中、Ｒｉｉｉ１は、炭素原子数１から１５のアルキル基であり、当該アルキル基において、少なくとも１つの−ＣＨ２−は、−Ｏ−または−Ｓ−で置換されてもよく、少なくとも１つの−（ＣＨ２）２−は、−ＣＨ＝ＣＨ−または−Ｃ≡Ｃ−で置換されてもよく、これらの基において、少なくとも１つの水素原子は、ハロゲン原子で置換されてもよく、
Ａｉｉｉ１およびＡｉｉｉ４はそれぞれ独立して、１，４−シクロへキシレン、１，４−シクロヘキセニレン、１，４−フェニレン、ナフタレン−２，６−ジイル、デカヒドロナフタレン−２，６−ジイル、１，２，３，４−テトラヒドロナフタレン−２，６−ジイル、テトラヒドロピラン−２，５−ジイル、１，３−ジオキサン−２，５−ジイル、ピリミジン−２，５−ジイル、ピリジン−２，５−ジイル、フルオレン−２，７−ジイル、フェナントレン−２，７−ジイル、アントラセン−２，６−ジイル、ペルヒドロシクロペンタ［ａ］フェナントレン−３，１７−ジイル、または２，３，４，７，８，９，１０，１１，１２，１３，１４，１５，１６，１７−テトラデカヒドロシクロペンタ［ａ］フェナントレン−３，１７−ジイルであり、これらの環において、少なくとも１つの水素原子は、フッ素原子、塩素原子、炭素原子数１から１２のアルキル基、炭素原子数２から１２のアルケニル基、炭素原子数１から１１のアルコキシ基、または炭素原子数２から１１のアルケニルオキシ基で置換されてもよく、これらの基において、少なくとも１つの水素原子は、フッ素原子または塩素原子で置換されてもよく、
Ｚｉｉｉ１は、単結合または炭素原子数１から１０のアルキレンであり、このアルキレンにおいて、少なくとも１つの−ＣＨ２−は、−Ｏ−、−ＣＯ−、−ＣＯＯ−、−ＯＣＯ−、または−ＯＣＯＯ−で置換されてもよく、少なくとも１つの−（ＣＨ２）２−は、−ＣＨ＝ＣＨ−または−Ｃ≡Ｃ−で置換されてもよく、これらの基において、少なくとも１つの水素原子は、ハロゲン原子で置換されてもよく、
Ｓｉｉｉ１は、単結合または炭素原子数１から１０のアルキレン基であり、当該アルキレン基において、少なくとも１つの−ＣＨ２−は、−Ｏ−、−ＣＯ−、−ＣＯＯ−、−ＯＣＯ−、または−ＯＣＯＯ−で置換されてもよく、少なくとも１つの−（ＣＨ２）２−は、−ＣＨ＝ＣＨ−または−Ｃ≡Ｃ−で置換されてもよく、これらの基において、少なくとも１つの水素は、ハロゲン原子で置換されてもよく，
Ｋｉｉｉ１およびＫｉｉｉ２はそれぞれ独立して、水素原子、ハロゲン原子、炭素原子数１〜５のアルキル基、または少なくとも１つの水素原子がハロゲン原子（例えばフッ素原子）で置換された炭素原子数１から５のアルキル基であり、
ｎｉｉｉ１は０、１、２、３、または４であり，
Ｒｉｉｉ２は、式（ｉｉｉ−１）または式（ｉｉｉ−２）で表される基であり，
【００６６】
【化１９】
2019085578.tif 000021
【００６７】
式式（ｉｉｉ−１）および式（ｉｉｉ−２）において、
Ｓｉｉｉ２およびＳｉｉｉ３はそれぞれ独立して、単結合または炭素原子数１から１０のアルキレン基であり、当該アルキレン基において、少なくとも１つの−ＣＨ２−は、−Ｏ−、−ＮＨ−、−ＣＯ−、−ＣＯＯ−、−ＯＣＯ−、または−ＯＣＯＯ−で置換されてもよく、少なくとも１つの−（ＣＨ２）２−は、−ＣＨ＝ＣＨ−または−Ｃ≡Ｃ−で置換されてもよく、これらの基において、少なくとも１つの水素原子は、ハロゲン原子で置換されてもよく、
Ｓｉｉｉ１は、＝ＣＨ−または＝Ｎ−であり，
Ｘｉｉｉ１は、−ＯＨ、−ＮＨ２、−ＯＲ３、−Ｎ（Ｒ３）２、式（Ｘｉｉｉ１）、−ＣＯＯＨ、−ＳＨ、−Ｂ（ＯＨ）２、または−Ｓｉ（Ｒ３）３で表される基であり、ここで、Ｒ３は、水素原子または炭素原子数１から１０のアルキル基であり、当該アルキル基において、少なくとも１つの−ＣＨ２−は、−Ｏ−または−ＣＨ＝ＣＨ−で置換されてもよく、これらの基において、少なくとも１つの水素原子は、ハロゲン原子で置換されてもよく、
式（Ｘｉｉｉ１）：
【００６８】
【化２０】
2019085578.tif 000022
【００６９】
（ｎｉｉｉ２は、１〜５の整数ある。）
一般式（ｉｖ）；
【００７０】
【化２１】
2019085578.tif 000023
【００７１】
一般式（ｉｖ）で表される化合物は、特にＫｉ１で表される部分構造を有するため、液晶組成物に用いられた際に、液晶組成物（液晶層）を挟持する基板に配向し、液晶分子を垂直方向に配向させた状態で保持することができる。一般式（ｉｖ）で表される化合物は、Ｋｉ１で表される部分構造が極性を有するため、液晶組成物（液晶層）を挟持する基板に吸着し、また、該化合物はＫｉ１で表される部分構造を化合物の末端に有するため、液晶分子を垂直方向に配向させた状態で保持すると考えられる。したがって、本実施形態の重合性化合物を用いた液晶組成物によれば、ＰＩ層を設けなくとも液晶分子を配向させる（電圧無印加時に液晶分子の垂直配向を誘起し、電圧印加時に液晶分子の水平配向を実現する）ことが可能となる。このため、化合物（ｉｖ）を含む液晶組成物は、液晶分子の垂直配向を助けるために好適に使用される。
【００７２】
加えて、本発明者らは、本実施形態における化合物（ｉｖ）を含む液晶組成物がＫｉ１で表される部分構造を有することにより、液晶分子の配向のみならず、液晶組成物の保存性安定性を確保できることを見出した。
【００７３】
更に、一般式（ｉｖ）で表される化合物（ｉｖ）を含む液晶組成物は、Ａｉ２又はＡｉ３の置換基として、或いは、Ｋｉ１の置換基として、特定の位置に重合性基を有するため、より良好な配向性を維持できる。
【００７４】
以上の観点から、本実施形態の液晶組成物における化合物（ｉｖ）は、分子の末端、好ましくは分子の主鎖の末端に、Ｋｉ１で表される部分構造を有していればよく、Ｋｉ１で表される部分構造が結合する結合先の化学構造は、液晶組成物の機能を阻害しない範囲であれば特に制限されない。
【００７５】
以下、一般式（ｉｖ）で表される化合物の具体例について説明する。
【００７６】
一般式（ｉｖ）中のＫｉ１は好ましくは、直鎖又は分岐の炭素原子数３〜４０のアルキル基、炭素原子数３〜４０の直鎖又は分岐のハロゲン化アルキル基、炭素原子数３〜４０の直鎖又は分岐のシアノ化アルキル基であり、ここで、Ｋｉ１中の少なくとも２個以上の第二級炭素原子は−（Ｃ＝Ｘｉ１）−及び／又は−（ＣＨ−ＣＮ）−で置換されており、Ｋｉ１中の少なくとも２個以上の第二級炭素原子は−（Ｃ＝Ｘｉ１）−で置換されていることが好ましく、少なくとも３個以上の第二級炭素原子は−（Ｃ＝Ｘｉ１）−で置換されていることが好ましく、少なくとも４個以上の第二級炭素原子は−（Ｃ＝Ｘｉ１）−で置換されていることが好ましい。Ｘｉ１は電圧保持率（VHR）向上の観点から酸素原子が好ましい。Ｋｉ１は、好ましくは、炭素原子数３〜３０の直鎖又は分岐のアルキル基、直鎖又は分岐のハロゲン化アルキル基、直鎖又は分岐のシアノ化アルキル基を表し、該アルキル基中の第二級炭素原子は酸素原子が直接隣接しないように−（Ｃ＝ＣＨ２）−、−（Ｃ＝ＣＨＲｉ３）−、−（Ｃ＝ＣＲｉ３２）−、−ＣＨ＝ＣＨ−、−Ｃ≡Ｃ−、−Ｏ−で置換されてもよく、より好ましくは、炭素原子数３〜２０の直鎖又は分岐のアルキル基又は直鎖又は分岐のシアノ化アルキル基を表し、該アルキル基中の第二級炭素原子は酸素原子が直接隣接しないように−（Ｃ＝ＣＨ２）−、−（Ｃ＝ＣＨＲｉ３）−、−（Ｃ＝ＣＲｉ３２）−、−Ｏ−で置換されてもよく、より好ましくは、炭素原子数３〜２０の分岐のアルキル基又は分岐のシアノ化アルキル基を表し、該アルキル基中の第二級炭素原子は酸素原子が直接隣接しないように−（Ｃ＝ＣＨ２）−、−Ｏ−で置換されてもよい。Ｒｉ３は炭素原子数１〜１０の直鎖又は分岐のアルキル基が好ましく、炭素原子数１〜７のアルキル基が好ましく、炭素原子数１〜３のアルキル基が好ましく、該アルキル基中の第二級炭素原子は酸素原子が直接隣接しないように−Ｏ−、−ＣＨ＝ＣＨ−又は−Ｃ≡Ｃ−で置換されてもよい。
【００７７】
また、Ｋｉ１中の水素原子は重合性基、すなわちＰｉ１−Ｓｐｉ１−で置換されていることが好ましい。Ｋｉ１中に極性基と重合性基が存在していることで、より良好な配向性が得られる。
【００７８】
Ｋｉ１は、一般式（Ｋ−２４）を表すことが好ましい。
【００７９】
【化２２】
2019085578.tif 000024
【００８０】
（式中、Ｙｉ１は、炭素原子数３〜２０の直鎖又は分岐のアルキル基、ハロゲン化アルキル基又はシアノ化アルキル基を表し、これらのアルキル基中の少なくとも２個以上の第二級炭素原子は−（Ｃ＝Ｘｉ１）−及び／又は−（ＣＨ−ＣＮ）−で置換されており、また、該アルキル基中の第二級炭素原子は酸素原子が直接隣接しないように−ＣＨ＝ＣＨ−、−Ｃ≡Ｃ−、−Ｏ−、−ＮＨ−、−ＣＯＯ−又は−ＯＣＯ−で置換されてもよく、また、これらのアルキル基中の水素原子はＰｉ１−Ｓｐｉ１−で置換されてもよく、Ｘｉ１は、酸素原子、硫黄原子、ＮＨ又はＮＲｉ３を表し、
Ｓｉ１及びＳｉ３はそれぞれ独立して炭素原子数１〜６のアルキレン基又は単結合を表し、該アルキレン基中の−ＣＨ２−は酸素原子が直接隣接しないように−ＣＨ＝ＣＨ−、−Ｃ≡Ｃ−、−（Ｃ＝ＣＨ２）−、−（Ｃ＝ＣＨＲｉ３）−、−（Ｃ＝ＣＲｉ３２）−、−Ｏ−、−ＮＨ−、−（Ｃ＝Ｏ）−、−ＣＯＯ−又は−ＯＣＯ−で置換されてもよく、
Ｓｉ２は炭素原子、窒素原子又はケイ素原子を表し、
Ｒｉ２は水素原子、炭素原子数１〜２０の直鎖又は分岐のアルキル基、ハロゲン化アルキル基又はシアノ化アルキル基を表し、これらの基中の第二級炭素原子は酸素原子が直接隣接しないように−Ｏ−、−ＣＨ＝ＣＨ−、−Ｃ≡Ｃ−、−Ｃ（＝Ｘｉ１）−又は−ＣＨ（−ＣＮ）−で置換されてもよく、
Ｐｉ１は重合性基を表し、
Ｓｐｉ１はスペーサー基又は単結合を表し、
ｎｉ１は１〜３の整数を表し、ｎｉ２及びｎｉ３はそれぞれ独立して０〜２の整数を表すが、Ｓｉ２が炭素原子又はケイ素原子を表す場合、ｎｉ１＋ｎｉ２＋ｎｉ３は３であり、Ｓｉ２が窒素原子を表す場合、ｎｉ１＋ｎｉ２＋ｎｉ３は２である。Ｒｉ３は一般式（ｉ）中のＲｉ３と同じ意味を表し、一般式（Ｋ−１）中にＲｉ２、Ｘｉ１、Ｙｉ１、Ｓｉ１、Ｓｉ３、Ｐｉ１及びＳｐｉ１が複数存在する場合、それらは同一であっても異なっていても良い。）
一般式（Ｋ−１）中のＳｉ１及びＳｉ３は好ましくは、炭素原子数１〜６の直鎖又は分岐のアルキレン基又は単結合であり、該アルキレン基中の−ＣＨ２−は酸素原子が直接隣接しないように−ＣＨ＝ＣＨ−、−（Ｃ＝ＣＨ２）−、−Ｏ−、−（Ｃ＝Ｏ）−、−ＣＯＯ−又は−ＯＣＯ−で置換されてもよく、より好ましくは、単結合、炭素原子数１〜６の直鎖状のアルキレン基、又は該アルキレン基中の−ＣＨ２−は酸素原子が直接隣接しないように−Ｏ−で置換された基であることが好ましい。Ｓｉ１及びＳｉ３は、具体的には−（ＣＨ２）ｎ−、−Ｏ−（ＣＨ２）ｎ−、−（ＣＨ２）ｎ−Ｏ−、−（ＣＨ２）ｎ−Ｏ−（ＣＨ２）ｍ−、−ＣＯＯ−（ＣＨ２）ｎ−、−ＯＣＯ−（ＣＨ２）ｎ−を表すことが好ましい（ｎ及びｍは、１〜６の整数を表す。）
Ｓｉ２は炭素原子であることが好ましい。Ｒｉ２は好ましくは、水素原子又は炭素原子数１〜1０の直鎖又は分岐のアルキル基を表し、該アルキル基中の−ＣＨ２−は−Ｏ−、−Ｃ（＝Ｘｉ１）−又は−ＣＨ（−ＣＮ）−で置換されてもよく（ただし−O−は連続にはならない）、好ましくは、水素原子又は炭素原子数１〜７の直鎖又は分岐のアルキル基を表し、該アルキル基中の−ＣＨ２−は−Ｏ−、−Ｃ（＝Ｘｉ１）−又は−ＣＨ（−ＣＮ）−で置換（ただし−O−は連続にはならない）されてもよく、より好ましくは、水素原子、炭素原子数１〜３の直鎖アルキル基が好ましい。
【００８１】
Ｙｉ１は炭素原子数３〜２０のアルキル基、炭素原子数３〜２０の直鎖又は分岐のハロゲン化アルキル基、炭素原子数３〜２０の直鎖又は分岐のシアノ化アルキル基であり、ここで、Ｙｉ１中の少なくとも２個以上の第二級炭素原子は−（Ｃ＝Ｘｉ１）−及び／又は−（ＣＨ−ＣＮ）−で置換されており、Ｙｉ１中の少なくとも２個以上の第二級炭素原子は−（Ｃ＝Ｘｉ１）−で置換されていることが好ましい。Ｘｉ１は電圧保持率（VHR）向上の観点から酸素原子が好ましい。Ｙｉ１は、好ましくは、炭素原子数３〜１０の直鎖又は分岐のアルキル基、ハロゲン化アルキル基、シアノ化アルキル基を表し、該アルキル基中の第二級炭素原子は酸素原子が直接隣接しないように−（Ｃ＝ＣＨ２）−、−（Ｃ＝ＣＨＲｉ３）−、−（Ｃ＝ＣＲｉ３２）−、−ＣＨ＝ＣＨ−、−Ｃ≡Ｃ−、−Ｏ−で置換されてもよく、より好ましくは、炭素原子数３〜７の直鎖又は分岐のアルキル基又はシアノ化アルキル基を表し、該アルキル基中の第二級炭素原子は酸素原子が直接隣接しないように−（Ｃ＝ＣＨ２）−、−（Ｃ＝ＣＨＲｉ３）−、−（Ｃ＝ＣＲｉ３２）−、−Ｏ−で置換されてもよく、より好ましくは、炭素原子数３〜７の直鎖又は分岐のアルキル基を表し、該アルキル基中の第二級炭素原子は酸素原子が直接隣接しないように−Ｏ−で置換されてもよい。また、アルキル基中の水素原子はＰｉ１−Ｓｐｉ１−で置換されてもよい。
【００８２】
Ｙｉ１は、一般式（Ｙ−１）から選ばれる基を表すことが、液晶の配向性を向上させる観点から好ましい。
【００８３】
【化２３】
2019085578.tif 000025
【００８４】
（式中、ＷｉＹ１は単結合又は酸素原子を表し、破線は単結合又は二重結合を表し、ＲｉＹ１は、破線が単結合を表す場合、水素原子、炭素原子数１〜２０の直鎖又は分岐のアルキル基又はＰｉ１−Ｓｐｉ１−を表し、該アルキル基中の第二級炭素原子は酸素原子が直接隣接しないように−Ｏ−、−ＣＨ＝ＣＨ−、−Ｃ≡Ｃ−又は−ＣＯ−で置換されてもよく、破線が二重結合を表す場合、＝ＣＨ２、＝ＣＨＲｉＹ４、又は＝ＣＲｉＹ４２を表し、ＲｉＹ４は水素原子、炭素原子数１〜２０の直鎖又は分岐のアルキル基を表し、該アルキル基中の第二級炭素原子は酸素原子が直接隣接しないように−Ｏ−、−ＣＨ＝ＣＨ−又は−Ｃ≡Ｃ−で置換されてもよく、ＲｉＹ３は、破線が単結合を表す場合のＲｉＹ１と同じ意味を表し、ＲｉＹ２は水素原子、炭素原子数１〜２０の直鎖又は分岐のアルキル基、ハロゲン化アルキル基、シアノ化アルキル基を表し、これらのアルキル基中の第二級炭素原子は酸素原子が直接隣接しないように−ＣＨ＝ＣＨ−、−Ｃ≡Ｃ−、−Ｏ−、−ＮＨ−、−ＣＯＯ−、−ＯＣＯ−、−Ｃ（＝Ｏ）−又は−ＣＨ２（−ＣＮ）−で置換されてもよく、また、ＲｉＹ２はＰｉ１−Ｓｐｉ１−を表し、ｎｉＹ１は破線が二重結合を表す場合０であり、破線が単結合を表す場合１であり、ｎｉＹ２は０〜５の整数を表し、Ｐｉ１は重合性基を表し、Ｓｐｉ１はスペーサー基又は単結合を表し、ＲｉＹ１、ＲｉＹ３、ＲｉＹ４、Ｐｉ１及びＳｐｉ１が複数存在する場合、それらは同一であっても異なっていてもよく、＊でＳｉ３と結合する。）
ＲｉＹ１は、破線が単結合を表す場合、水素原子又は炭素原子数１〜１０の直鎖又は分岐のアルキル基が好ましく、水素原子又は炭素原子数１〜７のアルキル基が好ましく、水素原子又は炭素原子数１〜３のアルキル基が好ましく、該アルキル基中の第二級炭素原子は酸素原子が直接隣接しないように−Ｏ−、−ＣＨ＝ＣＨ−又は−Ｃ≡Ｃ−で置換されてもよい。具体的には、水素原子を表すことが好ましく、また、耐熱性向上の観点から、炭素原子数１〜３のアルキル基、炭素原子数１〜３のアルコキシ基、−ＣＯ−ＣＨ３、−ＣＨ２−Ｏ−ＣＨ３を表すことが好ましい。また、ＲｉＹ１は耐熱性向上の観点からＰｉ１−Ｓｐｉ１−表すことも好ましい。ＲｉＹ１がＰｉ１−Ｓｐｉ１−を表す場合、一般式（ｉ）で表される化合物が熱により分解してしまうことにより生じる分解物が重合されることから、不純物の増加を防ぐことができ、液晶組成物への悪影響が少なくなると考えられる。Ｐｉ１は重合性基を表し、アクリロイル基、メタクリロイル基、又は後述する一般式（Ｐ−１）〜（Ｐ−１５）で表される群より選ばれる置換基を表すことが好ましい。Ｓｐｉ１は好ましくは炭素原子数１〜１８の直鎖状アルキレン基又は単結合を表し、より好ましくは炭素原子数２〜１５の直鎖状アルキレン基又は単結合を表し、更に好ましくは炭素原子数２〜８の直鎖状アルキレン基又は単結合を表す。
【００８５】
また、破線が二重結合を表す場合、＝ＣＨ２、＝ＣＨＲｉＹ４、又は＝ＣＲｉＹ４２を表し、＝ＣＨ２を表すことが好ましい。ＲｉＹ４は炭素原子数１〜１０の直鎖又は分岐のアルキル基が好ましく、炭素原子数１〜７のアルキル基が好ましく、炭素原子数１〜３のアルキル基が好ましく、該アルキル基中の第二級炭素原子は酸素原子が直接隣接しないように−Ｏ−、−ＣＨ＝ＣＨ−又は−Ｃ≡Ｃ−で置換されてもよい。
【００８６】
ＲｉＹ３の好ましい基は、破線が単結合を表す場合のＲｉＹ１の好ましい基と同じである。ｎｉＹ１は０が好ましい。
【００８７】
ＲｉＹ１及びＲｉＹ３の好ましい組み合わせとして、共に水素原子、共に炭素原子数１〜３のアルキル基、共に炭素原子数１〜３のアルコキシ基、共に−ＣＨ２−Ｏ−ＣＨ３等があげられる。ＲｉＹ１及びＲｉＹ３のいずれか一方がＰｉ１−Ｓｐｉ１−又は−ＣＯ−ＣＨ３を表す場合、他方は水素原子を表すことが好ましい。  ｎｉＹ２は０〜３の整数が好ましく、０、１又は２がより好ましく、０又は１がより好ましい。
【００８８】
ＲｉＹ２は、水素原子又は炭素原子数１〜１０のアルキル基、ハロゲン化アルキル基又はシアノ化アルキル基が好ましく、炭素原子数１〜７のアルキル基、ハロゲン化アルキル基又はシアノ化アルキル基が好ましく、炭素原子数１〜３のアルキル基が好ましい。また、該アルキル基中の第二級炭素原子は酸素原子が直接隣接しないように−Ｏ−、−（Ｃ＝Ｘｉ２）−又は−（ＣＨ２−ＣＮ）−で置換されていることが好ましい。Ｘｉ２はVHR向上の観点から酸素原子が好ましい。また、ＲｉＹ２は、Ｐｉ１−Ｓｐｉ１−を表すことが好ましい。ＲｉＹ２がＰｉ１−Ｓｐｉ１−を表す場合、一般式（ｉ）で表される化合物が熱により分解してしまうことにより生じる分解物が重合されることから、不純物の増加を防ぐことができ、液晶組成物への悪影響が少なくなると考えられる。
【００８９】
一般式（Ｙ−１）は、より具体的には、式（Ｙ−１−１）、（Ｙ−１−２）、（Ｙ−１−３ａ）、（Ｙ−１−３ｂ）、（Ｙ−１−４）が好ましい。
【００９０】
【化２４】
2019085578.tif 000026
【００９１】
（式中、ｎｉＹ１１は０又は１を表し、ＲｉＹ２１は炭素原子数１〜１０のアルキル基、ハロゲン化アルキル基、シアノ化アルキル基を表し、これらのアルキル基中の第二級炭素原子は酸素原子が直接隣接しないように−ＣＨ＝ＣＨ−、−Ｃ≡Ｃ−、−Ｏ−、−ＮＨ−、−ＣＯＯ−、−ＯＣＯ−、−（Ｃ＝Ｏ）−又は−（ＣＨ２−ＣＮ）−で置換されてもよく、また、ＲｉＹ２１はＰｉ１−Ｓｐｉ１−を表し、ＲｉＹ３１及びＲｉＹ３２はそれぞれ独立して水素原子、炭素原子数１〜１０の直鎖又は分岐のアルキル基を表し、該アルキル基中の第二級炭素原子は酸素原子が直接隣接しないように−Ｏ−、−ＣＨ＝ＣＨ−、−Ｃ≡Ｃ−又は−ＣＯ−で置換されてもよく、また、ＲｉＹ３１及びＲｉＹ３２はＰｉ１−Ｓｐｉ１−を表す。）
ＲｉＹ２１は、炭素原子数１〜７のアルキル基、ハロゲン化アルキル基又はシアノ化アルキル基が好ましく、炭素原子数１〜３のアルキル基が好ましい。また、ＲｉＹ２１は、Ｐｉ１−Ｓｐｉ１−を表すことが好ましい。ＲｉＹ３１及びＲｉＹ３２は水素原子、炭素原子数１〜５のアルキル基、炭素原子数１〜５のアルコキシ基が好ましく、水素原子又、炭素原子数１〜３のアルキル基、炭素原子数１〜３のアルコキシ基、−ＣＯ−ＣＨ３、−ＣＨ２−Ｏ−ＣＨ３を表すことが好ましい。また、ＲｉＹ３１及びＲｉＹ３２の少なくともいずれか一方は、Ｐｉ１−Ｓｐｉ１−を表すことが好ましい。
【００９２】
液晶化合物との相溶性を向上させる観点からは、式（Ｙ−１−１）の構造を有することが好ましい。式（Ｙ−１−１）としては、式（Ｙ−１−１ａ）〜式（Ｙ−１−１ｈ）が好ましい。
【００９３】
【化２５】
2019085578.tif 000027
【００９４】
（式中、ｎｉＹ１１は０又は１を表す。）
液晶化合物との相溶性、耐熱性を向上させる観点からは、式（Ｙ−１−２）の構造を有することが好ましい。式（Ｙ−１−２）としては、式（Ｙ−１−２ａ）〜式（Ｙ−１−２ｆ）が好ましい。
【００９５】
【化２６】
2019085578.tif 000028
【００９６】
（式中、ｎｉＹ１１は０又は１を表す。）  耐熱性を向上させる観点からは、式（Ｙ−１−３ａ）及び式（Ｙ−１−３ｂ）の構造を有することが好ましい。式（Ｙ−１−３ａ）としては、式（Ｙ−１−３ａａ）、式（Ｙ−１−３ｂ）としては、式（Ｙ−１−３ｂａ）が好ましい。
【００９７】
【化２７】
2019085578.tif 000029
【００９８】
（式中、ｎｉＹ１１は０又は１を表す。）
液晶組成物の配向性、電圧保持率を向上させる観点からは、式（Ｙ−１−４）の構造を有することが好ましい。式（Ｙ−１−４）としては、式（Ｙ−１−４ａ）〜式（Ｙ−１−４ｆ）が好ましい。特に、（Ｙ−１−４ａ）〜（Ｙ−１−４ｃ）の構造は、液晶化合物との相溶性と液晶組成物の配向性のバランスがとれていて好ましい。
【００９９】
【化２８】
2019085578.tif 000030
【０１００】
（式中、ｎｉＹ１１は０又は１を表す。）
また、Ｙｉ１は、一般式（Ｙ−２）から選ばれる基を表すことが、好ましい。
【０１０１】
【化２９】
2019085578.tif 000031
【０１０２】
（式中、ＷｉＹ１、ＲｉＹ３及びＲｉＹ２は一般式（Ｙ−１）中のＷｉＹ１、ＲｉＹ３及びＲｉＹ２と同じ意味を表す。）
一般式（Ｙ−２）は、一般式（Ｙ−２−１）を表すことが好ましい。
【０１０３】
【化３０】
2019085578.tif 000032
【０１０４】
（式中、ｎｉＹ１１、ＲｉＹ２１及びＲｉ３１は一般式（Ｙ−１−１）中のｎｉＹ１１、ＲｉＹ２１及びＲｉ３１と同じ意味を表す。）
また、Ｙｉ１は、一般式（Ｙ−３）から選ばれる基を表すことが、耐熱性向上の観点から好ましい。
【０１０５】
【化３１】
2019085578.tif 000033
【０１０６】
（式中、ＲｉＹ１、ＲｉＹ２、ＲｉＹ３、ｎｉＹ１及びｎｉＹ１は一般式（Y−１）中のＲｉＹ１、ＲｉＹ２、ＲｉＹ３、ｎｉＹ１及びｎｉＹ１とそれぞれ同じ意味を表す。）
一般式（Ｙ−３）は、一般式（Ｙ−３−１）〜一般式（Y−３−４）を表すことが好ましい。
【０１０７】
【化３２】
2019085578.tif 000034
【０１０８】
（式中、ＲｉY２１、ＲｉＹ３１、ＲｉＹ３２及びｎｉＹ１１は一般式（Y−１−１）中のＲｉY２１、ＲｉＹ３１、ＲｉＹ３２及びｎｉＹ１１とそれぞれ同じ意味を表す。）
より具体的には、一般式（Ｙ−３−１）は一般式（Ｙ−３−１１）が好ましい。
【０１０９】
【化３３】
2019085578.tif 000035
【０１１０】
（式中、ＲｉY２１は一般式（Y−３−１）中のＲｉY２１と同じ意味を表す。）
また、Ｙｉ１は、一般式（Ｙ−４）から選ばれる基を表すことが、耐熱性向上の観点から好ましい。
【０１１１】
【化３４】
2019085578.tif 000036
【０１１２】
（式中、ＲｉＹ１、ＲｉＹ２、ＲｉＹ３、ｎｉＹ１及びｎｉＹ１は一般式（Y−１）中のＲｉＹ１、ＲｉＹ２、ＲｉＹ３、ｎｉＹ１及びｎｉＹ１とそれぞれ同じ意味を表す。）
一般式（Ｙ−４）は、一般式（Ｙ−４−１）〜一般式（Y−４−３ｂ）を表すことが好ましい。
【０１１３】
【化３５】
2019085578.tif 000037
【０１１４】
（式中、ＲｉY２１、ＲｉＹ３１、ＲｉＹ３２及びｎｉＹ１１は一般式（Y−１−１）中のＲｉY２１、ＲｉＹ３１、ＲｉＹ３２及びｎｉＹ１１とそれぞれ同じ意味を表す。）
より具体的には、一般式（Ｙ−４−１）は一般式（Ｙ−４−１１）が好ましい。
【０１１５】
【化３６】
2019085578.tif 000038
【０１１６】
（式中、ＲｉY２１は一般式（Y−４−１）中のＲｉY２１と同じ意味を表す。）
Ｐｉ１は以下の式（P−１）〜一般式（P−１５）で表される群より選ばれる置換基を表すことが好ましい。取り扱いの簡便性、反応性の点から、式（P−１）〜（P−３）、（P−１４）、（Ｐ−１５）のいずれかの置換基が好ましく、式（P−１）、（P−２）が、さらに好ましい。
【０１１７】
【化３７】
2019085578.tif 000039
【０１１８】
（式中、右端の黒点は結合手を表す。）
【０１１９】
Ｓｐｉ１は、好ましくは炭素原子数１〜１８の直鎖状アルキレン基又は単結合を表し、より好ましくは炭素原子数２〜１５の直鎖状アルキレン基又は単結合を表し、更に好ましくは炭素原子数２〜８の直鎖状アルキレン基又は単結合を表す。
【０１２０】
ｎｉ１は、液晶の配向性と液晶化合物への溶解性を向上させる観点から、１又は２を表すことが好ましい。ｎｉ２は０又は１を表すことが好ましく、配向性を向上させる観点から１を表すことがより好ましい。ｎｉ３は、０又は１を表すことが好ましい。
【０１２１】
一般式（Ｋ−２４）は、一般式（Ｋ−２４Ａ）又は（Ｋ−２４Ｂ）から選ばれる基を表すことが好ましい。
【０１２２】
【化３８】
2019085578.tif 000040
【０１２３】
（式中、Ｓｉ１、Ｓｉ２、Ｓｉ３、Ｙｉ１、Ｐｉ１及びＳｐｉ１は、一般式（Ｋ−１）中のＳｉ１、Ｓｉ２、Ｓｉ３、Ｙｉ１、Ｐｉ１及びＳｐｉ１とそれぞれ同じ意味を表し、ｎｉＡ１は１〜３の整数を表し、ｎｉＡ３は０〜２の整数を表し、ｎｉＢ１は１〜２の整数を表し、ｎｉＢ３は０又は１を表すが、Ｓｉ２が炭素原子又はケイ素原子を表す場合、ｎｉＡ１＋ｎｉＡ３は３であり、ｎｉＢ１＋ｎｉＢ３は２であり、Ｓｉ２が窒素原子を表す場合、ｎｉＡ１＋ｎｉＡ３は２であり、ｎｉＢ１  は１、ｎｉＢ３は０を表す。）
【０１２４】
式（ｉ）中のＫｉ１は液晶組成物を垂直配向させるために重要な構造であり、極性基と重合基が隣接していることで、より良好な配向性が得られ、また液晶組成物への良好な溶解性を示す。従って、液晶の配向性を重要視する場合は、一般式（Ｋ−２４B）が好ましい。一方、液晶化合物への溶解性を重要視する場合は、一般式（Ｋ−２４A）が好ましい。  一般式（Ｋ−２４A）〜（Ｋ−２４B）の好ましい例としては以下の式（K−２４A−１）〜（K−２４A−４）及び式（K−２４B−１）〜（K−２４B−６）が挙げられるが、液晶組成物への溶解性の点から、式（K−２４A−１）〜（K−２４A−３）が好ましく、配向性の点からは、式（K−２４B−２）〜（K−２４B−４）が好ましく、特に好ましくは式（K−２４A−１）、（K−２４B−２）及び（K−２４B−４）が挙げられる。
【０１２５】
【化３９】
2019085578.tif 000041
【０１２６】
（式中、Ｓｉ１、Ｙｉ１及びＰｉ１はそれぞれ独立して一般式（Ｋ−２４）中のＳｉ１、Ｙｉ１及びＰｉ１と同じ意味を表す。）
また、一般式（Ｋ−２４）は、一般式（Ｋ−２４−１）、（Ｋ−２４−２）、（Ｋ−２４−３ａ）、（Ｋ−２４−３ｂ）、（Ｋ−２４−４ａ）、（Ｋ−２４−４ｂ）（Ｋ−２４−Ｙ２）、（Ｋ−２４−Ｙ３）及び（Ｋ−２４−Ｙ４）から選ばれる基を表すことが好ましい。
【０１２７】
【化４０】
2019085578.tif 000042
【０１２８】
【化４１】
2019085578.tif 000043
【０１２９】
【化４２】
2019085578.tif 000044
【０１３０】
（式中、ｎｉＹ１１、ＲｉＹ２１、ＲｉＹ３１及びＲｉＹ３２はそれぞれ独立して一般式（Ｙ−１−１）〜（Ｙ−４）中のｎｉＹ１１、ＲｉＹ２１、ＲｉＹ３１及びＲｉＹ３２とそれぞれ同じ意味を表し、Ｓｐｉ１及びＰｉ１は一般式（ｉ）中のＳｐｉ１及びＰｉ１とそれぞれ同じ意味を表し、ＲｉＫ１は炭素原子数１〜６のアルキレン基又は単結合を表し、該アルキレン基中の−ＣＨ２−は酸素原子が直接隣接しないように−ＣＨ＝ＣＨ−、−Ｃ≡Ｃ−又は−Ｏ−で置換されてもよく、ｎｉＫ１は及びｎｉＫ２はそれぞれ独立して０又は１を表す。）
ＲｉＫ１は炭素原子数１〜６の直鎖のアルキレン基が好ましく、炭素原子数１〜３の直鎖のアルキレン基が好ましい。なお、ＲｉＹ２１、ＲｉＹ３１、ＲｉＹ３２、Ｓｐｉ１及びＰｉ１の好ましい基は一般式（Ｙ−１−１）〜（Ｙ−１−４）、（Ｙ−２）〜（Ｙ−４）、一般式（ｉ）中のＲｉＹ２１、ＲｉＹ３１、ＲｉＹ３２、Ｓｐｉ１、Ｐｉ１と同様である。
【０１３１】
また、Ｋｉ１は、一般式（Ｋ−２５）〜（Ｋ−２８）を表すことが好ましい。
【０１３２】
【化４３】
2019085578.tif 000045
【０１３３】
（式中、Ｓｉ１、Ｐｉ１及びＳｐｉ１は一般式（Ｋ−２４）中のＳｉ１、Ｐｉ１及びＳｐｉ１とそれぞれ同じ意味を表し、ＲＫ２１は炭素原子数１〜１０の直鎖又は分岐のアルキル基、ハロゲン化アルキル基又はシアノ化アルキル基を表し、これらのアルキル基中の少なくとも１個以上の第二級炭素原子は酸素原子が直接隣接しないように−ＣＨ＝ＣＨ−、−Ｃ≡Ｃ−、−Ｏ−、又は−ＮＨ−で置換されてもよく、ｎｉ４、ｎｉＫ２１はそれぞれ独立して０又は１を表す。）
ＲＫ２１は炭素原子数１〜５の直鎖又は分岐のアルキル基、ハロゲン化アルキル基又はシアノ化アルキル基を表すことが好ましく、炭素原子数１〜３の直鎖アルキル基又はシアノ化アルキル基を表すことがより好ましい。また、これらのアルキル基中の少なくとも１個以上の第二級炭素原子は酸素原子が直接隣接しないように−Ｏ−で置換されていることが好ましい。ＲＫ２１は具体的には、炭素原子数１〜３のアルキル基、炭素原子数１〜３のアルコキシ基、炭素原子数１〜３のシアノ化アルキル基が好ましい。
【０１３４】
一般式（Ｋ−２５）は、以下の一般式（Ｋ−２５−１）〜（Ｋ−２５−３）を表すことが好ましい。
【０１３５】
【化４４】
2019085578.tif 000046
【０１３６】
（式中、Ｓｉ１、Ｐｉ１、Ｓｐｉ１、ｎｉ４及びｎｉＫ２１は一般式（Ｋ−２５）中のＳｉ１、Ｐｉ１、Ｓｐｉ１、ｎｉ４及びｎｉＫ２１とそれぞれ同じ意味を表し、ＲＫ２１１は炭素原子数１〜３の直鎖又は分岐のアルキル基、ハロゲン化アルキル基又はシアノ化アルキル基を表す。）
一般式（Ｋ−２６）は、以下の一般式（Ｋ−２６−１）及び（Ｋ−２６−２）を表すことが好ましい。
【０１３７】
【化４５】
2019085578.tif 000047
【０１３８】
（式中、Ｓｉ１は一般式（Ｋ−２６）中のＳｉ１と同じ意味を表し、ＲＫ２１１は炭素原子数１〜３の直鎖又は分岐のアルキル基、ハロゲン化アルキル基又はシアノ化アルキル基を表す。）
一般式（Ｋ−２７）は、以下の一般式（Ｋ−２７−１）を表すことが好ましい。
【０１３９】
【化４６】
2019085578.tif 000048
【０１４０】
（式中、Ｓｉ１、Ｐｉ１、Ｓｐｉ１及びｎｉ４は一般式（Ｋ−２７）中のＳｉ１、Ｐｉ１、Ｓｐｉ１及びｎｉＫ２１とそれぞれ同じ意味を表し、ＲＫ２１１は炭素原子数１〜３の直鎖又は分岐のアルキル基、ハロゲン化アルキル基又はシアノ化アルキル基を表す。）
一般式（Ｋ−２８）は、以下の一般式（Ｋ−２８−１）を表すことが好ましい。
【０１４１】
【化４７】
2019085578.tif 000049
【０１４２】
（式中、Ｓｉ１、Ｐｉ１、Ｓｐｉ１及びｎｉ４は一般式（Ｋ−２８）中のＳｉ１、Ｐｉ１、Ｓｐｉ１及びｎｉＫ２１とそれぞれ同じ意味を表し、ＲＫ２１１は炭素原子数１〜３の直鎖又は分岐のアルキル基、ハロゲン化アルキル基又はシアノ化アルキル基を表す。）
なお、Ｓｉ１、Ｐｉ１及びＳｐｉ１の好ましい基は、一般式（Ｋ−２４）中のＳｉ１、Ｐｉ１及びＳｐｉ１と同様である。
【０１４３】
式（ｉ）中、Ｚｉ１及びＺｉ１は、好ましくは、単結合、−ＣＨ＝ＣＨ−、−Ｃ≡Ｃ−、−ＣＯＯ−、−ＯＣＯ−、−ＯＣＯＯ−、−ＯＯＣＯ−、−ＣＨ＝ＣＨＣＯＯ−、−ＯＣＯＣＨ＝ＣＨ−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、炭素原子数１〜４０の直鎖状又は分岐状のアルキレン基、又は該アルキレン基中の１個又は隣接しない２個以上の−ＣＨ２−が−Ｏ−で置換された基を表し、より好ましくは、単結合、−ＣＯＯ−、−ＯＣＯ−、−ＣＨ＝ＣＨＣＯＯ−、−ＯＣＯＣＨ＝ＣＨ−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、炭素原子数１〜１０の直鎖状又は分岐状のアルキレン基、又は該アルキレン基中の１個又は隣接しない２個以上の−ＣＨ２−が−Ｏ−で置換された基を表し、より好ましくは、単結合、炭素原子数２〜１５の直鎖状のアルキレン基、又は該アルキレン基中の１個又は隣接しない２個以上の−ＣＨ２−が−Ｏ−で置換された基を表し、更に好ましくは、単結合、−ＣＯＯ−、−ＯＣＯ−、−ＯＣＯＯ−、−ＯＯＣＯ−、−ＯＣＨ２ＣＨ２Ｏ−、又は炭素原子数２のアルキレン基（エチレン基（−ＣＨ２ＣＨ２−））若しくはエチレン基中の−ＣＨ２−の１個が−Ｏ−で置換された基（−ＣＨ２Ｏ−、−ＯＣＨ２−）、若しくはエチレン基中の−ＣＨ２−の１個が−ＣＯＯ−、−ＯＣＯ−で置換された基（−ＣＨ−ＣＨＣＯＯ−、−ＯＣＯＣＨ−ＣＨ−）である。
【０１４４】
Ｒｉ１は、好ましくは炭素原子数１〜２０の直鎖又は分岐のアルキル基、又はハロゲン化アルキル基を表し、該アルキル基中の第二級炭素原子は、酸素原子が直接隣接しないように−Ｏ−、置換されることが良く、より好ましくは、炭素原子数３〜１８の直鎖又は分岐のアルキル基を表し、該アルキル基中の第二級炭素原子は、酸素原子が直接隣接しないように−Ｏ−で置換されても良い。液晶化合物の配向性を向上させる観点から、Ｒｉ１の炭素原子数は３以上が好ましく、４以上が好ましく、５以上が好ましい。
【０１４５】
Ａｉ１は、２価の６員環芳香族基、２価の６員環複素芳香族基、２価の６員環脂肪族基、又は２価の６員環複素脂肪族基、２価の５員環芳香族基、２価の５員環複素芳香族基、２価の５員環脂肪族基、又は２価の５員環複素脂肪族基が好ましく、具体的には、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、シクロペンタン−１，３−ジイル基、インダン−２，５−ジイル基、１，２，３，４−テトラヒドロナフタレン−２，６−ジイル基及び１，３−ジオキサン−２，５−ジイル基から選択される環構造を表すことが好ましく、該環構造は無置換であるか又はＬｉ１で置換されていることが好ましい。Ｌｉ１は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基又はニトロ基を表すことが好ましい。Ａｉ１は好ましくは、２価の６員環芳香族基又は２価の６員環脂肪族基を表すが、２価の無置換の６員環芳香族基、２価の無置換の６員環脂肪族基、又はこれらの環構造中の水素原子が炭素原子数１〜６のアルキル基、炭素原子数１〜６のアルコキシ基又はハロゲン原子で置換された基であることが好ましく、２価の無置換の６員環芳香族基若しくはこの環構造中の水素原子がフッ素原子で置換された基、又は２価の無置換の６員環脂肪族基が好ましく、置換基上の水素原子がハロゲン原子、アルキル基又はアルコキシ基によって置換されていても良い１，４−フェニレン基、２，６−ナフタレン基又は１，４−シクロヘキシル基がより好ましい。
【０１４６】
Ａｉ２及びＡｉ３はそれぞれ独立して、２価の６員環芳香族基、２価の６員環複素芳香族基、２価の６員環脂肪族基、又は２価の６員環複素脂肪族基、２価の５員環芳香族基、２価の５員環複素芳香族基、２価の５員環脂肪族基、又は２価の５員環複素脂肪族基が好ましく、具体的には、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、シクロペンタン−１，３−ジイル基、インダン−２，５−ジイル基、１，２，３，４−テトラヒドロナフタレン−２，６−ジイル基及び１，３−ジオキサン−２，５−ジイル基から選択される環構造を表すことが好ましく、該環構造は無置換であるか、又はＬｉ１、Ｐｉ１−Ｓｐｉ１−若しくはＫｉ１で置換されていることが好ましい。また、Ａｉ３は１，３−フェニレン基、１，３−シクロヘキシレン基、ナフタレン２，５−ジイル基から選択される環構造を表すことも好ましい。
【０１４７】
Ｌｉ１の好ましい基は、Ａｉ１中のＬｉ１と同様である。Ａｉ２及びＡｉ３は好ましくは、２価の６員環芳香族基又は２価の６員環脂肪族基を表すが、２価の無置換の６員環芳香族基、２価の無置換の６員環脂肪族基、又はこれらの環構造中の水素原子が炭素原子数１〜６のアルキル基、炭素原子数１〜６のアルコキシ基、ハロゲン原子又はＰ−Ｓｐ−で置換された基であることが好ましく、２価の無置換の６員環芳香族基若しくはこの環構造中の水素原子がフッ素原子で置換された基、又は２価の無置換の６員環脂肪族基が好ましく、置換基上の水素原子がハロゲン原子、アルキル基又はアルコキシ基、Ｐ−Ｓｐ−によって置換されていても良い１，４−フェニレン基、２，６−ナフタレン基又は１，４−シクロヘキシル基がより好ましい。また、Ａｉ３はＫｉ１で置換されていることも好ましい。
【０１４８】
ここで、一般式（ｉ）は、Ａｉ２又はＡｉ３の置換基として、或いは、Ｋｉ１の置換基として、少なくとも１つ以上のＰｉ１−Ｓｐｉ１−を有するが、信頼性をより向上させる観点から、一般式（ｉ）中の重合性基の数は２以上が好ましく、３以上が好ましい。信頼性を重視する場合は、Ａｉ２又はＡｉ３部に重合基を導入することで容易に多官能化が図れ、強固なポリマーを構築することができる。Ａｉ２又はＡｉ３中のＰｉ１−Ｓｐｉ１−の置換される位置は、Ｋｉ１の近傍が好ましく、Ａｉ３がＰｉ１−Ｓｐｉ１−で置換されていることがより好ましい。
【０１４９】
ｍｉ１は、好ましくは０〜３の整数を表し、更に好ましくは０〜１の整数を表す。
【０１５０】
一般式（ｉｖ）で表される化合物は、以下の一般式（ｉｖ―１）で表される化合物であることが好ましい。
【０１５１】
【化４８】
2019085578.tif 000050
【０１５２】
（式中、Ｒｉ１、Ａｉ１、Ａｉ２、Ｚｉ１、Ｚｉ２、ｍｉ１、Ｐｉ１及びＳｐｉ１はそれぞれ独立して一般式（ｉｖ）中のＲｉ１、Ａｉ１、Ａｉ２、Ｚｉ１、Ｚｉ２、ｍｉ１、Ｐｉ１及びＳｐｉ１と同じ意味を表し、Ｙｉ１はそれぞれ独立して一般式（Ｋ−２４）中のＹｉ１と同じ意味を表し、ＲｉＫ１、ｎｉＫ１、ｎｉＫ２はそれぞれ独立して一般式（Ｋ−２４−１）中のＲｉＫ１、ｎｉＫ１、ｎｉＫ２と同じ意味を表し、Ｌｉ１１は炭素原子数１〜３のアルキル基を表し、ｍｉ３は０〜３の整数を表し、ｍｉ４は０〜３の整数を表すが、ｍｉ３＋ｍｉ４は０〜４を表す。）
一般式（ｉｖ−１）で表される化合物は、以下の一般式（ｉｖ―１−１）、（ｉｖ−１−２）、（ｉｖ−１−３ａ）、（ｉｖ−１−３ｂ）、（ｉｖ−１−４）、（ｉｖ−１−Ｙ２）、（ｉｖ−１−Ｙ３）及び（ｉｖ−１−Ｙ４）であることが好ましい。
【０１５３】
【化４９】
2019085578.tif 000051
【０１５４】
【化５０】
2019085578.tif 000052
【０１５５】
【化５１】
2019085578.tif 000053
【０１５６】
（式中、Ｒｉ１、Ａｉ１、Ａｉ２、Ｚｉ１、Ｚｉ２、ｍｉ１、Ｐｉ１及びＳｐｉ１はそれぞれ独立して一般式（ｉｖ）中のＲｉ１、Ａｉ１、Ａｉ２、Ｚｉ１、Ｚｉ２、ｍｉ１、Ｐｉ１及びＳｐｉ１と同じ意味を表し、ＲｉＫ１、ＲｉＹ２１、Ｒｉ３Ｙ１、Ｒｉ３Ｙ２、ｎｉＫ１、ｎｉＫ２、ｎｉＹ１１はそれぞれ独立して一般式（Ｋ−２４−１）〜（Ｋ−２４−３）中のＲｉＫ１、ＲｉＹ２１、Ｒｉ３１、Ｒｉ３２、ｎｉＫ１、ｎｉＫ２、ｎｉＹ１１と同じ意味を表し、Ｌｉ１１は炭素原子数１〜３のアルキル基を表し、ｍｉ３は０〜３の整数を表し、ｍｉ４は０〜３の整数を表すが、ｍｉ３＋ｍｉ４は０〜４を表す。）
なお、一般式（ｉｖ―１）及び一般式（ｉｖ―１−１）、（ｉｖ−１−２）、（ｉｖ−１−３）中の各符号の好ましい基は、上記一般式（ｉ）、一般式（Ｋ−１）及び一般式（Ｋ−１−１）〜（Ｋ−１−３）中の好ましい基と同様である。
【０１５７】
また、一般式（ｉｖ）で表される化合物は、以下の一般式（ｉｖ―２）〜（ｉｖ−５）で表される化合物であることが好ましい。
【０１５８】
【化５２】
2019085578.tif 000054
【０１５９】
（式中、Ｒｉ１、Ａｉ１、Ａｉ２、Ｚｉ１、Ｚｉ２、ｍｉ１、Ｐｉ１及びＳｐｉ１はそれぞれ独立して一般式（ｉｖ）中のＲｉ１、Ａｉ１、Ａｉ２、Ｚｉ１、Ｚｉ２、ｍｉ１、Ｐｉ１及びＳｐｉ１と同じ意味を表し、ｎｉ４、ｎｉＫ２１、ＲＫ２１はそれぞれ独立して一般式（Ｋ−２４）中のｎｉ４、ｎｉＫ２１、ＲＫ２１と同じ意味を表し、Ｒｉ２２は炭素原子数１〜６のアルキレン基又は単結合を表し、該アルキレン基中の−ＣＨ２−は酸素原子が直接隣接しないように−ＣＨ＝ＣＨ−、−Ｃ≡Ｃ−又は−Ｏ−で置換されてもよく、Ｌｉ１１は炭素原子数１〜３のアルキル基を表し、ｎｉ２２は０又は１を表し、ｍｉ２３は０〜３の整数を表し、ｍｉ２４は０〜３の整数を表すが、ｍｉ２３＋ｍｉ２４は０〜４を表す。）
Ｒｉ２２は炭素原子数１〜６の直鎖のアルキレン基が好ましく、炭素原子数１〜３の直鎖のアルキレン基が好ましい。なお、ＲｉＹ２１、ＲｉＹ３１、ＲｉＹ３２、Ｓｐｉ１及びＰｉ１の好ましい基は一般式（Ｙ−１−１）〜（Ｙ−１−３）、一般式（ｉ）中のＲｉＹ２１、ＲｉＹ３１、ＲｉＹ３２、Ｓｐｉ１、Ｐｉ１と同様である。なお、一般式（ｉｖ―２）中の各符号の好ましい基は、上記一般式（ｉｖ）、一般式（Ｋ−２４）中の好ましい基と同様である。
【０１６０】
一般式（ｉｖ）は、以下の一般式（Ｒ−１）〜（Ｒ−６）を表すことが好ましい。
【０１６１】
【化５３】
2019085578.tif 000055
【０１６２】
（式中、Ｒｉ１、Ｋｉ１及びＬｉ１は一般式（ｉｖ）中のＲｉ１、Ｋｉ１及びＬｉ１とそれぞれ同じ意味を表す。）
一般式（ｉｖ）のより具体的な例としては、下記式（Ｒ−１−１）〜（Ｒ−６−７）に表すがこれに限られたものではない。
【０１６３】
【化５４】
2019085578.tif 000056
【０１６４】
【化５５】
2019085578.tif 000057
【０１６５】
【化５６】
2019085578.tif 000058
【０１６６】
（式中、Ｒｉ１、Ｐｉ１、Ｓｉ１及びＹｉ１はそれぞれ独立して一般式（ｉｖ）及び一般式（Ｋ−１）中のＲｉ１、Ｐｉ１、Ｓｉ１及びＹｉ１と同じ意味を表す。）
本発明の液晶組成物における第１モノマーの含有量の下限は、０．４質量％が好ましく、０．４３質量％が好ましく、０．４４質量％が好ましく、０．４５質量％が好ましく、０．４６質量％が好ましく、０．４７質量％が好ましく、０．４８質量％が好ましく、０．４９質量％が好ましく、０．５質量％が好ましく、０．５２質量％が好ましく、０．５５質量％が好ましく、０．５７質量％が好ましく、０．６質量％が好ましく、０．６２質量％が好ましく、０．６５質量％が好ましく、０．６７質量％が好ましく、０．７質量％が好ましく、０．７２質量％が好ましく、０．７５質量％が好ましく、０．７７質量％が好ましく、０．８質量％が好ましく、０．８２質量％が好ましく、０．８４質量％が好ましく、０．８７質量％が好ましく、０．９質量％が好ましい。本発明の液晶組成物における第１モノマーの含有量の上限は、６．０質量％が好ましく、５．７質量％が好ましく、５．５質量％が好ましく、５．３質量％が好ましく、５．０質量％が好ましく、４．８質量％が好ましく、４．５質量％が好ましく、４．０質量％が好ましく、３．８質量％が好ましく、３．６質量％が好ましく、３．５質量％が好ましく、３．０質量％が好ましく、２．５質量％が好ましく、２．３質量％が好ましく、２．１質量％が好ましく、２質量％が好ましく、１．８質量％が好ましく、１．６質量％が好ましく、１．５質量％が好ましく、１質量％が好ましく、０．９５質量％が好ましく、０．９質量％が好ましく、０．８５質量％が好ましく、０．８質量％が好ましく、０．７５質量％が好ましく、０．７質量％が好ましく、０．６５質量％が好ましく、０．６質量％が好ましく、０．５５質量％が好ましく、０．５３質量％が好ましく、０．５質量％が好ましく、０．４８質量％が好ましい。
【０１６７】
具体的には、好ましい自発配向性を示す第１モノマーして、以下の式（Ｐ−Ｋ−１）から（Ｐ−３９）で表される化合物が挙げられる。
【０１６８】
【化５７】
2019085578.tif 000059
【０１６９】
【化５８】
2019085578.tif 000060
【０１７０】
【化５９】
2019085578.tif 000061
【０１７１】
【化６０】
2019085578.tif 000062
【０１７２】
【化６１】
2019085578.tif 000063
【０１７３】
【化６２】
2019085578.tif 000064
【０１７４】
【化６３】
2019085578.tif 000065
【０１７５】
【化６４】
2019085578.tif 000066
【０１７６】
【化６５】
2019085578.tif 000067
【０１７７】
【化６６】
2019085578.tif 000068
【０１７８】
【化６７】
2019085578.tif 000069
【０１７９】
【化６８】
2019085578.tif 000070
【０１８０】
【化６９】
2019085578.tif 000071
【０１８１】
【化７０】
2019085578.tif 000072
【０１８２】
【化７１】
2019085578.tif 000073
【０１８３】
【化７２】
2019085578.tif 000074
【０１８４】
【化７３】
2019085578.tif 000075
【０１８５】
【化７４】
2019085578.tif 000076
【０１８６】
【化７５】
2019085578.tif 000077
【０１８７】
【化７６】
2019085578.tif 000078
【０１８８】
【化７７】
2019085578.tif 000079
【０１８９】
【化７８】
2019085578.tif 000080
【０１９０】
【化７９】
2019085578.tif 000081
【０１９１】
本発明に係る第２モノマーは、第２メソゲン骨格と、前記第２メソゲン骨格に連結された一般式（ＰＧ２）で表される重合性基とを有し、かつ前記第１のモノマーとは異なる化学構造を備えており、上記一般式（Ｋ）で表される極性基を含まないことが好ましい。
【０１９２】
本発明に係る第２メソゲン骨格は、一般式（Ｍｅ２）：
【０１９３】
【化８０】
2019085578.tif 000082
【０１９４】
（上記一般式（Ｍｅ２）中、ＺＭｅ２は、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＯＯＣＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、又は炭素原子数２〜２０のアルキレン基を表し、このアルキレン基中の１個又は隣接しない２個以上の−ＣＨ２−は−Ｏ−、−ＣＯＯ−又は−ＯＣＯ−で置換されてもよい、ＡＭｅ２は、１，４−フェニレン基、１，４−シクロへキシレン基、２，７−フェナントレン基またはナフタレン−２，６−ジイル基を表し、これらの環構造中の水素原子はハロゲン原子、炭素原子数１〜１０個のアルコキシ基又はＰ２１−Ｓｐ２１−で置換されていてもよいＺＭｅ２及びＡＭｅ２がそれぞれ複数存在する場合は、それぞれ互いに同一であっても異なっていてもよく、
ｍＭｅ２は、１〜５の整数を表し、式（Ｍｅ２）中、左端の黒点および右端の黒点は結合手を表す。）であることが好ましい。
【０１９５】
本発明に係る一般式（ＰＧ２）で表される重合性基は、以下の式（Ｒ−Ｉ）〜（Ｒ−ＩＸ）のいずれかである。
【０１９６】
【化８１】
2019085578.tif 000083
【０１９７】
（前記式（Ｒ−Ｉ）〜（Ｒ−ＩＸ）中、Ｒ２１、Ｒ３１、Ｒ４１、Ｒ５１およびＲ６１はお互いに独立して、水素原子、炭素原子数１〜５個のアルキル基または炭素原子数１〜５個のハロゲン化アルキル基であり、Ｗ１は単結合、−Ｏ−またはメチレン基であり、Ｔ１は単結合または−ＣＯＯ−であり、ｐ１、ｔ１およびｑ１はそれぞれ独立して、０、１または２である。）
これらのうち、上記（ＰＧ１）、（ＰＧ２）において、Ｐ１１はそれぞれ独立して、式（Ｒ−Ｉ）、式（Ｒ−ＩＩ）、式（Ｒ−ＩＩＩ）、式（Ｒ−ＩＶ）、式（Ｒ−Ｖ）または式（Ｒ−ＶＩＩ）であることが好ましく、式（Ｒ−Ｉ）、式（Ｒ−ＩＩ）、式（Ｒ−ＩＩＩ）または式（Ｒ−ＩＶ）であることがより好ましく、式（Ｒ−Ｉ）であることがより好ましく、アクリル基またはメタクリル基であることが更に好ましく、メタクリル基であることがよりさらに好ましい。
【０１９８】
上記一般式（ＰＧ２）において、Ｓ２１は、単結合又は炭素原子数１〜３のアルキレン基であることが好ましく、単結合であることが更に好ましい。
【０１９９】
本発明に係る第２モノマー一分子中における一般式（ＰＧ２）で表される重合性基の数は、２個〜４個であることが好ましく、２個〜３個であることがより好ましい。
【０２００】
第１モノマーの役割は、極性基が、基板や膜、電極などと吸着し、第１モノマーのメソゲン基が液晶分子との相溶性を確保しつつ、さらに重合性基で他のモノマーとの連結部位を備える。一方、第２モノマーの役割は、第１モノマーとの連結と、プレチルト角付与とプレチルト角の安定性と考えられる。そのため第２モノマーの含有量が所定量ない場合は、架橋度が低く、安定したポリマー層が形成できず、プレチルト角の安定性（経時変化）が低下すると考えられる。
【０２０１】
本発明に係る第２モノマーは、以下の一般式（ＲＭ−１）および（ＲＭ−２）
【０２０２】
【化８２】
2019085578.tif 000084
【０２０３】
「上記一般式（ＲＭ−１）中、ＺＭ１およびＺＭ２は以下で表され、
【０２０４】
【化８３】
2019085578.tif 000085
【０２０５】
（上記式（ＺＭ１）中、ＸＭ１１〜ＸＭ１５はそれぞれ独立的に、炭素原子数１〜１５個のアルキル基、−ＣＦ３基、フッ素原子、炭素原子数１〜１５個のアルコキシ基および塩素原子からなる群から選択される１種または２種以上または式（ＲＭ−Ｓ１１）を表すが、ＸＭ１１〜ＸＭ１５の内の少なくとも１つは、式（ＲＭ−Ｓ１１）を表す。）
【０２０６】
【化８４】
2019085578.tif 000086
【０２０７】
（上記式（ＺＭ２）中、ＸＭ２１〜ＸＭ２５はそれぞれ独立的に、炭素原子数１〜１５個のアルキル基、−ＣＦ３基、フッ素原子、炭素原子数１〜１５個のアルコキシ基および塩素原子からなる群から選択される１種または２種以上または式（ＲＭ−Ｓ２１）を表すが、ＸＭ２１〜ＸＭ２５の内の少なくとも１つは、式（ＲＭ−Ｓ２１）を表す。）
（上記式（ＲＭ−Ｓ１１）および上記式（ＲＭ−Ｓ２１）中、ＳＭ１１およびＳＭ２１はそれぞれ独立的に、炭素原子数１〜１２のアルキレン基または単結合を表し、該アルキレン基中の−ＣＨ２−は酸素原子同士が直接結合しないものとして−Ｏ−、−ＣＯＯ−、−ＯＣＯ−または−ＯＣＯＯ−に置き換えられても良く、
ＲＭ１１およびＲＭ２１はそれぞれ独立的に、上記式（Ｒ−Ｉ）から式（Ｒ−ＩＸ）のいずれかを表し、
ＬＭ１及びＬＭ２は、それぞれ独立的に、単結合、−Ｏ−、−ＣＨ２−、−ＯＣＨ２−、−ＣＨ２Ｏ−、−ＣＯ−，−Ｃ２Ｈ４−、−ＣＯＯ−、−ＯＣＯ−、−ＣＨ＝ＣＨ−ＣＯＯ−、−ＣＯＯ−ＣＨ＝ＣＨ−、−ＯＣＯ−ＣＨ＝ＣＨ−、−ＣＨ＝ＣＨ−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＯＣＯＣＨ２−、−ＣＨ２ＣＯＯ−、−ＣＨ＝ＣＨ−、−ＣＦ＝ＣＨ−、−ＣＨ＝ＣＦ−、−ＣＦ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−または−Ｃ≡Ｃ−を表し、ＬＭ２が複数存在する場合、それらは同一でも異なっていてもよい。）
ＭＭ１は、１，４−フェニレン基、１，４−シクロへキシレン基またはナフタレン−２，６−ジイル基を表すが、これらの基中に含まれる水素原子がフッ素原子、塩素原子または炭素原子数１〜８のアルキル基、ハロゲン化アルキル基、ハロゲン化アルコキシ基、アルコキシ基、ニトロ基または
【０２０８】
【化８５】
2019085578.tif 000087
【０２０９】
（式中、ＳＭ１は、炭素原子数１〜１２のアルキレン基または単結合を表し、該アルキレン基中の−ＣＨ２−は酸素原子同士が直接結合しないものとして酸素原子、−ＣＯＯ−、−ＯＣＯ−または−ＯＣＯＯ−に置き換えられても良く、ＲＭ１は上記式（Ｒ−Ｉ）から式（Ｒ−ＩＸ）のいずれかを表す。）
に置換されていてもよく、ＭＭ１が複数存在する場合、それらは同一でも異なっていてもよく、
ｍＭ１は０、１または２を表す。
【０２１０】
ＳＭ１１、ＳＭ２１、ＳＭ１、ＲＭ１１、ＲＭ２１及び／またはＲＭ１が複数存在する場合にはそれらは同一であっても異なっていてもよい。」
【０２１１】
【化８６】
2019085578.tif 000088
【０２１２】
「上記一般式（ＲＭ−２）中、ＸＭ１〜ＸＭ８は、それぞれ独立的に、水素原子またはフッ素原子を表し、
ＳＭ２およびＳＭ３は、それぞれ独立的に、炭素原子数１〜１２のアルキレン基または単結合を表し、該アルキレン基中の−ＣＨ２−は酸素原子同士が直接結合しないものとして酸素原子、−ＣＯＯ−、−ＯＣＯ−または−ＯＣＯＯ−に置き換えられても良く、
ＲＭ２およびＲＭ３は上記式（Ｒ−Ｉ）から式（Ｒ−ＩＸ）のいずれかを表す。」で表される重合性化合物からなる群から選択される１種または２種以上であることが好ましい。
【０２１３】
本発明の液晶組成物における第２モノマーの含有量の下限は、０．４質量％超が好ましく、０．４３質量％が好ましく、０．４４質量％が好ましく、０．４５質量％が好ましく、０．４６質量％が好ましく、０．４７質量％が好ましく、０．４８質量％が好ましく、０．４９質量％が好ましく、０．５質量％が好ましく、０．５２質量％が好ましく、０．５５質量％が好ましく、０．５７質量％が好ましく、０．６質量％が好ましく、０．６２質量％が好ましく、０．６５質量％が好ましく、０．６７質量％が好ましく、０．７質量％が好ましく、０．７２質量％が好ましく、０．７５質量％が好ましく、０．７７質量％が好ましく、０．８質量％が好ましく、０．８２質量％が好ましく、０．８４質量％が好ましく、０．８７質量％が好ましく、０．９質量％が好ましい。本発明の液晶組成物における第２モノマーの含有量の上限は、３質量％が好ましく、２．５質量％が好ましく、２．３質量％が好ましく、２．１質量％が好ましく、２質量％が好ましく、１．８質量％が好ましく、１．６質量％が好ましく、１．５質量％が好ましく、１質量％が好ましく、０．９５質量％が好ましく、０．９質量％が好ましく、０．８５質量％が好ましく、０．８質量％が好ましく、０．７５質量％が好ましく、０．７質量％が好ましく、０．６５質量％が好ましく、０．６質量％が好ましく、０．５５質量％が好ましく、０．５３質量％が好ましく、０．５質量％が好ましく、０．４８質量％が好ましい。
【０２１４】
上記一般式（ＲＭ−１）において、ＺＭ１は、一般式（ＺＭ１）
【０２１５】
【化８７】
2019085578.tif 000089
【０２１６】
を表し、ＸＭ１１〜ＸＭ１５の内の１つまたは２つが一般式（ＲＭ−Ｓ１１）を表すことが好ましく、ＸＭ１３が一般式（ＲＭ−Ｓ１１）を表すことがより好ましい。
【０２１７】
前記一般式（ＲＭ−１）において、ＺＭ２は、一般式（ＺＭ２）
【０２１８】
【化８８】
2019085578.tif 000090
【０２１９】
を表し、ＸＭ２１〜ＸＭ２５の内の１つまたは２つが一般式（ＲＭ−Ｓ２１）を表すことが好ましく、ＸＭ２３が一般式（ＲＭ−Ｓ２１）を表すことがより好ましい。
ＲＭ１１およびＲＭ２１はそれぞれ独立的に、式（Ｒ−１）または式（Ｒ−２）を表すことが好ましい。
【０２２０】
前記一般式（ＲＭ−１）において、ＭＭ１は、１，４−フェニレン基であることが好ましく、これらの基中に含まれる水素原子がフッ素原子、塩素原子または炭素原子数１〜８のアルキル基、ハロゲン化アルキル基、ハロゲン化アルコキシ基、ア炭素原子数１〜８のルコキシ基、ニトロ基または前記一般式（ＲＭ−Ｓ１１）に置換されていてもよい。
【０２２１】
ＭＭ１が１，４−フェニレン基である重合性化合物は、重合速度が十分に速くなる。
【０２２２】
前記一般式（ＲＭ−１）において、ＬＭ１、ＬＭ２はそれぞれ独立的に、−ＯＣＨ２−、−ＣＨ２Ｏ−、−Ｃ２Ｈ４−、−ＣＯＯ−、−ＯＣＯ−、−ＣＨ＝ＣＨ−ＣＯＯ−、−ＣＯＯ−ＣＨ＝ＣＨ−、−ＯＣＯ−ＣＨ＝ＣＨ−、−ＣＨ＝ＣＨ−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−ＣＦ＝ＣＨ−、−ＣＨ＝ＣＦ−、−ＣＦ＝ＣＦ−、−ＣＦ２Ｏ−、−ＯＣＦ２−、−ＣＦ２ＣＨ２−、−ＣＨ２ＣＦ２−、−ＣＦ２ＣＦ２−、−Ｃ≡Ｃ−または単結合が好ましい。また、ＬＭ１、ＬＭ２は、液晶分子との相溶性を高めるために、環を連結する連結基の長さが偶数の原子数であることがより好ましい。
【０２２３】
前記一般式（ＲＭ−１）において、ｍＭ１は０または１を表すことが好ましい。ｍＭ１が０または１を表す第２モノマーは、他の液晶化合物との高い相溶性を示す。
【０２２４】
本発明に係る液晶組成物において、一般式（ＲＭ−１）で表される第２モノマーの液晶組成物全体に対する含有量は、０．４質量％超が好ましく、０．４３質量％が好ましく、０．４４質量％が好ましく、０．４５質量％が好ましく、０．４６質量％が好ましく、０．４７質量％が好ましく、０．４８質量％が好ましく、０．４９質量％が好ましく、０．５質量％が好ましく、０．５２質量％が好ましく、０．５５質量％が好ましく、０．５７質量％が好ましく、０．６質量％が好ましく、０．６２質量％が好ましく、０．６５質量％が好ましく、０．６７質量％が好ましく、０．７質量％が好ましく、０．７２質量％が好ましく、０．７５質量％が好ましく、０．７７質量％が好ましく、０．８質量％が好ましく、０．８２質量％が好ましく、０．８４質量％が好ましく、０．８７質量％が好ましく、０．９質量％が好ましい。本発明の液晶組成物におけて、一般式（ＲＭ−１）で表される第２モノマーの含有量の上限は、３質量％が好ましく、２．５質量％が好ましく、２．３質量％が好ましく、２．１質量％が好ましく、２質量％が好ましく、１．８質量％が好ましく、１．６質量％が好ましく、１．５質量％が好ましく、１．４質量％が好ましく、１．２質量％が好ましく、１質量％が好ましく、０．９５質量％が好ましく、０．９質量％が好ましく、０．８５質量％が好ましく、０．８質量％が好ましく、０．７５質量％が好ましく、０．７質量％が好ましく、０．６５質量％が好ましく、０．６質量％が好ましく、０．５５質量％が好ましく、０．５３質量％が好ましく、０．５質量％が好ましく、０．４８質量％が好ましい。また、一般式（ＲＭ−１）の含有量の好ましい範囲は、０．４質量％超〜１．４質量％が好ましく、０．４５質量％超〜１．３質量％がより好ましい。
【０２２５】
本発明に係る一般式（ＲＭ−１）で表される第２モノマーとして、具体的には、以下の一般式（ＲＭ−１−１）及び一般式（ＲＭ−１−２）で表される重合性化合物群から選択される１種または２種以上であることが好ましい。
【０２２６】
【化８９】
2019085578.tif 000091
【０２２７】
（上記一般式（ＲＭ−１−１）及び一般式（ＲＭ−１−２）中、Ｒ１０７は、Ｐ１０７−Ｓ１０７−を表し、Ｒ１１０は、Ｐ１１０−Ｓ１１０−を表し、Ｐ１０７及びＰ１１０は、それぞれ独立的に上記式（Ｒ−１）から式（Ｒ−１５）のいずれかを表し、Ｓ１０７及びＳ１１０は、それぞれ独立的に単結合または炭素数１〜１５のアルキレン基を表し、該アルキレン基中の１つまたは２つ以上の−ＣＨ２−は、酸素原子が直接隣接しないように、−Ｏ−、−ＯＣＯ−または−ＣＯＯ−で置換されて良く、
Ｒ１０８、Ｒ１０９、Ｒ１１１及びＲ１１２は、それぞれ独立的に、炭素原子数１から３のアルキル基、炭素原子数１から３のアルコキシ基、フッ素原子、水素原子または上記式（Ｒ−１）から式（Ｒ−１５）のいずれかを表し、
Ａ１５は、１，４−フェニレン基、１，４−シクロヘキシレン基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基または１，３−ジオキサン−２，５−ジイル基を表すが、基は無置換であるかまたは炭素原子数１から１２のアルキル基、ハロゲン（フッ素原子、塩素原子）、シアノ基またはニトロ基で置換されていても良く、
Ｌ１５は単結合、−ＯＣＨ２−、−ＣＨ２Ｏ−、−Ｃ２Ｈ４−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）Ｙ−ＣＯＯ−、−（ＣＨ２）Ｙ−ＯＣＯ−、−ＯＣＯ−（ＣＨ２）Ｙ−、−ＣＯＯ−（ＣＨ２）Ｙ−、−ＣＨ＝ＣＨ−、−ＣＦ２Ｏ−、−ＯＣＦ２−または−Ｃ≡Ｃ−（式中、Ｒａはそれぞれ独立的に、水素原子または炭素原子数１から３のアルキル基を表し、前記式中、Ｙは１から４の整数を表す。）を表し、
Ｘ１５、Ｘ１６、Ｘ１７及びＸ１８は、それぞれ独立的に水素原子、炭素原子数１から３のアルキル基またはフッ素原子を表す。）
上記一般式（ＲＭ−１−１）及び一般式（ＲＭ−１−２）において、Ｓ１０７及びＳ１１０は、単結合または炭素数１〜６のアルキレン基（該アルキレン基中の１つまたは２つ以上の−ＣＨ２−は、酸素原子が直接隣接しないように、−Ｏ−で置換されて良い。）であることが好ましく、単結合であることが特に好ましい。
【０２２８】
上記一般式（ＲＭ−１−１）において、Ａ１５は、無置換、炭素原子数１から１２のアルキル基、ハロゲン（フッ素原子、塩素原子）、シアノ基もしくはニトロ基で置換された１，４−フェニレン基またはナフタレン−２，６−ジイル基であることが好ましく、無置換、炭素原子数１から３のアルキル基もしくはフッ素原子で置換された１，４−フェニレン基またはナフタレン−２，６−ジイル基であることがより好ましい。この場合、Ａ１５の置換基数は、０〜２個であることが好ましい。
【０２２９】
上記一般式（ＲＭ−１−１）及び一般式（ＲＭ−１−２）において、Ｌ１５は、相溶性の観点から、単結合または環と環とを結ぶ連結部分の原子数が偶数であることが好ましい（例えば、Ｙは２または４が好ましい。）。
【０２３０】
本発明に係る液晶組成物において、一般式（ＲＭ−１−１）及び一般式（ＲＭ−１−２）で表される第２モノマーの液晶組成物全体に対する含有量は、０．４質量％超が好ましく、０．４３質量％が好ましく、０．４４質量％が好ましく、０．４５質量％が好ましく、０．４６質量％が好ましく、０．４７質量％が好ましく、０．４８質量％が好ましく、０．４９質量％が好ましく、０．５質量％が好ましく、０．５２質量％が好ましく、０．５５質量％が好ましく、０．５７質量％が好ましく、０．６質量％が好ましく、０．６２質量％が好ましく、０．６５質量％が好ましく、０．６７質量％が好ましく、０．７質量％が好ましく、０．７２質量％が好ましく、０．７５質量％が好ましく、０．７７質量％が好ましく、０．８質量％が好ましく、０．８２質量％が好ましく、０．８４質量％が好ましく、０．８７質量％が好ましく、０．９質量％が好ましい。本発明の液晶組成物におけて、一般式一般式（ＲＭ−１−１）及び一般式（ＲＭ−１−２）で表される第２モノマーの含有量の上限は、３質量％が好ましく、２．５質量％が好ましく、２．３質量％が好ましく、２．１質量％が好ましく、２質量％が好ましく、１．８質量％が好ましく、１．６質量％が好ましく、１．５質量％が好ましく、１．４質量％が好ましく、１．２質量％が好ましく、１質量％が好ましく、０．９５質量％が好ましく、０．９質量％が好ましく、０．８５質量％が好ましく、０．８質量％が好ましく、０．７５質量％が好ましく、０．７質量％が好ましく、０．６５質量％が好ましく、０．６質量％が好ましく、０．５５質量％が好ましく、０．５３質量％が好ましく、０．５質量％が好ましく、０．４８質量％が好ましい。
【０２３１】
本発明に係る一般式（ＲＭ−１−２）で表される第２モノマーは、一般式（ＩＶ）で表される重合性化合物を１種または２種以上であることが好ましい。
【０２３２】
【化９０】
2019085578.tif 000092
【０２３３】
上記一般式（ＩＶ）中、Ｒ７及びＲ８は、それぞれ独立的に上記の式（Ｒ−１）から式（Ｒ−１５）のいずれかを表し、Ｘ１からＸ８は、それぞれ独立的にトリフルオロメチル基、トリフルオロメトキシ基、メトキシ基、メチル基、フッ素原子または水素原子を表す。
【０２３４】
前記一般式（ＩＶ）におけるビフェニル骨格の構造は、式（ＩＶ−１１）から式（ＩＶ−２１）であることが更に好ましく、式（ＩＶ−２０）であることが特に好ましい。
【０２３５】
【化９１】
2019085578.tif 000093
【０２３６】
式（ＩＶ−１１）から式（ＩＶ−２１）で表される骨格を含む重合性化合物は重合後の配向規制力が最適であり、良好な配向状態が得られる。
【０２３７】
本発明に係る一般式（ＲＭ−１）で表される化合物は、具体的には、例えば式（ＸＸ−１）から一般式（ＸＸ−２９）で表される化合物が好ましく、式（ＸＸ−１）から式（ＸＸ−７）および、式（ＸＸ−２３）が更に好ましい。
【０２３８】
【化９２】
2019085578.tif 000094
【０２３９】
【化９３】
2019085578.tif 000095
【０２４０】
2019085578.tif 000096
【０２４１】
式（ＸＸ−１）から一般式（ＸＸ−２９）中、Ｓｐｘｘは炭素原子数１〜８のアルキレン基または−Ｏ−（ＣＨ２）ｓ−（式中、ｓは２から７の整数を表し、酸素原子は環に結合するものとする。）を表す。
【０２４２】
式（ＸＸ−１）から一般式（ＸＸ−２９）中、１，４−フェニレン基中の水素原子は、更に、−Ｆ、−Ｃｌ、−ＣＦ３、−ＣＨ３、式（Ｒ−１）から式（Ｒ−１５）のいずれかによって置換されていても良い。
【０２４３】
また、一般式（ＲＭ−１）で表される化合物として、例えば、式（Ｍ１）から式（Ｍ１８）のような重合性化合物が好ましい。
【０２４４】
【化９４】
2019085578.tif 000097
【０２４５】
また、式（Ｍ１９）から式（Ｍ３４）のような重合性化合物も好ましい。
【０２４６】
【化９５】
2019085578.tif 000098
【０２４７】
【化９６】
2019085578.tif 000099
【０２４８】
式（Ｍ１９）から式（Ｍ３４）中の１，４−フェニレン基及びナフタレン基中の水素原子は、更に、−Ｆ、−Ｃｌ、−ＣＦ３、−ＣＨ３によって置換されていても良い。
【０２４９】
また、式（Ｍ３５）〜式（Ｍ６５）のような重合性化合物も好ましい。
【０２５０】
【化９７】
2019085578.tif 000100
【０２５１】
【化９８】
2019085578.tif 000101
【０２５２】
【化９９】
2019085578.tif 000102
【０２５３】
【化１００】
2019085578.tif 000103
【０２５４】
【化１０１】
2019085578.tif 000104
【０２５５】
【化１０２】
2019085578.tif 000105
【０２５６】
本発明に係る液晶組成物において、式（Ｍ１）〜式（Ｍ６７）で表される第２モノマーの液晶組成物全体に対する含有量は、０．４質量％超が好ましく、０．４３質量％が好ましく、０．４４質量％が好ましく、０．４５質量％が好ましく、０．４６質量％が好ましく、０．４７質量％が好ましく、０．４８質量％が好ましく、０．４９質量％が好ましく、０．５質量％が好ましく、０．５２質量％が好ましく、０．５５質量％が好ましく、０．５７質量％が好ましく、０．６質量％が好ましく、０．６２質量％が好ましく、０．６５質量％が好ましく、０．６７質量％が好ましく、０．７質量％が好ましく、０．７２質量％が好ましく、０．７５質量％が好ましく、０．７７質量％が好ましく、０．８質量％が好ましく、０．８２質量％が好ましく、０．８４質量％が好ましく、０．８７質量％が好ましく、０．９質量％が好ましい。本発明の液晶組成物におけて、一般式（ＲＭ−１）で表される第２モノマーの含有量の上限は、３質量％が好ましく、２．５質量％が好ましく、２．３質量％が好ましく、２．１質量％が好ましく、２質量％が好ましく、１．８質量％が好ましく、１．６質量％が好ましく、１．５質量％が好ましく、１．４質量％が好ましく、１．２質量％が好ましく、１質量％が好ましく、０．９５質量％が好ましく、０．９質量％が好ましく、０．８５質量％が好ましく、０．８質量％が好ましく、０．７５質量％が好ましく、０．７質量％が好ましく、０．６５質量％が好ましく、０．６質量％が好ましく、０．５５質量％が好ましく、０．５３質量％が好ましく、０．５質量％が好ましく、０．４８質量％が好ましい。また、式（Ｍ１）〜式（Ｍ６７）で表される第２モノマーの液晶組成物全体に対する含有量の好ましい範囲は、０．４質量％超〜１．４質量％が好ましく、０．４５質量％超〜１．３質量％がより好ましい。
【０２５７】
上記一般式（ＲＭ−２）において、ＲＭ２およびＲＭ３は、それぞれ独立的に、上記の式（Ｒ−１）または式（Ｒ−２）のいずれかを表すことが好ましい。
【０２５８】
上記一般式（ＲＭ−２）において、ＳＭ２およびＳＭ３は、それぞれ独立的に、炭素原子数１〜６のアルキレン基（該アルキレン基中の−ＣＨ２−は酸素原子同士が直接結合しないものとして酸素原子、−ＣＯＯ−、−ＯＣＯ−または−ＯＣＯＯ−に置き換えられても良い。）または単結合であることが好ましい。
【０２５９】
本発明に係る液晶組成物において、一般式（ＲＭ−２）で表される第２モノマーの液晶組成物全体に対する含有量は、０．４質量％超が好ましく、０．４３質量％が好ましく、０．４４質量％が好ましく、０．４５質量％が好ましく、０．４６質量％が好ましく、０．４７質量％が好ましく、０．４８質量％が好ましく、０．４９質量％が好ましく、０．５質量％が好ましく、０．５２質量％が好ましく、０．５５質量％が好ましく、０．５７質量％が好ましく、０．６質量％が好ましく、０．６２質量％が好ましく、０．６５質量％が好ましく、０．６７質量％が好ましく、０．７質量％が好ましく、０．７２質量％が好ましく、０．７５質量％が好ましく、０．７７質量％が好ましく、０．８質量％が好ましく、０．８２質量％が好ましく、０．８４質量％が好ましく、０．８７質量％が好ましく、０．９質量％が好ましい。本発明の液晶組成物におけて、一般式（ＲＭ−１）で表される第２モノマーの含有量の上限は、３質量％が好ましく、２．５質量％が好ましく、２．３質量％が好ましく、２．１質量％が好ましく、２質量％が好ましく、１．８質量％が好ましく、１．６質量％が好ましく、１．５質量％が好ましく、１．４質量％が好ましく、１．２質量％が好ましく、１質量％が好ましく、０．９５質量％が好ましく、０．９質量％が好ましく、０．８５質量％が好ましく、０．８質量％が好ましく、０．７５質量％が好ましく、０．７質量％が好ましく、０．６５質量％が好ましく、０．６質量％が好ましく、０．５５質量％が好ましく、０．５３質量％が好ましく、０．５質量％が好ましく、０．４８質量％が好ましい。
【０２６０】
本発明に係る一般式（ＲＭ−２）で表される化合物の好ましい例として、下記式（ＲＭ−２−１）〜式（ＲＭ−２−５２）で表される重合性化合物が挙げられる。
【０２６１】
【化１０３】
2019085578.tif 000106
【０２６２】
【化１０４】
2019085578.tif 000107
【０２６３】
【化１０５】
2019085578.tif 000108
【０２６４】
また、上記式（ＲＭ−２−１）〜（ＲＭ−２−５２）で表される重合性モノマーの具体的な含有量としては、０．４質量％超〜１．４質量％以下が好ましく、０．４２質量％〜１．３質量％以下がより好ましく、０．４３質量％〜１．２質量％以下が更に好ましく、０．４４質量％〜１質量％以下が特に好ましく、０．４５質量％〜０．８質量％以下が最も好ましい。
【０２６５】
本発明に係る液晶組成物において、第１モノマーと第２モノマーとの含有質量比率（第１モノマー／第２モノマー）は、０．５〜１０であることが好ましく、０．６〜８であることが好ましく、０．７〜６であることが好ましく、０．７２〜５．５であることが好ましく、０．７３〜５．２であることが好ましく、０．７４〜４．５であることが好ましく、０．７５〜４であることが好ましく、０．７７〜３．５であることが好ましく、０．８〜３．３であることが好ましく、０．８２〜３であることが好ましい。
【０２６６】
第１モノマーと第２モノマーの混合比が、上記の範囲であると、プレチルト角の安定性、低温安定性および垂直配向性の観点で好ましく、特に、第１モノマーと第２モノマーとの含有質量比率（第１モノマー／第２モノマー）の下限値が０．７だと、プレチルト角の安定性、低温安定性および垂直配向性の３つの効果を奏する。
【０２６７】
本発明に係る液晶組成物において、第１モノマーとして、一般式（Ｋ）で表される極性基を有する化合物を１種又は２種以上含有し、第２モノマーとして、一般式（ＲＭ−１）および（ＲＭ−２）から選ばれる化合物を１種又は２種以上含有することが好ましい。第一モノマー及び第二モノマーは、それぞれ１種ずつとしてもよいが、骨格の異なるモノマーを組み合わせて、第一モノマーを１種及び第二モノマーを２種としてもよく、第一モノマーを２種及び第二モノマーを１種としてもよく、第一モノマー及び第二モノマーをともに２種としてもよい。
【０２６８】
本発明に係る液晶組成物は、（２５℃）において液晶相を呈することが好ましく、ネマチック相を呈することが更に好ましく、誘電率異方性が負のネマチック液晶組成物が好ましい。
【０２６９】
本発明に係る液晶組成物は第１モノマーおよび第２モノマー以外に、一般式（Ｎ−１）、（Ｎ−２）及び（Ｎ−３）で表される化合物から選ばれる化合物を１種類又は２種類以上含有することが好ましい。これら化合物は誘電的に負の化合物（Δεの符号が負で、その絶対値が２より大きい。）に該当する。
【０２７０】
また、尚、化合物のΔεは、２５℃において誘電的にほぼ中性の組成物に添加して調製した組成物の誘電率異方性の測定値から外挿した値である。なお、以下含有量を％で記載するが、これは質量％を意味する。
【０２７１】
【化１０６】
2019085578.tif 000109
【０２７２】
（式中、ＲＮ１１、ＲＮ１２、ＲＮ２１、ＲＮ２２、ＲＮ３１及びＲＮ３２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＮ１１、ＡＮ１２、ＡＮ２１、ＡＮ２２、ＡＮ３１及びＡＮ３２は、それぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）及び
（ｄ）  １，４−シクロヘキセニレン基
からなる群より選ばれる基を表し、上記の基（ａ）、基（ｂ）、基（ｃ）及び基（ｄ）はそれぞれ独立してシアノ基、フッ素原子又は塩素原子で置換されていても良く、
ＺＮ１１、ＺＮ１２、ＺＮ２１、ＺＮ２２、ＺＮ３１及びＺＮ３２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＸＮ２１は水素原子又はフッ素原子を表し、
ＴＮ３１は−ＣＨ２−又は酸素原子を表し、
ｎＮ１１、ｎＮ１２、ｎＮ２１、ｎＮ２２、ｎＮ３１及びｎＮ３２はそれぞれ独立して０〜３の整数を表すが、ｎＮ１１＋ｎＮ１２、ｎＮ２１＋ｎＮ２２及びｎＮ３１＋ｎＮ３２はそれぞれ独立して１、２又は３であり、ＡＮ１１〜ＡＮ３２、ＺＮ１１〜ＺＮ３２が複数存在する場合は、それらは同一であっても異なっていても良い。）
一般式（Ｎ−１）、（Ｎ−２）及び（Ｎ−３）で表される化合物は、Δεが負でその絶対値が３よりも大きな化合物であることが好ましい。
【０２７３】
一般式（Ｎ−１）、（Ｎ−２）及び（Ｎ−３）中、ＲＮ１１、ＲＮ１２、ＲＮ２１、ＲＮ２２、ＲＮ３１及びＲＮ３２はそれぞれ独立して、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましい。Ｒ１１、Ｒ２１およびＲ３１はそれぞれ独立して、炭素原子数１〜５のアルキル基又は炭素原子数２〜５のアルケニル基が更に好ましく、Ｒ１２、Ｒ２２およびＲ３２はそれぞれ独立して、炭素原子数１〜５のアルキル基、炭素原子数１〜５のアルコキシ基又は炭素原子数２〜５のアルケニルオキシ基がより好ましい。
【０２７４】
また、末端基（ＲＮ１１、ＲＮ１２、ＲＮ２１、ＲＮ２２、ＲＮ３１及びＲＮ３２）の結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、前記末端基の結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【０２７５】
アルケニル基としては、式（Ｒ１）から式（Ｒ５）のいずれかで表される基から選ばれることが好ましい。（各式中の黒点は環構造中の炭素原子を表す。）
【０２７６】
【化１０７】
2019085578.tif 000110
【０２７７】
ＡＮ１１、ＡＮ１２、ＡＮ２１、ＡＮ２２、ＡＮ３１及びＡＮ３２はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【０２７８】
【化１０８】
2019085578.tif 000111
【０２７９】
トランス−１，４−シクロへキシレン基、１，４−シクロヘキセニレン基又は１，４−フェニレン基を表すことがより好ましい。
【０２８０】
ＺＮ１１、ＺＮ１２、ＺＮ２１、ＺＮ２２、ＺＮ３１及びＺＮ３２はそれぞれ独立して−ＣＨ２Ｏ−、−ＣＦ２Ｏ−、−ＣＨ２ＣＨ２−、−ＣＦ２ＣＦ２−又は単結合を表すことが好ましく、−ＣＨ２Ｏ−、−ＣＨ２ＣＨ２−又は単結合が更に好ましく、−ＣＨ２Ｏ−又は単結合が特に好ましい。
【０２８１】
ＸＮ２１はフッ素原子が好ましい。
【０２８２】
ＴＮ３１は酸素原子が好ましい。
【０２８３】
ｎＮ１１＋ｎＮ１２、ｎＮ２１＋ｎＮ２２及びｎＮ３１＋ｎＮ３２は１又は２が好ましく、ｎＮ１１が１でありｎＮ１２が０である組み合わせ、ｎＮ１１が２でありｎＮ１２が０である組み合わせ、ｎＮ１１が１でありｎＮ１２が１である組み合わせ、ｎＮ１１が２でありｎＮ１２が１である組み合わせ、ｎＮ２１が１でありｎＮ２２が０である組み合わせ、ｎＮ２１が２でありｎＮ２２が０である組み合わせ、ｎＮ３１が１でありｎＮ３２が０である組み合わせ、ｎＮ３１が２でありｎＮ３２が０である組み合わせ、が好ましい。
【０２８４】
本発明の組成物の総量に対しての式（Ｎ−１）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％であり、２０％である。
【０２８５】
本発明の組成物の総量に対しての式（Ｎ−２）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％であり、２０％である。
【０２８６】
本発明の組成物の総量に対しての式（Ｎ−３）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％であり、２０％である。
【０２８７】
本発明の組成物の粘度を低く保ち、応答速度が速い組成物が必要な場合は上記の下限値が低く上限値が低いことが好ましい。さらに、本発明の組成物のＴｎｉを高く保ち、温度安定性の良い組成物が必要な場合は上記の下限値が低く上限値が低いことが好ましい。また、駆動電圧を低く保つために誘電率異方性を大きくしたいときは、上記の下限値を高く上限値が高いことが好ましい。
【０２８８】
一般式（Ｎ−１）で表される化合物として、下記の一般式（Ｎ−１ａ）〜（Ｎ−１ｇ）で表される化合物群を挙げることができる。
【０２８９】
【化１０９】
2019085578.tif 000112
【０２９０】
（式中、ＲＮ１１及びＲＮ１２は一般式（Ｎ−１）におけるＲＮ１１及びＲＮ１２と同じ意味を表し、ｎＮａ１２は０又は１を表し、ｎＮｂ１１は０又は１を表し、ｎＮｃ１１は０又は１を表し、ｎＮｄ１１は０又は１を表し、ｎＮｅ１１は１又は２を表し、ｎＮｆ１２は１又は２を表し、ｎＮｇ１１は１又は２を表し、ＡＮｅ１１はトランス−１，４−シクロへキシレン基又は１，４−フェニレン基を表し、ＡＮｇ１１はトランス−１，４−シクロへキシレン基、１，４−シクロヘキセニレン基又は１，４−フェニレン基を表すが、ｎＮｇ１１が１の場合、ＡＮｇ１１は１，４−シクロヘキセニレン基を表し、ｎＮｇ１１が２の場合、少なくとも１つのＡＮｇ１１は１，４−シクロヘキセニレン基を表し、ＺＮｅ１１は単結合又はエチレン基を表すが、ｎＮｅ１１が１の場合、ＺＮｅ１１はエチレン基を表す。ｎＮｅ１１が２の場合、少なくとも１つのＺＮｅ１１はエチレン基を表す。）
より具体的には、一般式（Ｎ−１）で表される化合物は一般式（Ｎ−１−１）〜（Ｎ−１−２２）で表される化合物群から選ばれる化合物であることが好ましい。
【０２９１】
一般式（Ｎ−１−１）で表される化合物は下記の化合物である。
【０２９２】
【化１１０】
2019085578.tif 000113
【０２９３】
（式中、ＲＮ１１１及びＲＮ１１２はそれぞれ独立して、一般式（Ｎ−１）におけるＲＮ１１及びＲＮ１２と同じ意味を表す。）
ＲＮ１１１は炭素原子数１〜５のアルキル基又は炭素原子数２〜５のアルケニル基が好ましく、プロピル基、ペンチル基又はビニル基が好ましい。ＲＮ１１２は炭素原子数１〜５のアルキル基、炭素原子数４〜５のアルケニル基又は炭素原子数１〜４のアルコキシ基が好ましく、エトキシ基又はブトキシ基が好ましい。
【０２９４】
一般式（Ｎ−１−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２９５】
Δεの改善を重視する場合には含有量を高めに設定することが好ましく、低温での溶解性を重視する場合は含有量を多めに設定すると効果が高く、ＴＮＩを重視する場合は含有量を少なめに設定すると効果が高い。さらに、滴下痕や焼き付き特性を改良する場合は、含有量の範囲を中間に設定することが好ましい。
【０２９６】
本発明の組成物の総量に対しての式（Ｎ−１−１）で表される化合物の好ましい含有量の下限値は、５％であり、１０％であり、１３％であり、１５％であり、１７％であり、２０％であり、２３％であり、２５％であり、２７％であり、３０％であり、３３％であり、３５％である。好ましい含有量の上限値は、本発明の組成物の総量に対して、５０％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％であり、３％である。
【０２９７】
さらに、一般式（Ｎ−１−１）で表される化合物は、式（Ｎ−１−１．１）から式（Ｎ−１−１．２２）で表される化合物群から選ばれる化合物であることが好ましく、式（Ｎ−１−１．１）〜（Ｎ−１−１．４）で表される化合物であることが好ましく、式（Ｎ−１−１．１）及び式（Ｎ−１−１．３）で表される化合物が好ましい。
【０２９８】
【化１１１】
2019085578.tif 000114
【０２９９】
式（Ｎ−１−１．１）〜（Ｎ−１−１．２２）で表される化合物は単独で使用することも、組み合わせて使用することも可能であるが、本発明の組成物の総量に対しての単独又はこれら化合物の好ましい含有量の下限値は、５％であり、１０％であり、１３％であり、１５％であり、１７％であり、２０％であり、２３％であり、２５％であり、２７％であり、３０％であり、３３％であり、３５％である。好ましい含有量の上限値は、本発明の組成物の総量に対して、５０％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％であり、３％である。
【０３００】
一般式（Ｎ−１−２）で表される化合物は下記の化合物である。
【０３０１】
【化１１２】
2019085578.tif 000115
【０３０２】
（式中、ＲＮ１２１及びＲＮ１２２はそれぞれ独立して、一般式（Ｎ−１）におけるＲＮ１１及びＲＮ１２と同じ意味を表す。）
ＲＮ１２１は炭素原子数１〜５のアルキル基又は炭素原子数２〜５のアルケニル基が好ましく、エチル基、プロピル基、ブチル基又はペンチル基が好ましい。ＲＮ１２２は炭素原子数１〜５のアルキル基、炭素原子数４〜５のアルケニル基又は炭素原子数１〜４のアルコキシ基が好ましく、メチル基、プロピル基、メトキシ基、エトキシ基又はプロポキシ基が好ましい。
【０３０３】
一般式（Ｎ−１−２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３０４】
Δεの改善を重視する場合には含有量を高めに設定することが好ましく、低温での溶解性を重視する場合は含有量を少なめに設定すると効果が高く、ＴＮＩを重視する場合は含有量を多めに設定すると効果が高い。さらに、滴下痕や焼き付き特性を改良する場合は、含有量の範囲を中間に設定することが好ましい。
【０３０５】
本発明の組成物の総量に対しての式（Ｎ−１−２）で表される化合物の好ましい含有量の下限値は、５％であり、７％であり、１０％であり、１３％であり、１５％であり、１７％であり、２０％であり、２３％であり、２５％であり、２７％であり、３０％であり、３３％であり、３５％であり、３７％であり、４０％であり、４２％である。好ましい含有量の上限値は、本発明の組成物の総量に対して、５０％であり、４８％であり、４５％であり、４３％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％である。
【０３０６】
さらに、一般式（Ｎ−１−２）で表される化合物は、式（Ｎ−１−２．１）から式（Ｎ−１−２．２２）で表される化合物群から選ばれる化合物であることが好ましく、式（Ｎ−１−２．３）から式（Ｎ−１−２．７）、式（Ｎ−１−２．１０）、式（Ｎ−１−２．１１）、式（Ｎ−１−２．１３）及び式（Ｎ−１−２．２０）で表される化合物であることが好ましく、Δεの改良を重視する場合には式（Ｎ−１−２．３）から式（Ｎ−１−２．７）で表される化合物が好ましく、ＴＮＩの改良を重視する場合には式（Ｎ−１−２．１０）、式（Ｎ−１−２．１１）及び式（Ｎ−１−２．１３）で表される化合物であることが好ましく、応答速度の改良を重視する場合には式（Ｎ−１−２．２０）で表される化合物であることが好ましい。
【０３０７】
【化１１３】
2019085578.tif 000116
【０３０８】
式（Ｎ−１−２．１）から式（Ｎ−１−２．２２）で表される化合物は単独で使用することも、組み合わせて使用することも可能であるが、本発明の組成物の総量に対しての単独又はこれら化合物の好ましい含有量の下限値は、５％であり、１０％であり、１３％であり、１５％であり、１７％であり、２０％であり、２３％であり、２５％であり、２７％であり、３０％であり、３３％であり、３５％である。好ましい含有量の上限値は、本発明の組成物の総量に対して、５０％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％であり、３％である。
【０３０９】
一般式（Ｎ−１−３）で表される化合物は下記の化合物である。
【０３１０】
【化１１４】
2019085578.tif 000117
【０３１１】
（式中、ＲＮ１３１及びＲＮ１３２はそれぞれ独立して、一般式（Ｎ−１）におけるＲＮ１１及びＲＮ１２と同じ意味を表す。）
ＲＮ１３１は炭素原子数１〜５のアルキル基又は炭素原子数２〜５のアルケニル基が好ましく、エチル基、プロピル基又はブチル基が好ましい。ＲＮ１３２は炭素原子数１〜５のアルキル基、炭素原子数３〜５のアルケニル基又は炭素原子数１〜４のアルコキシ基が好ましく、１−プロペニル基、エトキシ基、プロポキシ基又はブトキシ基が好ましい。
【０３１２】
一般式（Ｎ−１−３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３１３】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０３１４】
本発明の組成物の総量に対しての式（Ｎ−１−３）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０３１５】
さらに、一般式（Ｎ−１−３）で表される化合物は、式（Ｎ−１−３．１）から式（Ｎ−１−３．２１）で表される化合物群から選ばれる化合物であることが好ましく、式（Ｎ−１−３．１）〜（Ｎ−１−３．７）及び式（Ｎ−１−３．２１）で表される化合物であることが好ましく、式（Ｎ−１−３．１）、式（Ｎ−１−３．２）、式（Ｎ−１−３．３）、式（Ｎ−１−３．４）及び式（Ｎ−１−３．６）で表される化合物が好ましい。
【０３１６】
【化１１５】
2019085578.tif 000118
【０３１７】
式（Ｎ−１−３．１）〜式（Ｎ−１−３．４）、式（Ｎ−１−３．６）及び式（Ｎ−１−３．２１）で表される化合物は単独で使用することも、組み合わせて使用することも可能であるが、式（Ｎ−１−３．１）及び式（Ｎ−１−３．２）の組み合わせ、式（Ｎ−１−３．３）、式（Ｎ−１−３．４）及び式（Ｎ−１−３．６）から選ばれる２種又は３種の組み合わせが好ましい。本発明の組成物の総量に対しての単独又はこれら化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０３１８】
一般式（Ｎ−１−４）で表される化合物は下記の化合物である。
【０３１９】
【化１１６】
2019085578.tif 000119
【０３２０】
（式中、ＲＮ１４１及びＲＮ１４２はそれぞれ独立して、一般式（Ｎ−１）におけるＲＮ１１及びＲＮ１２と同じ意味を表す。）
ＲＮ１４１及びＲＮ１４２はそれぞれ独立して、炭素原子数１〜５のアルキル基、炭素原子数４〜５のアルケニル基又は炭素原子数１〜４のアルコキシ基が好ましく、メチル基、プロピル基、エトキシ基又はブトキシ基が好ましい。
【０３２１】
一般式（Ｎ−１−４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３２２】
Δεの改善を重視する場合には含有量を高めに設定することが好ましく、低温での溶解性を重視する場合は含有量を多めに設定すると効果が高く、ＴＮＩを重視する場合は含有量を少なめに設定すると効果が高い。さらに、滴下痕や焼き付き特性を改良する場合は、含有量の範囲を中間に設定することが好ましい。
【０３２３】
本発明の組成物の総量に対しての式（Ｎ−１−４）で表される化合物の好ましい含有量の下限値は、３％であり、５％であり、７％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％であり、１１％であり、１０％であり、８％である。
【０３２４】
さらに、一般式（Ｎ−１−４）で表される化合物は、式（Ｎ−１−４．１）から式（Ｎ−１−４．１４）で表される化合物群から選ばれる化合物であることが好ましく、式（Ｎ−１−４．１）〜（Ｎ−１−４．４）で表される化合物であることが好ましく、式（Ｎ−１−４．１）、式（Ｎ−１−４．２）及び式（Ｎ−１−４．４）で表される化合物が好ましい。
【０３２５】
【化１１７】
2019085578.tif 000120
【０３２６】
式（Ｎ−１−４．１）〜（Ｎ−１−４．１４）で表される化合物は単独で使用することも、組み合わせて使用することも可能であるが、本発明の組成物の総量に対しての単独又はこれら化合物の好ましい含有量の下限値は、３％であり、５％であり、７％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％であり、１１％であり、１０％であり、８％である。
【０３２７】
一般式（Ｎ−１−５）で表される化合物は下記の化合物である。
【０３２８】
【化１１８】
2019085578.tif 000121
【０３２９】
（式中、ＲＮ１５１及びＲＮ１５２はそれぞれ独立して、一般式（Ｎ−１）におけるＲＮ１１及びＲＮ１２と同じ意味を表す。）
ＲＮ１５１及びＲＮ１５２はそれぞれ独立して、炭素原子数１〜５のアルキル基、炭素原子数４〜５のアルケニル基又は炭素原子数１〜４のアルコキシ基が好ましくエチル基、プロピル基又はブチル基が好ましい。
【０３３０】
一般式（Ｎ−１−５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３３１】
Δεの改善を重視する場合には含有量を高めに設定することが好ましく、低温での溶解性を重視する場合は含有量を少なめに設定すると効果が高く、ＴＮＩを重視する場合は含有量を多めに設定すると効果が高い。さらに、滴下痕や焼き付き特性を改良する場合は、含有量の範囲を中間に設定することが好ましい。
【０３３２】
本発明の組成物の総量に対しての式（Ｎ−１−５）で表される化合物の好ましい含有量の下限値は、５％であり、８％であり、１０％であり、１３％であり、１５％であり、１７％であり、２０％である。好ましい含有量の上限値は、本発明の組成物の総量に対して、３５％であり、３３％であり、３０％であり、２８％であり、２５％であり、２３％であり、２０％であり、１８％であり、１５％であり、１３％である。
【０３３３】
さらに、一般式（Ｎ−１−５）で表される化合物は、式（Ｎ−１−５．１）から式（Ｎ−１−５．６）で表される化合物群から選ばれる化合物であることが好ましく、式（Ｎ−１−５．１）、式（Ｎ−１−５．２）及び式（Ｎ−１−５．４）で表される化合物が好ましい。
【０３３４】
【化１１９】
2019085578.tif 000122
【０３３５】
式（Ｎ−１−５．１）、式（Ｎ−１−５．２）及び式（Ｎ−１−５．４）で表される化合物は単独で使用することも、組み合わせて使用することも可能であるが、本発明の組成物の総量に対しての単独又はこれら化合物の好ましい含有量の下限値は、５％であり、８％であり、１０％であり、１３％であり、１５％であり、１７％であり、２０％である。好ましい含有量の上限値は、本発明の組成物の総量に対して、３５％であり、３３％であり、３０％であり、２８％であり、２５％であり、２３％であり、２０％であり、１８％であり、１５％であり、１３％である。
【０３３６】
一般式（Ｎ−１−１０）で表される化合物は下記の化合物である。
【０３３７】
【化１２０】
2019085578.tif 000123
【０３３８】
（式中、ＲＮ１１０１及びＲＮ１１０２はそれぞれ独立して、一般式（Ｎ−１）におけるＲＮ１１及びＲＮ１２と同じ意味を表す。）
ＲＮ１１０１は炭素原子数１〜５のアルキル基又は炭素原子数２〜５のアルケニル基が好ましく、エチル基、プロピル基、ブチル基、ビニル基又は１−プロペニル基が好ましい。ＲＮ１１０２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０３３９】
一般式（Ｎ−１−１０）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３４０】
Δεの改善を重視する場合には含有量を高めに設定することが好ましく、低温での溶解性を重視する場合は含有量を高めに設定すると効果が高く、ＴＮＩを重視する場合は含有量を高めに設定すると効果が高い。さらに、滴下痕や焼き付き特性を改良する場合は、含有量の範囲を中間に設定することが好ましい。
【０３４１】
本発明の組成物の総量に対しての式（Ｎ−１−１０）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０３４２】
さらに、一般式（Ｎ−１−１０）で表される化合物は、式（Ｎ−１−１０．１）から式（Ｎ−１−１０．１４）で表される化合物群から選ばれる化合物であることが好ましく、式（Ｎ−１−１０．１）〜（Ｎ−１−１０．５）式（Ｎ−１−１０．１３）及び式（Ｎ−１−１０．１４）で表される化合物であることが好ましく、式（Ｎ−１−１０．１）、式（Ｎ−１−１０．２）、式（Ｎ−１−１０．１３）及び式（Ｎ−１−１０．１４）で表される化合物が好ましい。
【０３４３】
【化１２１】
2019085578.tif 000124
【０３４４】
式（Ｎ−１−１０．１）、式（Ｎ−１−１０．２）、式（Ｎ−１−１０．１３）及び式（Ｎ−１−１０．１４）で表される化合物は単独で使用することも、組み合わせて使用することも可能であるが、本発明の組成物の総量に対しての単独又はこれら化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０３４５】
一般式（Ｎ−１−１１）で表される化合物は下記の化合物である。
【０３４６】
【化１２２】
2019085578.tif 000125
【０３４７】
（式中、ＲＮ１１１１及びＲＮ１１１２はそれぞれ独立して、一般式（Ｎ−１）におけるＲＮ１１及びＲＮ１２と同じ意味を表す。）
ＲＮ１１１１は炭素原子数１〜５のアルキル基又は炭素原子数２〜５のアルケニル基が好ましく、エチル基、プロピル基、ブチル基、ビニル基又は１−プロペニル基が好ましい。ＲＮ１１１２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０３４８】
一般式（Ｎ−１−１１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３４９】
Δεの改善を重視する場合には含有量を高めに設定することが好ましく、低温での溶解性を重視する場合は含有量を低めに設定すると効果が高く、ＴＮＩを重視する場合は含有量を高めに設定すると効果が高い。さらに、滴下痕や焼き付き特性を改良する場合は、含有量の範囲を中間に設定することが好ましい。
【０３５０】
本発明の組成物の総量に対しての式（Ｎ−１−１１）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０３５１】
さらに、一般式（Ｎ−１−１１）で表される化合物は、式（Ｎ−１−１１．１）から式（Ｎ−１−１１．１４）で表される化合物群から選ばれる化合物であることが好ましく、式（Ｎ−１−１１．１）〜（Ｎ−１−１１．１４）で表される化合物であることが好ましく、式（Ｎ−１−１１．２）及び式（Ｎ−１−１１．４）で表される化合物が好ましい。
【０３５２】
【化１２３】
2019085578.tif 000126
【０３５３】
式（Ｎ−１−１１．２）及び式（Ｎ−１−１１．４）で表される化合物は単独で使用することも、組み合わせて使用することも可能であるが、本発明の組成物の総量に対しての単独又はこれら化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０３５４】
一般式（Ｎ−１−１２）で表される化合物は下記の化合物である。
【０３５５】
【化１２４】
2019085578.tif 000127
【０３５６】
（式中、ＲＮ１１２１及びＲＮ１１２２はそれぞれ独立して、一般式（Ｎ−１）におけるＲＮ１１及びＲＮ１２と同じ意味を表す。）
ＲＮ１１２１は炭素原子数１〜５のアルキル基又は炭素原子数２〜５のアルケニル基が好ましく、エチル基、プロピル基又はブチル基が好ましい。ＲＮ１１２２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０３５７】
一般式（Ｎ−１−１２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３５８】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０３５９】
本発明の組成物の総量に対しての式（Ｎ−１−１２）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０３６０】
一般式（Ｎ−１−１３）で表される化合物は下記の化合物である。
【０３６１】
【化１２５】
2019085578.tif 000128
【０３６２】
（式中、ＲＮ１１３１及びＲＮ１１３２はそれぞれ独立して、一般式（Ｎ−１）におけるＲＮ１１及びＲＮ１２と同じ意味を表す。）
ＲＮ１１３１は炭素原子数１〜５のアルキル基又は炭素原子数２〜５のアルケニル基が好ましく、エチル基、プロピル基又はブチル基が好ましい。ＲＮ１１３２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０３６３】
一般式（Ｎ−１−１３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３６４】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０３６５】
本発明の組成物の総量に対しての式（Ｎ−１−１３）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０３６６】
一般式（Ｎ−１−１４）で表される化合物は下記の化合物である。
【０３６７】
【化１２６】
2019085578.tif 000129
【０３６８】
（式中、ＲＮ１１４１及びＲＮ１１４２はそれぞれ独立して、一般式（Ｎ−１）におけるＲＮ１１及びＲＮ１２と同じ意味を表す。）
ＲＮ１１４１は炭素原子数１〜５のアルキル基又は炭素原子数２〜５のアルケニル基が好ましく、エチル基、プロピル基又はブチル基が好ましい。ＲＮ１１４２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０３６９】
一般式（Ｎ−１−１４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３７０】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０３７１】
本発明の組成物の総量に対しての式（Ｎ−１−１４）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０３７２】
一般式（Ｎ−１−１５）で表される化合物は下記の化合物である。
【０３７３】
【化１２７】
2019085578.tif 000130
【０３７４】
（式中、ＲＮ１１５１及びＲＮ１１５２はそれぞれ独立して、一般式（Ｎ−１）におけるＲＮ１１及びＲＮ１２と同じ意味を表す。）
ＲＮ１１５１は炭素原子数１〜５のアルキル基又は炭素原子数２〜５のアルケニル基が好ましく、エチル基、プロピル基又はブチル基が好ましい。ＲＮ１１５２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０３７５】
一般式（Ｎ−１−１５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３７６】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０３７７】
本発明の組成物の総量に対しての式（Ｎ−１−１５）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０３７８】
一般式（Ｎ−１−１６）で表される化合物は下記の化合物である。
【０３７９】
【化１２８】
2019085578.tif 000131
【０３８０】
（式中、ＲＮ１１６１及びＲＮ１１６２はそれぞれ独立して、一般式（Ｎ−１）におけるＲＮ１１及びＲＮ１２と同じ意味を表す。）
ＲＮ１１６１は炭素原子数１〜５のアルキル基又は炭素原子数２〜５のアルケニル基が好ましく、エチル基、プロピル基又はブチル基が好ましい。ＲＮ１１６２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０３８１】
一般式（Ｎ−１−１６）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３８２】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０３８３】
本発明の組成物の総量に対しての式（Ｎ−１−１６）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０３８４】
一般式（Ｎ−１−１７）で表される化合物は下記の化合物である。
【０３８５】
【化１２９】
2019085578.tif 000132
【０３８６】
（式中、ＲＮ１１７１及びＲＮ１１７２はそれぞれ独立して、一般式（Ｎ−１）におけるＲＮ１１及びＲＮ１２と同じ意味を表す。）
ＲＮ１１７１は炭素原子数１〜５のアルキル基又は炭素原子数２〜５のアルケニル基が好ましく、エチル基、プロピル基又はブチル基が好ましい。ＲＮ１１７２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０３８７】
一般式（Ｎ−１−１７）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３８８】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０３８９】
本発明の組成物の総量に対しての式（Ｎ−１−１７）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０３９０】
一般式（Ｎ−１−１８）で表される化合物は下記の化合物である。
【０３９１】
【化１３０】
2019085578.tif 000133
【０３９２】
（式中、ＲＮ１１８１及びＲＮ１１８２はそれぞれ独立して、一般式（Ｎ−１）におけるＲＮ１１及びＲＮ１２と同じ意味を表す。）
ＲＮ１１８１は炭素原子数１〜５のアルキル基又は炭素原子数２〜５のアルケニル基が好ましく、メチル基、エチル基、プロピル基又はブチル基が好ましい。ＲＮ１１８２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０３９３】
一般式（Ｎ−１−１８）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３９４】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０３９５】
本発明の組成物の総量に対しての式（Ｎ−１−１８）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０３９６】
さらに、一般式（Ｎ−１−１８）で表される化合物は、式（Ｎ−１−１８．１）から式（Ｎ−１−１８．５）で表される化合物群から選ばれる化合物であることが好ましく、式（Ｎ−１−１８．１）〜（Ｎ−１−１８．３）で表される化合物であることが好ましく、式（Ｎ−１−１８．２）及び式（Ｎ−１−１８．３）で表される化合物が好ましい。
【０３９７】
【化１３１】
2019085578.tif 000134
【０３９８】
一般式（Ｎ−１−２０）で表される化合物は下記の化合物である。
【０３９９】
【化１３２】
2019085578.tif 000135
【０４００】
（式中、ＲＮ１２０１及びＲＮ１２０２はそれぞれ独立して、一般式（Ｎ−１）におけるＲＮ１１及びＲＮ１２と同じ意味を表す。）
ＲＮ１２０１及びＲＮ１２０２はそれぞれ独立して、炭素原子数１〜５のアルキル基又は炭素原子数２〜５のアルケニル基が好ましく、エチル基、プロピル基又はブチル基が好ましい。
【０４０１】
一般式（Ｎ−１−２０）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０４０２】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０４０３】
本発明の組成物の総量に対しての式（Ｎ−１−２０）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０４０４】
一般式（Ｎ−１−２１）で表される化合物は下記の化合物である。
【０４０５】
【化１３３】
2019085578.tif 000136
【０４０６】
（式中、ＲＮ１２１１及びＲＮ１２１２はそれぞれ独立して、一般式（Ｎ−１）におけるＲＮ１１及びＲＮ１２と同じ意味を表す。）
ＲＮ１２１１及びＲＮ１２１２はそれぞれ独立して、炭素原子数１〜５のアルキル基又は炭素原子数２〜５のアルケニル基が好ましく、エチル基、プロピル基又はブチル基が好ましい。
【０４０７】
一般式（Ｎ−１−２１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０４０８】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０４０９】
本発明の組成物の総量に対しての式（Ｎ−１−２１）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０４１０】
一般式（Ｎ−１−２２）で表される化合物は下記の化合物である。
【０４１１】
【化１３４】
2019085578.tif 000137
【０４１２】
（式中、ＲＮ１２２１及びＲＮ１２２２はそれぞれ独立して、一般式（Ｎ−１）におけるＲＮ１１及びＲＮ１２と同じ意味を表す。）
ＲＮ１２２１及びＲＮ１２２２はそれぞれ独立して、炭素原子数１〜５のアルキル基又は炭素原子数２〜５のアルケニル基が好ましく、エチル基、プロピル基又はブチル基が好ましい。
【０４１３】
一般式（Ｎ−１−２２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０４１４】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０４１５】
本発明の組成物の総量に対しての式（Ｎ−１−２２）で表される化合物の好ましい含有量の下限値は、１％であり、５％であり、１０％であり、１３％であり、１５％であり、１７％であり２０％である。好ましい含有量の上限値は、本発明の組成物の総量に対して、３５％であり、３０％であり、２８％であり、２５％であり、２３％であり、２０％であり、１８％であり、１５％であり、１３％であり、１０％であり、５％である。
【０４１６】
さらに、一般式（Ｎ−１−２２）で表される化合物は、式（Ｎ−１−２２．１）から式（Ｎ−１−２２．１２）で表される化合物群から選ばれる化合物であることが好ましく、式（Ｎ−１−２２．１）〜（Ｎ−１−２２．５）で表される化合物であることが好ましく、式（Ｎ−１−２２．１）〜（Ｎ−１−２２．４）で表される化合物が好ましい。
【０４１７】
【化１３５】
2019085578.tif 000138
【０４１８】
一般式（Ｎ−２）で表される化合物は、以下の一般式（Ｎ−２−１）〜（Ｎ−２−３）で表される化合物群から選ばれる化合物であることが好ましい。
【０４１９】
一般式（Ｎ−２−１）で表される化合物は下記の化合物である。
【０４２０】
【化１３６】
2019085578.tif 000139
【０４２１】
（式中、ＲＮ２１１及びＲＮ２１２はそれぞれ独立して、一般式（Ｎ−２）におけるＲＮ２１及びＲＮ２２と同じ意味を表す。）
一般式（Ｎ−２−２）で表される化合物は下記の化合物である。
【０４２２】
【化１３７】
2019085578.tif 000140
【０４２３】
（式中、ＲＮ２２１及びＲＮ２２２はそれぞれ独立して、一般式（Ｎ−２）におけるＲＮ２１及びＲＮ２２と同じ意味を表す。）
一般式（Ｎ−２−３）で表される化合物は下記の化合物である。
【０４２４】
【化１３８】
2019085578.tif 000141
【０４２５】
（式中、ＲＮ２３１及びＲＮ２３２はそれぞれ独立して、一般式（Ｎ−２）におけるＲＮ２１及びＲＮ２２と同じ意味を表す。）
一般式（Ｎ−３）で表される化合物は一般式（Ｎ−３−２）で表される化合物群から選ばれる化合物であることが好ましい。
【０４２６】
【化１３９】
2019085578.tif 000142
【０４２７】
（式中、ＲＮ３２１及びＲＮ３２２はそれぞれ独立して、一般式（Ｎ−３）におけるＲＮ３１及びＲＮ３２と同じ意味を表す。）
ＲＮ３２１及びＲＮ３２２は炭素原子数１〜５のアルキル基又は炭素原子数２〜５のアルケニル基が好ましく、プロピル基又はペンチル基が好ましい。
【０４２８】
一般式（Ｎ−３−２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０４２９】
Δεの改善を重視する場合には含有量を高めに設定することが好ましく、低温での溶解性を重視する場合は含有量を多めに設定すると効果が高く、ＴＮＩを重視する場合は含有量を少なめに設定すると効果が高い。さらに、滴下痕や焼き付き特性を改良する場合は、含有量の範囲を中間に設定することが好ましい。
【０４３０】
本発明の組成物の総量に対しての式（Ｎ−３−２）で表される化合物の好ましい含有量の下限値は、３％であり、５％であり、１０％であり、１３％であり、１５％であり、１７％であり、２０％であり、２３％であり、２５％であり、２７％であり、３０％であり、３３％であり、３５％である。好ましい含有量の上限値は、本発明の組成物の総量に対して、５０％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％である。
【０４３１】
さらに、一般式（Ｎ−３−２）で表される化合物は、式（Ｎ−３−２．１）から式（Ｎ−３−２．３）で表される化合物群から選ばれる化合物であることが好ましい。
【０４３２】
【化１４０】
2019085578.tif 000143
【０４３３】
本発明に係る液晶組成物は、第１モノマーおよび第２モノマーで表される化合物以外に、一般式（Ｌ）で表される化合物を１種類又は２種類以上含有することが好ましい。一般式（Ｌ）で表される化合物は誘電的にほぼ中性の化合物（Δεの値が−２〜２）に該当する。
【０４３４】
【化１４１】
2019085578.tif 000144
【０４３５】
（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＬ１は０、１、２又は３を表し、
ＡＬ１、ＡＬ２及びＡＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、上記の基（ａ）、基（ｂ）及び基（ｃ）はそれぞれ独立してシアノ基、フッ素原子又は塩素原子で置換されていても良く、
ＺＬ１及びＺＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＬ１が２又は３であってＡＬ２が複数存在する場合は、それらは同一であっても異なっていても良く、ｎＬ１が２又は３であってＺＬ２が複数存在する場合は、それらは同一であっても異なっていても良いが、一般式（Ｎ−１）、（Ｎ−２）及び（Ｎ−３）で表される化合物を除く。）
一般式（Ｌ）で表される化合物は単独で用いてもよいが、組み合わせて使用することもできる。組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類であり、３種類であり、４種類であり、５種類であり、６種類であり、７種類であり、８種類であり、９種類であり、１０種類以上である。
【０４３６】
本発明の組成物において、一般式（Ｌ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０４３７】
本発明の組成物の総量に対しての式（Ｌ）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％である。
【０４３８】
本発明の組成物の粘度を低く保ち、応答速度が速い組成物が必要な場合は上記の下限値が高く上限値が高いことが好ましい。さらに、本発明の組成物のＴｎｉを高く保ち、温度安定性の良い組成物が必要な場合は上記の下限値が高く上限値が高いことが好ましい。また、駆動電圧を低く保つために誘電率異方性を大きくしたいときは、上記の下限値を低く上限値が低いことが好ましい。
【０４３９】
信頼性を重視する場合にはＲＬ１及びＲＬ２はともにアルキル基であることが好ましく、化合物の揮発性を低減させることを重視する場合にはアルコキシ基であることが好ましく、粘性の低下を重視する場合には少なくとも一方はアルケニル基であることが好ましい。
【０４４０】
分子内に存在するハロゲン原子は０、１、２又は３個が好ましく、０又は１が好ましく、他の液晶分子との相溶性を重視する場合には１が好ましい。
【０４４１】
ＲＬ１及びＲＬ２の結合する環構造がフェニル基（芳香族）である場合には、ＲＬ１及びＲＬ２はそれぞれ独立して、直鎖状の炭素原子数１〜５のアルキル基、直鎖状の炭素原子数１〜４のアルコキシ基及び炭素原子数４〜５のアルケニル基が好ましく、ＲＬ１及びＲＬ２の結合する環構造がシクロヘキサン、ピラン及びジオキサンなどの飽和した環構造の場合には、ＲＬ１及びＲＬ２はそれぞれ独立して、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【０４４２】
アルケニル基としては、式（Ｒ１）から式（Ｒ５）のいずれかで表される基から選ばれることが好ましい。（各式中の黒点は環構造中の炭素原子を表す。）
【０４４３】
【化１４２】
2019085578.tif 000145
【０４４４】
ｎＬ１は応答速度を重視する場合には０が好ましく、ネマチック相の上限温度を改善するためには２又は３が好ましく、これらのバランスをとるためには１が好ましい。また、組成物として求められる特性を満たすためには異なる値の化合物を組み合わせることが好ましい。
【０４４５】
ＡＬ１、ＡＬ２及びＡＬ３はΔｎを大きくすることが求められる場合には芳香族であることが好ましく、応答速度を改善するためには脂肪族であることが好ましく、それぞれ独立してトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【０４４６】
【化１４３】
2019085578.tif 000146
【０４４７】
トランス−１，４−シクロへキシレン基又は１，４−フェニレン基を表すことがより好ましい。
【０４４８】
ＺＬ１及びＺＬ２は応答速度を重視する場合には単結合であることが好ましい。
【０４４９】
一般式（Ｌ）で表される化合物は分子内のハロゲン原子数が０個又は１個であることが好ましい。当該ハロゲン原子としてはフッ素原子または塩素原子が好ましく、フッ素原子がより好ましい。
【０４５０】
一般式（Ｌ）で表される化合物は一般式（Ｌ−１）〜（Ｌ−７）で表される化合物群から選ばれる化合物であることが好ましい。
【０４５１】
一般式（Ｌ−１）で表される化合物は下記の化合物である。
【０４５２】
【化１４４】
2019085578.tif 000147
【０４５３】
（式中、ＲＬ１１及びＲＬ１２はそれぞれ独立して、一般式（Ｌ）におけるＲＬ１及びＲＬ２と同じ意味を表す。）
ＲＬ１１及びＲＬ１２は、直鎖状の炭素原子数１〜５のアルキル基、直鎖状の炭素原子数１〜４のアルコキシ基及び直鎖状の炭素原子数２〜５のアルケニル基が好ましい。
【０４５４】
一般式（Ｌ−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０４５５】
好ましい含有量の下限値は、本発明の組成物の総量に対して、１％であり、２％であり、３％であり、５％であり、７％であり、１０％であり、１５％であり、２０％であり、２５％であり、３０％であり、３５％であり、４０％であり、４５％であり、５０％であり、５５％である。好ましい含有量の上限値は、本発明の組成物の総量に対して、９５％であり、９０％であり、８５％であり、８０％であり、７５％であり、７０％であり、６５％であり、６０％であり、５５％であり、５０％であり、４５％であり、４０％であり、３５％であり、３０％であり、２５％である。
【０４５６】
本発明の組成物の粘度を低く保ち、応答速度が速い組成物が必要な場合は上記の下限値が高く上限値が高いことが好ましい。さらに、本発明の組成物のＴｎｉを高く保ち、温度安定性の良い組成物が必要な場合は上記の下限値が中庸で上限値が中庸であることが好ましい。また、駆動電圧を低く保つために誘電率異方性を大きくしたいときは、上記の下限値が低く上限値が低いことが好ましい。
【０４５７】
一般式（Ｌ−１）で表される化合物は一般式（Ｌ−１−１）で表される化合物群から選ばれる化合物であることが好ましい。
【０４５８】
【化１４５】
2019085578.tif 000148
【０４５９】
（式中ＲＬ１２は一般式（Ｌ−１）における意味と同じ意味を表す。）
一般式（Ｌ−１−１）で表される化合物は、式（Ｌ−１−１．１）から式（Ｌ−１−１．３）で表される化合物群から選ばれる化合物であることが好ましく、式（Ｌ−１−１．２）又は式（Ｌ−１−１．３）で表される化合物であることが好ましく、特に、式（Ｌ−１−１．３）で表される化合物であることが好ましい。
【０４６０】
【化１４６】
2019085578.tif 000149
【０４６１】
本発明の組成物の総量に対しての式（Ｌ−１−１．３）で表される化合物の好ましい含有量の下限値は、１％であり、２％であり、３％であり、５％であり、７％であり、１０％である。好ましい含有量の上限値は、本発明の組成物の総量に対して、２０％であり、１５％であり、１３％であり、１０％であり、８％であり、７％であり、６％であり、５％であり、３％である。
【０４６２】
一般式（Ｌ−１）で表される化合物は一般式（Ｌ−１−２）で表される化合物群から選ばれる化合物であることが好ましい。
【０４６３】
【化１４７】
2019085578.tif 000150
【０４６４】
（式中ＲＬ１２は一般式（Ｌ−１）における意味と同じ意味を表す。）
本発明の組成物の総量に対しての式（Ｌ−１−２）で表される化合物の好ましい含有量の下限値は、１％であり、５％であり、１０％であり、１５％であり、１７％であり、２０％であり、２３％であり、２５％であり、２７％であり、３０％であり、３５％である。好ましい含有量の上限値は、本発明の組成物の総量に対して、６０％であり、５５％であり、５０％であり、４５％であり、４２％であり、４０％であり、３８％であり、３５％であり、３３％であり、３０％である。
【０４６５】
さらに、一般式（Ｌ−１−２）で表される化合物は、式（Ｌ−１−２．１）から式（Ｌ−１−２．４）で表される化合物群から選ばれる化合物であることが好ましく、式（Ｌ−１−２．２）から式（Ｌ−１−２．４）で表される化合物であることが好ましい。特に、式（Ｌ−１−２．２）で表される化合物は本発明の組成物の応答速度を特に改善するため好ましい。また、応答速度よりも高いＴｎｉを求めるときは、式（Ｌ−１−２．３）又は式（Ｌ−１−２．４）で表される化合物を用いることが好ましい。式（Ｌ−１−２．３）及び式（Ｌ−１−２．４）で表される化合物の含有量は、低温での溶解度を良くするために３０％以上にすることは好ましくない。
【０４６６】
【化１４８】
2019085578.tif 000151
【０４６７】
本発明の組成物の総量に対しての式（Ｌ−１−２．２）で表される化合物の好ましい含有量の下限値は、１０％であり、１５％であり、１８％であり、２０％であり、２３％であり、２５％であり、２７％であり、３０％であり、３３％であり、３５％であり、３８％であり、４０％である。好ましい含有量の上限値は、本発明の組成物の総量に対して、６０％であり、５５％であり、５０％であり、４５％であり、４３％であり、４０％であり、３８％であり、３５％であり、３２％であり、３０％であり、２７％であり、２５％であり、２２％である。
【０４６８】
本発明の組成物の総量に対しての式（Ｌ−１−１．３）で表される化合物及び式（Ｌ−１−２．２）で表される化合物の合計の好ましい含有量の下限値は、１０％であり、１５％であり、２０％であり、２５％であり、２７％であり、３０％であり、３５％であり、４０％である。好ましい含有量の上限値は、本発明の組成物の総量に対して、６０％であり、５５％であり、５０％であり、４５％であり、４３％であり、４０％であり、３８％であり、３５％であり、３２％であり、３０％であり、２７％であり、２５％であり、２２％である。
【０４６９】
一般式（Ｌ−１）で表される化合物は一般式（Ｌ−１−３）で表される化合物群から選ばれる化合物であることが好ましい。
【０４７０】
【化１４９】
2019085578.tif 000152
【０４７１】
（式中ＲＬ１３及びＲＬ１４はそれぞれ独立して炭素原子数１〜８のアルキル基又は炭素原子数１〜８のアルコキシ基を表す。）
ＲＬ１３及びＲＬ１４は、直鎖状の炭素原子数１〜５のアルキル基、直鎖状の炭素原子数１〜４のアルコキシ基及び直鎖状の炭素原子数２〜５のアルケニル基が好ましい。
【０４７２】
本発明の組成物の総量に対しての式（Ｌ−１−３）で表される化合物の好ましい含有量の下限値は、１％であり、５％であり、１０％であり、１３％であり、１５％であり、１７％であり、２０％であり、２３％であり、２５％であり、３０％である。好ましい含有量の上限値は、本発明の組成物の総量に対して、６０％であり、５５％であり、５０％であり、４５％であり、４０％であり、３７％であり、３５％であり、３３％であり、３０％であり、２７％であり、２５％であり、２３％であり、２０％であり、１７％であり、１５％であり、１３％であり、１０％である。
【０４７３】
さらに、一般式（Ｌ−１−３）で表される化合物は、式（Ｌ−１−３．１）から式（Ｌ−１−３．１３）で表される化合物群から選ばれる化合物であることが好ましく、式（Ｌ−１−３．１）、式（Ｌ−１−３．３）又は式（Ｌ−１−３．４）で表される化合物であることが好ましい。特に、式（Ｌ−１−３．１）で表される化合物は本発明の組成物の応答速度を特に改善するため好ましい。また、応答速度よりも高いＴｎｉを求めるときは、式（Ｌ−１−３．３）、式（Ｌ−１−３．４）、式（Ｌ−１−３．１１）及び式（Ｌ−１−３．１２）で表される化合物を用いることが好ましい。式（Ｌ−１−３．３）、式（Ｌ−１−３．４）、式（Ｌ−１−３．１１）及び式（Ｌ−１−３．１２）で表される化合物の合計の含有量は、低温での溶解度を良くするために２０％以上にすることは好ましくない。
【０４７４】
【化１５０】
2019085578.tif 000153
【０４７５】
本発明の組成物の総量に対しての式（Ｌ−１−３．１）で表される化合物の好ましい含有量の下限値は、１％であり、２％であり、３％であり、５％であり、７％であり、１０％であり、１３％であり、１５％であり、１８％であり、２０％である。好ましい含有量の上限値は、本発明の組成物の総量に対して、２０％であり、１７％であり、１５％であり、１３％であり、１０％であり、８％であり、７％であり、６％である。
【０４７６】
一般式（Ｌ−１）で表される化合物は一般式（Ｌ−１−４）及び／又は（Ｌ−１−５）で表される化合物群から選ばれる化合物であることが好ましい。
【０４７７】
【化１５１】
2019085578.tif 000154
【０４７８】
（式中ＲＬ１５及びＲＬ１６はそれぞれ独立して炭素原子数１〜８のアルキル基又は炭素原子数１〜８のアルコキシ基を表す。）
ＲＬ１５及びＲＬ１６は、直鎖状の炭素原子数１〜５のアルキル基、直鎖状の炭素原子数１〜４のアルコキシ基及び直鎖状の炭素原子数２〜５のアルケニル基が好ましい。
【０４７９】
本発明の組成物の総量に対しての式（Ｌ−１−４）で表される化合物の好ましい含有量の下限値は、１％であり、５％であり、１０％であり、１３％であり、１５％であり、１７％であり、２０％である。好ましい含有量の上限値は、本発明の組成物の総量に対して、２５％であり、２３％であり、２０％であり、１７％であり、１５％であり、１３％であり、１０％である。
【０４８０】
本発明の組成物の総量に対しての式（Ｌ−１−５）で表される化合物の好ましい含有量の下限値は、１％であり、５％であり、１０％であり、１３％であり、１５％であり、１７％であり、２０％である。好ましい含有量の上限値は、本発明の組成物の総量に対して、２５％であり、２３％であり、２０％であり、１７％であり、１５％であり、１３％であり、１０％である。
【０４８１】
さらに、一般式（Ｌ−１−４）及び（Ｌ−１−５）で表される化合物は、式（Ｌ−１−４．１）から式（Ｌ−１−５．３）で表される化合物群から選ばれる化合物であることが好ましく、式（Ｌ−１−４．２）又は式（Ｌ−１−５．２）で表される化合物であることが好ましい。
【０４８２】
【化１５２】
2019085578.tif 000155
【０４８３】
本発明の組成物の総量に対しての式（Ｌ−１−４．２）で表される化合物の好ましい含有量の下限値は、１％であり、２％であり、３％であり、５％であり、７％であり、１０％であり、１３％であり、１５％であり、１８％であり、２０％である。好ましい含有量の上限値は、本発明の組成物の総量に対して、２０％であり、１７％であり、１５％であり、１３％であり、１０％であり、８％であり、７％であり、６％である。
【０４８４】
式（Ｌ−１−１．３）、式（Ｌ−１−２．２）、式（Ｌ−１−３．１）、式（Ｌ−１−３．３）、式（Ｌ−１−３．４）、式（Ｌ−１−３．１１）及び式（Ｌ−１−３．１２）で表される化合物から選ばれる２種以上の化合物を組み合わせることが好ましく、式（Ｌ−１−１．３）、式（Ｌ−１−２．２）、式（Ｌ−１−３．１）、式（Ｌ−１−３．３）、式（Ｌ−１−３．４）及び式（Ｌ−１−４．２）で表される化合物から選ばれる２種以上の化合物を組み合わせることが好ましく、これら化合物の合計の含有量の好ましい含有量の下限値は、本発明の組成物の総量に対して、１％であり、２％であり、３％であり、５％であり、７％であり、１０％であり、１３％であり、１５％であり、１８％であり、２０％であり、２３％であり、２５％であり、２７％であり、３０％であり、３３％であり、３５％であり、上限値は、本発明の組成物の総量に対して、８０％であり、７０％であり、６０％であり、５０％であり、４５％であり、４０％であり、３７％であり、３５％であり、３３％であり、３０％であり、２８％であり、２５％であり、２３％であり、２０％である。組成物の信頼性を重視する場合には、式（Ｌ−１−３．１）、式（Ｌ−１−３．３）及び式（Ｌ−１−３．４））で表される化合物から選ばれる２種以上の化合物を組み合わせることが好ましく、組成物の応答速度を重視する場合には、式（Ｌ−１−１．３）、式（Ｌ−１−２．２）で表される化合物から選ばれる２種以上の化合物を組み合わせることが好ましい。
一般式（Ｌ−１）で表される化合物は一般式（Ｌ−１−６）で表される化合物群から選ばれる化合物であることが好ましい。
【０４８５】
【化１５３】
2019085578.tif 000156
【０４８６】
（式中ＲＬ１７及びＲＬ１８はそれぞれ独立してメチル基又は水素原子を表す。）
本発明の組成物の総量に対しての式（Ｌ−１−６）で表される化合物の好ましい含有量の下限値は、１％であり、５％であり、１０％であり、１５％であり、１７％であり、２０％であり、２３％であり、２５％であり、２７％であり、３０％であり、３５％である。好ましい含有量の上限値は、本発明の組成物の総量に対して、６０％であり、５５％であり、５０％であり、４５％であり、４２％であり、４０％であり、３８％であり、３５％であり、３３％であり、３０％である。
【０４８７】
さらに、一般式（Ｌ−１−６）で表される化合物は、式（Ｌ−１−６．１）から式（Ｌ−１−６．３）で表される化合物群から選ばれる化合物であることが好ましい。
【０４８８】
【化１５４】
2019085578.tif 000157
【０４８９】
一般式（Ｌ−２）で表される化合物は下記の化合物である。
【０４９０】
【化１５５】
2019085578.tif 000158
【０４９１】
（式中、ＲＬ２１及びＲＬ２２はそれぞれ独立して、一般式（Ｌ）におけるＲＬ１及びＲＬ２と同じ意味を表す。）
ＲＬ２１は炭素原子数１〜５のアルキル基又は炭素原子数２〜５のアルケニル基が好ましく、ＲＬ２２は炭素原子数１〜５のアルキル基、炭素原子数４〜５のアルケニル基又は炭素原子数１〜４のアルコキシ基が好ましい。
【０４９２】
一般式（Ｌ−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０４９３】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０４９４】
本発明の組成物の総量に対しての式（Ｌ−２）で表される化合物の好ましい含有量の下限値は、１％であり、２％であり、３％であり、５％であり、７％であり、１０％である。好ましい含有量の上限値は、本発明の組成物の総量に対して、２０％であり、１５％であり、１３％であり、１０％であり、８％であり、７％であり、６％であり、５％であり、３％である。
【０４９５】
さらに、一般式（Ｌ−２）で表される化合物は、式（Ｌ−２．１）から式（Ｌ−２．６）で表される化合物群から選ばれる化合物であることが好ましく、式（Ｌ−２．１）、式（Ｌ−２．３）、式（Ｌ−２．４）及び式（Ｌ−２．６）で表される化合物であることが好ましい。
【０４９６】
【化１５６】
2019085578.tif 000159
【０４９７】
一般式（Ｌ−３）で表される化合物は下記の化合物である。
【０４９８】
【化１５７】
2019085578.tif 000160
【０４９９】
（式中、ＲＬ３１及びＲＬ３２はそれぞれ独立して、一般式（Ｌ）におけるＲＬ１及びＲＬ２と同じ意味を表す。）
ＲＬ３１及びＲＬ３２はそれぞれ独立して炭素原子数１〜５のアルキル基、炭素原子数４〜５のアルケニル基又は炭素原子数１〜４のアルコキシ基が好ましい。
【０５００】
一般式（Ｌ−３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０５０１】
本発明の組成物の総量に対しての式（Ｌ−３）で表される化合物の好ましい含有量の下限値は、１％であり、２％であり、３％であり、５％であり、７％であり、１０％である。好ましい含有量の上限値は、本発明の組成物の総量に対して、２０％であり、１５％であり、１３％であり、１０％であり、８％であり、７％であり、６％であり、５％であり、３％である。
【０５０２】
高い複屈折率を得る場合は含有量を多めに設定すると効果が高く、反対に、高いＴｎｉを重視する場合は含有量を少なめに設定すると効果が高い。さらに、滴下痕や焼き付き特性を改良する場合は、含有量の範囲を中間に設定することが好ましい。
【０５０３】
さらに、一般式（Ｌ−３）で表される化合物は、式（Ｌ−３．１）から式（Ｌ−３．７）で表される化合物群から選ばれる化合物であることが好ましく、式（Ｌ−３．２）から式（Ｌ−３．７）で表される化合物であることが好ましい。
【０５０４】
【化１５８】
2019085578.tif 000161
【０５０５】
一般式（Ｌ−４）で表される化合物は下記の化合物である。
【０５０６】
【化１５９】
2019085578.tif 000162
【０５０７】
（式中、ＲＬ４１及びＲＬ４２はそれぞれ独立して、一般式（Ｌ）におけるＲＬ１及びＲＬ２と同じ意味を表す。）
ＲＬ４１は炭素原子数１〜５のアルキル基又は炭素原子数２〜５のアルケニル基が好ましく、ＲＬ４２は炭素原子数１〜５のアルキル基、炭素原子数４〜５のアルケニル基又は炭素原子数１〜４のアルコキシ基が好ましい。）
一般式（Ｌ−４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０５０８】
本発明の組成物において、一般式（Ｌ−４）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０５０９】
本発明の組成物の総量に対しての式（Ｌ−４）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の組成物の総量に対しての式（Ｌ−４）で表される化合物の好ましい含有量の上限値は、５０％であり、４０％であり、３５％であり、３０％であり、２０％であり、１５％であり、１０％であり、５％である。
【０５１０】
一般式（Ｌ−４）で表される化合物は、例えば式（Ｌ−４．１）から式（Ｌ−４．３）で表される化合物であることが好ましい。
【０５１１】
【化１６０】
2019085578.tif 000163
【０５１２】
低温での溶解性、転移温度、電気的な信頼性、複屈折率などの求められる性能に応じて、式（Ｌ−４．１）で表される化合物を含有していても、式（Ｌ−４．２）で表される化合物を含有していても、式（Ｌ−４．１）で表される化合物と式（Ｌ−４．２）で表される化合物との両方を含有していても良いし、式（Ｌ−４．１）から式（Ｌ−４．３）で表される化合物を全て含んでいても良い。本発明の組成物の総量に対しての式（Ｌ−４．１）又は式（Ｌ−４．２）で表される化合物の好ましい含有量の下限値は、３％であり、５％であり、７％であり、９％であり、１１％であり、１２％であり、１３％であり、１８％であり、２１％であり、好ましい上限値は、４５であり、４０％であり、３５％であり、３０％であり、２５％であり、２３％であり、２０％であり、１８％であり、１５％であり、１３％であり、１０％であり、８％である。
【０５１３】
式（Ｌ−４．１）で表される化合物と式（Ｌ−４．２）で表される化合物との両方を含有する場合は、本発明の組成物の総量に対しての両化合物の好ましい含有量の下限値は、１５％であり、１９％であり、２４％であり、３０％であり、好ましい上限値は、４５であり、４０％であり、３５％であり、３０％であり、２５％であり、２３％であり、２０％であり、１８％であり、１５％であり、１３％である。
【０５１４】
一般式（Ｌ−４）で表される化合物は、例えば式（Ｌ−４．４）から式（Ｌ−４．６）で表される化合物であることが好ましく、式（Ｌ−４．４）で表される化合物であることが好ましい。
【０５１５】
【化１６１】
2019085578.tif 000164
【０５１６】
低温での溶解性、転移温度、電気的な信頼性、複屈折率などの求められる性能に応じて、式（Ｌ−４．４）で表される化合物を含有していても、式（Ｌ−４．５）で表される化合物を含有していても、式（Ｌ−４．４）で表される化合物と式（Ｌ−４．５）で表される化合物との両方を含有していても良い。
【０５１７】
本発明の組成物の総量に対しての式（Ｌ−４．４）又は式（Ｌ−４．５）で表される化合物の好ましい含有量の下限値は、３％であり、５％であり、７％であり、９％であり、１１％であり、１２％であり、１３％であり、１８％であり、２１％である。好ましい上限値は、４５であり、４０％であり、３５％であり、３０％であり、２５％であり、２３％であり、２０％であり、１８％であり、１５％であり、１３％であり、１０％であり、８％である。
【０５１８】
式（Ｌ−４．４）で表される化合物と式（Ｌ−４．５）で表される化合物との両方を含有する場合は、本発明の組成物の総量に対しての両化合物の好ましい含有量の下限値は、１５％であり、１９％であり、２４％であり、３０％であり、好ましい上限値は、４５であり、４０％であり、３５％であり、３０％であり、２５％であり、２３％であり、２０％であり、１８％であり、１５％であり、１３％である。
【０５１９】
一般式（Ｌ−４）で表される化合物は、式（Ｌ−４．７）から式（Ｌ−４．１０）で表される化合物であることが好ましく、特に、式（Ｌ−４．９）で表される化合物が好ましい。
【０５２０】
【化１６２】
2019085578.tif 000165
【０５２１】
一般式（Ｌ−５）で表される化合物は下記の化合物である。
【０５２２】
【化１６３】
2019085578.tif 000166
【０５２３】
（式中、ＲＬ５１及びＲＬ５２はそれぞれ独立して、一般式（Ｌ）におけるＲＬ１及びＲＬ２と同じ意味を表す。）
ＲＬ５１は炭素原子数１〜５のアルキル基又は炭素原子数２〜５のアルケニル基が好ましく、ＲＬ５２は炭素原子数１〜５のアルキル基、炭素原子数４〜５のアルケニル基又は炭素原子数１〜４のアルコキシ基が好ましい。
【０５２４】
一般式（Ｌ−５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０５２５】
本発明の組成物において、一般式（Ｌ−５）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０５２６】
本発明の組成物の総量に対しての式（Ｌ−５）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の組成物の総量に対しての式（Ｌ−５）で表される化合物の好ましい含有量の上限値は、５０％であり、４０％であり、３５％であり、３０％であり、２０％であり、１５％であり、１０％であり、５％である。
【０５２７】
一般式（Ｌ−５）で表される化合物は、式（Ｌ−５．１）又は式（Ｌ−５．２）で表される化合物であることが好ましく、特に、式（Ｌ−５．１）で表される化合物であることが好ましい。
【０５２８】
本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。
【０５２９】
【化１６４】
2019085578.tif 000167
【０５３０】
一般式（Ｌ−５）で表される化合物は、式（Ｌ−５．３）又は式（Ｌ−５．４）で表される化合物であることが好ましい。
【０５３１】
本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。
【０５３２】
【化１６５】
2019085578.tif 000168
【０５３３】
一般式（Ｌ−５）で表される化合物は、式（Ｌ−５．５）から式（Ｌ−５．７）で表される化合物群から選ばれる化合物であることが好ましく、特に式（Ｌ−５．７）で表される化合物であることが好ましい。
【０５３４】
本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。
【０５３５】
【化１６６】
2019085578.tif 000169
【０５３６】
一般式（Ｌ−６）で表される化合物は下記の化合物である。
【０５３７】
【化１６７】
2019085578.tif 000170
【０５３８】
（式中、ＲＬ６１及びＲＬ６２はそれぞれ独立して、一般式（Ｌ）におけるＲＬ１及びＲＬ２と同じ意味を表し、ＸＬ６１及びＸＬ６２はそれぞれ独立して水素原子又はフッ素原子を表す。）
ＲＬ６１及びＲＬ６２はそれぞれ独立して炭素原子数１〜５のアルキル基又は炭素原子数２〜５のアルケニル基が好ましく、ＸＬ６１及びＸＬ６２のうち一方がフッ素原子他方が水素原子であることが好ましい。
【０５３９】
一般式（Ｌ−６）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０５４０】
本発明の組成物の総量に対しての式（Ｌ−６）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の組成物の総量に対しての式（Ｌ−６）で表される化合物の好ましい含有量の上限値は、５０％であり、４０％であり、３５％であり、３０％であり、２０％であり、１５％であり、１０％であり、５％である。Δｎを大きくすることに重点を置く場合には含有量を多くした方が好ましく、低温での析出に重点を置いた場合には含有量は少ない方が好ましい。
【０５４１】
一般式（Ｌ−６）で表される化合物は、式（Ｌ−６．１）から式（Ｌ−６．９）で表される化合物であることが好ましい。
【０５４２】
【化１６８】
2019085578.tif 000171
【０５４３】
組み合わせることができる化合物の種類に特に制限は無いが、これらの化合物の中から１種〜３種類含有することが好ましく、１種〜４種類含有することがさらに好ましい。また、選ぶ化合物の分子量分布が広いことも溶解性に有効であるため、例えば、式（Ｌ−６．１）又は（Ｌ−６．２）で表される化合物から１種類、式（Ｌ−６．４）又は（Ｌ−６．５）で表される化合物から１種類、式（Ｌ−６．６）又は式（Ｌ−６．７）で表される化合物から１種類、式（Ｌ−６．８）又は（Ｌ−６．９）で表される化合物から１種類の化合物を選び、これらを適宜組み合わせることが好ましい。その中でも、式（Ｌ−６．１）、式（Ｌ−６．３）式（Ｌ−６．４）、式（Ｌ−６．６）及び式（Ｌ−６．９）で表される化合物を含むことが好ましい。
【０５４４】
さらに、一般式（Ｌ−６）で表される化合物は、例えば式（Ｌ−６．１０）から式（Ｌ−６．１７）で表される化合物であることが好ましく、その中でも、式（Ｌ−６．１１）で表される化合物であることが好ましい。
【０５４５】
【化１６９】
2019085578.tif 000172
【０５４６】
本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。
【０５４７】
一般式（Ｌ−７）で表される化合物は下記の化合物である。
【０５４８】
【化１７０】
2019085578.tif 000173
【０５４９】
（式中、ＲＬ７１及びＲＬ７２はそれぞれ独立して一般式（Ｌ）におけるＲＬ１及びＲＬ２と同じ意味を表し、ＡＬ７１及びＡＬ７２はそれぞれ独立して一般式（Ｌ）におけるＡＬ２及びＡＬ３と同じ意味を表すが、ＡＬ７１及びＡＬ７２上の水素原子はそれぞれ独立してフッ素原子によって置換されていてもよく、ＺＬ７１は一般式（Ｌ）におけるＺＬ２と同じ意味を表し、ＸＬ７１及びＸＬ７２はそれぞれ独立してフッ素原子又は水素原子を表す。）
式中、ＲＬ７１及びＲＬ７２はそれぞれ独立して炭素原子数１〜５のアルキル基、炭素原子数２〜５のアルケニル基又は炭素原子数１〜４のアルコキシ基が好ましく、ＡＬ７１及びＡＬ７２はそれぞれ独立して１，４−シクロヘキシレン基又は１，４−フェニレン基が好ましく、ＡＬ７１及びＡＬ７２上の水素原子はそれぞれ独立してフッ素原子によって置換されていてもよく、ＺＬ７１は単結合又は−ＣＯＯ−が好ましく、単結合が好ましく、ＸＬ７１及びＸＬ７２は水素原子が好ましい。
【０５５０】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類であり、２種類であり、３種類であり、４種類である。
【０５５１】
本発明の組成物において、一般式（Ｌ−７）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０５５２】
本発明の組成物の総量に対しての式（Ｌ−７）で表される化合物の好ましい含有量の下限値は、１％であり、２％であり、３％であり、５％であり、７％であり、１０％であり、１４％であり、１６％であり、２０％である。本発明の組成物の総量に対しての式（Ｌ−７）で表される化合物の好ましい含有量の上限値は、３０％であり、２５％であり、２３％であり、２０％であり、１８％であり、１５％であり、１０％であり、５％である。
【０５５３】
本発明の組成物が高いＴｎｉの実施形態が望まれる場合は式（Ｌ−７）で表される化合物の含有量を多めにすることが好ましく、低粘度の実施形態が望まれる場合は含有量を少なめにすることが好ましい。
【０５５４】
さらに、一般式（Ｌ−７）で表される化合物は、式（Ｌ−７．１）から式（Ｌ−７．４）で表される化合物であることが好ましく、式（Ｌ−７．２）で表される化合物であることが好ましい。
【０５５５】
【化１７１】
2019085578.tif 000174
【０５５６】
さらに、一般式（Ｌ−７）で表される化合物は、式（Ｌ−７．１１）から式（Ｌ−７．１３）で表される化合物であることが好ましく、式（Ｌ−７．１１）で表される化合物であることが好ましい。
【０５５７】
【化１７２】
2019085578.tif 000175
【０５５８】
さらに、一般式（Ｌ−７）で表される化合物は、式（Ｌ−７．２１）から式（Ｌ−７．２３）で表される化合物である。式（Ｌ−７．２１）で表される化合物であることが好ましい。
【０５５９】
【化１７３】
2019085578.tif 000176
【０５６０】
さらに、一般式（Ｌ−７）で表される化合物は、式（Ｌ−７．３１）から式（Ｌ−７．３４）で表される化合物であることが好ましく、式（Ｌ−７．３１）又は／及び式（Ｌ−７．３２）で表される化合物であることが好ましい。
【０５６１】
【化１７４】
2019085578.tif 000177
【０５６２】
さらに、一般式（Ｌ−７）で表される化合物は、式（Ｌ−７．４１）から式（Ｌ−７．４４）で表される化合物であることが好ましく、式（Ｌ−７．４１）又は／及び式（Ｌ−７．４２）で表される化合物であることが好ましい。
【０５６３】
【化１７５】
2019085578.tif 000178
【０５６４】
さらに、一般式（Ｌ−７）で表される化合物は、式（Ｌ−７．５１）から式（Ｌ−７．５３）で表される化合物であることが好ましい。
【０５６５】
【化１７６】
2019085578.tif 000179
【０５６６】
本発明の液晶組成物は、上述の化合物以外に、通常のネマチック液晶、スメクチック液晶、コレステリック液晶、酸化防止剤、紫外線吸収剤、光安定剤又は赤外線吸収剤等を含有しても良い。
【０５６７】
酸化防止剤として、一般式（Ｈ−１）から一般式（Ｈ−４）で表されるヒンダードフェノールが挙げられる。
【０５６８】
【化１７７】
2019085578.tif 000180
【０５６９】
一般式（Ｈ−１）から一般式（Ｈ−４）中、ＲＨ１は炭素原子数１から１０のアルキル基、炭素原子数１から１０のアルコキシ基、炭素原子数２から１０のアルケニル基又は炭素原子数２から１０のアルケニルオキシ基を表すが、基中に存在する１個の−ＣＨ２−又は非隣接の２個以上の−ＣＨ２−はそれぞれ独立的に−Ｏ−又は−Ｓ−に置換されても良く、また、基中に存在する１個又は２個以上の水素原子はそれぞれ独立的にフッ素原子又は塩素原子に置換されても良い。更に具体的には、炭素原子数２から７のアルキル基、炭素原子数２から７のアルコキシ基、炭素原子数２から７のアルケニル基又は炭素原子数２から７のアルケニルオキシ基であることが好ましく、炭素原子数３から７のアルキル基又は炭素原子数２から７のアルケニル基であることが更に好ましい。
【０５７０】
一般式（Ｈ−４）中、ＭＨ４は炭素原子数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基（１，４−フェニレン基中の任意の水素原子はフッ素原子により置換されていても良い。）又はトランス−１，４−シクロヘキシレン基を表すが、炭素原子数１から１４のアルキレン基であることが好ましく、揮発性を考慮すると炭素原子数は大きい数値が好ましいが、粘度を考慮すると炭素原子数は大き過ぎない方が好ましいことから、炭素原子数２から１２が更に好ましく、炭素原子数３から１０が更に好ましく、炭素原子数４から１０が更に好ましく、炭素原子数５から１０が更に好ましく、炭素原子数６から１０が更に好ましい。
【０５７１】
一般式（Ｈ−１）から一般式（Ｈ−４）中、１，４−フェニレン基中の１個又は非隣接の２個以上の−ＣＨ＝は−Ｎ＝によって置換されていても良い。また、１，４−フェニレン基中の水素原子はそれぞれ独立的に、フッ素原子又は塩素原子で置換されていても良い。
【０５７２】
一般式（Ｈ−１）から一般式（Ｈ−４）中、１，４−シクロヘキシレン基中の１個又は非隣接の２個以上の−ＣＨ２−は−Ｏ−又は−Ｓ−によって置換されていても良い。また、１，４−シクロヘキシレン基中の水素原子はそれぞれ独立的に、フッ素原子又は塩素原子で置換されていても良い。
【０５７３】
更に具体的には、例えば、式（Ｈ−１１）から式（Ｈ−１５）が挙げられる。
【０５７４】
【化１７８】
2019085578.tif 000181
【０５７５】
本発明の液晶組成物に酸化防止剤が含有する場合、１０質量ｐｐｍ以上が好ましく、２０質量ｐｐｍ以上が好ましく、５０質量ｐｐｍ以上が好ましい。酸化防止剤の含有する場合の上限は１００００質量ｐｐｍであるが、１０００質量ｐｐｍが好ましく、５００質量ｐｐｍが好ましく、１００質量ｐｐｍが好ましい。
【０５７６】
本発明の液晶組成物は、２０℃における誘電率異方性（Δε）が−２．０から−８．０であるが、−２．０から−６．０が好ましく、−２．０から−５．０がより好ましく、−２．５から−５．０が特に好ましい。
【０５７７】
本発明の液晶組成物は、２０℃における屈折率異方性（Δｎ）が０．０８から０．１４であるが、０．０９から０．１３がより好ましく、０．０９から０．１２が特に好ましい。更に詳述すると、薄いセルギャップに対応する場合は０．１０から０．１３であることが好ましく、厚いセルギャップに対応する場合は０．０８から０．１０であることが好ましい。
【０５７８】
本発明の液晶組成物は、２０℃における粘度（η）が１０から５０ｍＰａ・ｓであるが、１０から４５ｍＰａ・ｓであることが好ましく、１０から４０ｍＰａ・ｓであることが好ましく、１０から３５ｍＰａ・ｓであることが好ましく、１０から３０ｍＰａ・ｓであることが好ましく、１０から２５ｍＰａ・ｓであることが更に好ましく、１０から２２ｍＰａ・ｓであることが特に好ましい。
【０５７９】
本発明の液晶組成物は、２０℃における回転粘性（γ１）が５０から１６０ｍＰａ・ｓであるが、５５から１６０ｍＰａ・ｓであることが好ましく、６０から１６０ｍＰａ・ｓであることが好ましく、６０から１５０ｍＰａ・ｓであることが好ましく、６０から１４０ｍＰａ・ｓであることが好ましく、６０から１３０ｍＰａ・ｓであることが好ましく、６０から１２５ｍＰａ・ｓであることが好ましく、６０から１２０ｍＰａ・ｓであることがより好ましく、６０から１１５ｍＰａ・ｓであることがより好ましく、６０から１１０ｍＰａ・ｓであることがより好ましく、６０から１００ｍＰａ・ｓであることが特に好ましい。
【０５８０】
本発明の液晶組成物は、ネマチック相−等方性液体相転移温度（Ｔｎｉ）が６０℃から１２０℃であるが、７０℃から１００℃がより好ましく、７０℃から８５℃が特に好ましい。
【０５８１】
例えば、本発明に係る液晶組成物全体が負の誘電率異方性を示す場合、第１および第２モノマーと、一般式（Ｎ−１）、（Ｎ−２）及び（Ｎ−３）で表される化合物から選ばれる化合物を１種類又は２種類以上と、一般式（Ｌ）で表される化合物と、を含むことが好ましい。
【０５８２】
本発明に係る液晶組成物全体のうち、１種または２種以上の第１モノマーと、１種または２種以上の第２モノマーと、一般式（Ｎ−１）、一般式（Ｎ−２）、一般式（Ｎ−３）および一般式（Ｌ）で表される化合物のみから構成される成分の占める割合の上限値は、１００質量％、９９質量％、９８質量％、９７質量％、９６質量％、９５質量％、９４質量％、９３質量％、９２質量％、９１質量％、９０質量％、８９質量％、８８質量％、８７質量％、８６質量％、８５質量％、８４質量％であることが好ましい。
【０５８３】
また、本発明に係る液晶組成物全体のうち、１種または２種以上の第１モノマーと、１種または２種以上の第２モノマーと、一般式（Ｎ−１）、一般式（Ｎ−２）、一般式（Ｎ−３）および一般式（Ｌ）で表される化合物のみから構成される成分の占める割合の下限値は、７８質量％、８０質量％、８１質量％、８３質量％、８５質量％、８６質量％、８７質量％、８８質量％、８９質量％、９０質量％、９１質量％、９２質量％、９３質量％、９４質量％、９５質量％、９６質量％、９７質量％、９８質量％、９９質量％であることが好ましい。
【０５８４】
本発明に係る液晶組成物全体のうち、１種または２種以上の第１モノマーと、１種または２種以上の第２モノマーと、一般式（Ｎ−１ａ）、一般式（Ｎ−１ｂ）、一般式（Ｎ−１ｃ）、一般式（Ｎ−１ｄ）、一般式（Ｎ−１ｅ）および一般式（Ｌ）で表される化合物のみから構成される成分の占める割合の上限値は、１００質量％、９９質量％、９８質量％、９７質量％、９６質量％、９５質量％、９４質量％、９３質量％、９２質量％、９１質量％、９０質量％、８９質量％、８８質量％、８７質量％、８６質量％、８５質量％、８４質量％であることが好ましい。
【０５８５】
また、本発明に係る液晶組成物全体のうち、１種または２種以上の第１モノマーと、１種または２種以上の第２モノマーと、一般式（Ｎ−１ａ）、一般式（Ｎ−１ｂ）、一般式（Ｎ−１ｃ）、一般式（Ｎ−１ｄ）、一般式（Ｎ−１ｅ）および一般式（Ｌ）で表される化合物のみから構成される成分の占める割合の下限値は、７８質量％、８０質量％、８１質量％、８３質量％、８５質量％、８６質量％、８７質量％、８８質量％、８９質量％、９０質量％、９１質量％、９２質量％、９３質量％、９４質量％、９５質量％、９６質量％、９７質量％、９８質量％、９９質量％であることが好ましい。
【０５８６】
本発明に係る液晶組成物全体のうち、１種または２種以上の第１モノマーと、１種または２種以上の第２モノマーと、一般式（Ｎ−１ａ）、一般式（Ｎ−１ｂ）、一般式（Ｎ−１ｃ）、一般式（Ｎ−１ｄ）、一般式（Ｎ−１ｅ）および一般式（Ｌ）で表される化合物のみから構成される成分の占める割合の上限値は、１００質量％、９９質量％、９８質量％、９７質量％、９６質量％、９５質量％、９４質量％、９３質量％、９２質量％、９１質量％、９０質量％、８９質量％、８８質量％、８７質量％、８６質量％、８５質量％であることが好ましい。
【０５８７】
また、本発明に係る液晶組成物全体のうち、１種または２種以上の第１モノマーと、１種または２種以上の第２モノマーと、一般式（Ｎ−１ａ）、一般式（Ｎ−１ｂ）、一般式（Ｎ−１ｃ）、一般式（Ｎ−１ｄ）、一般式（Ｎ−１ｅ）および一般式（Ｌ）で表される化合物のみから構成される成分の占める割合の下限値は、７８質量％、８０質量％、８１質量％、８３質量％、８５質量％、８６質量％、８７質量％、８８質量％、８９質量％、９０質量％、９１質量％、９２質量％、９３質量％、９４質量％、９５質量％、９６質量％、９７質量％、９８質量％であることが好ましい。
【０５８８】
本発明に係る液晶組成物全体のうち、１種または２種以上の第１モノマーと、１種または２種以上の第２モノマーと、一般式（Ｎ−１ａ）、一般式（Ｎ−１ｂ）、一般式（Ｎ−１ｃ）、一般式（Ｎ−１ｄ）、一般式（Ｎ−１ｅ）および一般式（Ｌ）で表される化合物のみから構成される成分の占める割合の上限値は、１００質量％、９９質量％、９８質量％、９７質量％、９６質量％、９５質量％、９４質量％、９３質量％、９２質量％、９１質量％、９０質量％、８９質量％、８８質量％、８７質量％、８６質量％、８５質量％であることが好ましい。
【０５８９】
また、本発明に係る液晶組成物全体のうち、１種または２種以上の第１モノマーと、１種または２種以上の第２モノマーと、一般式（Ｎ−１ａ）、一般式（Ｎ−１ｂ）、一般式（Ｎ−１ｃ）、一般式（Ｎ−１ｄ）、一般式（Ｎ−１ｅ）および一般式（Ｌ）で表される化合物のみから構成される成分の占める割合の下限値は、７８質量％、８０質量％、８１質量％、８３質量％、８５質量％、８６質量％、８７質量％、８８質量％、８９質量％、９０質量％、９１質量％、９２質量％、９３質量％、９４質量％、９５質量％、９６質量％、９７質量％、９８質量％であることが好ましい。
【０５９０】
本発明に係る液晶組成物全体のうち、１種または２種以上の第１モノマーと、１種または２種以上の第２モノマーと、一般式（Ｎ−１ａ）、一般式（Ｎ−１ｂ）、一般式（Ｎ−１ｃ）、一般式（Ｎ−１ｄ）、一般式（Ｎ−１ｅ）および一般式（Ｌ）で表される化合物のみから構成される成分の占める割合の上限値は、１００質量％、９９質量％、９８質量％、９７質量％、９６質量％、９５質量％、９４質量％、９３質量％、９２質量％、９１質量％、９０質量％、８９質量％、８８質量％、８７質量％、８６質量％、８５質量％であることが好ましい。
【０５９１】
また、本発明に係る液晶組成物全体のうち、１種または２種以上の第１モノマーと、１種または２種以上の第２モノマーと、一般式（Ｎ−１ａ）、一般式（Ｎ−１ｂ）、一般式（Ｎ−１ｃ）、一般式（Ｎ−１ｄ）、一般式（Ｎ−１ｅ）および一般式（Ｌ）で表される化合物のみから構成される成分の占める割合の下限値は、７８質量％、８０質量％、８１質量％、８３質量％、８５質量％、８６質量％、８７質量％、８８質量％、８９質量％、９０質量％、９１質量％、９２質量％、９３質量％、９４質量％、９５質量％、９６質量％、９７質量％、９８質量％であることが好ましい。
【０５９２】
また、本発明に係る液晶組成物は、配向性を重視する場合は、１１種または２種以上の第１モノマーと、１種または２種以上の第２モノマーと、を必須に含み、一般式（Ｎ−１−１）、一般式（Ｎ−１−２）、一般式（Ｎ−１−３）または一般式（Ｎ−１−４）を含むことが好ましい。
【０５９３】
また、本発明に係る液晶組成物は、応答速度を重視する場合は、１種または２種以上の第１モノマーと、１種または２種以上の第２モノマーと、を必須に含み、一般式（Ｎ−１−１０）または一般式（Ｎ−１−１１）を含むことが好ましい。
【０５９４】
また、本発明に係る液晶組成物は、配向性を重視する場合は、１１種または２種以上の第１モノマーと、１種または２種以上の第２モノマーと、を必須に含み、一般式（Ｎ−１−１）、一般式（Ｎ−１−２）、一般式（Ｎ−１−３）または一般式（Ｎ−１−４）を含むことが好ましい。
【０５９５】
また、本発明に係る液晶組成物は、応答速度を重視する場合は、１種または２種以上の第１モノマーと、１種または２種以上の第２モノマーと、を必須に含み、一般式（Ｎ−１−１０）または一般式（Ｎ−１−１１）を含むことが好ましい。
【０５９６】
また、本発明に係る液晶組成物は、配向性を重視する場合は、１種または２種以上の第１モノマーと、１種または２種以上の第２モノマーと、を必須に含み、一般式（Ｎ−１−１）、一般式（Ｎ−１−２）、一般式（Ｎ−１−３）または一般式（Ｎ−１−４）を含むことが好ましい。
【０５９７】
また、本発明に係る液晶組成物は、応答速度を重視する場合は、１種または２種以上の第１モノマーと、１種または２種以上の第２モノマーと、を必須に含み、一般式（Ｎ−１−１０）または一般式（Ｎ−１−１１）を含むことが好ましい。
【０５９８】
本発明に係る液晶組成物全体のうち、一般式（Ｎ−１−４）、一般式（Ｎ−１ｂ）、一般式（Ｎ−１ｃ）、一般式（Ｎ−１ｄ）、一般式（Ｎ−１ｅ）および一般式（Ｌ）で表される化合物のみから構成される成分の占める割合の上限値は、９９質量％、９８質量％、９７質量％、９６質量％、９５質量％、９４質量％、９３質量％、９２質量％、９１質量％、９０質量％、８９質量％、８８質量％、８７質量％、８６質量％、８５質量％、８４質量％であることが好ましい。
【０５９９】
また、本発明に係る液晶組成物全体のうち、一般式（Ｎ−１−４）、一般式（Ｎ−１ｂ）、一般式（Ｎ−１ｃ）、一般式（Ｎ−１ｄ）、一般式（Ｎ−１ｅ）および一般式（Ｌ）で表される化合物のみから構成される成分の占める割合の下限値は、７８質量％、８０質量％、８１質量％、８３質量％、８５質量％、８６質量％、８７質量％、８８質量％、８９質量％、９０質量％、９１質量％、９２質量％、９３質量％、９４質量％、９５質量％、９６質量％、９７質量％、９８質量％であることが好ましい。
【０６００】
本発明に係る液晶組成物全体のうち、一般式（Ｎ−１ａ）、一般式（Ｎ−１ｂ）、一般式（Ｎ−１ｃ）、一般式（Ｎ−１ｄ）、一般式（Ｎ−１ｅ）、一般式（Ｌ−１）、一般式（Ｌ−３）、一般式（Ｌ−４）、一般式（Ｌ−５）および一般式（Ｌ−６）で表される化合物のみから構成される成分の占める割合の上限値は、９９質量％、９８質量％、９７質量％、９６質量％、９５質量％、９４質量％、９３質量％、９２質量％、９１質量％、９０質量％、８９質量％、８８質量％、８７質量％、８６質量％、８５質量％、８４質量％、８３質量％、８２質量％、８１質量％、８０質量％であることが好ましい。
【０６０１】
また、本発明に係る液晶組成物全体のうち、一般式（Ｎ−１ａ）、一般式（Ｎ−１ｂ）、一般式（Ｎ−１ｃ）、一般式（Ｎ−１ｄ）、一般式（Ｎ−１ｅ）および一般式（Ｌ−１）、一般式（Ｌ−３）、一般式（Ｌ−４）、一般式（Ｌ−５）および一般式（Ｌ−６）で表される化合物のみから構成される成分の占める割合の下限値は、６８質量％、７０質量％、７１質量％、７３質量％、７５質量％、７８質量％、８０質量％、８１質量％、８３質量％、８５質量％、８６質量％、８７質量％、８８質量％、８９質量％、９０質量％、９１質量％、９２質量％、９３質量％、９４質量％、９５質量％、９６質量％、９７質量％、９８質量％であることが好ましい。
【０６０２】
本発明の液晶組成物を用いた液晶表示素子は、高速応答という顕著な特徴を有しており、加えて、チルト角が十分に得られ、未反応の重合性化合物がないか、問題にならないほど少なく、電圧保持率（ＶＨＲ）が高いため、配向不良や表示不良といった不具合がないか、十分に抑制されている。また、チルト角及び重合性化合物の残留量を容易に制御できるため、製造のためのエネルギーコストの最適化及び削減が容易であるため、生産効率の向上と安定した量産に最適である。
【０６０３】
本発明の液晶組成物を用いた液晶表示素子は、特に、アクティブマトリックス駆動用液晶表示素子に有用であり、ＰＳＡモード、ＰＳＶＡモード、ＶＡモード、ＰＳ−ＩＰＳモード又はＰＳ−ＦＦＳモード用液晶表示素子に用いることができる。
【０６０４】
本発明に係る液晶表示素子は、対向に配置された第１の基板および第２の基板と、前記第１の基板または前記第２の基板に設けられる共通電極と、前記第１の基板または前記第２の基板に設けられ、薄膜トランジスタを有する画素電極と、前記第１の基板と第２の基板間に設けられる液晶組成物を含有する液晶層と、を有することが好ましい。必要により前記液晶層と当接するように第１の基板および／または第２の基板の少なくとも一つの基板の対向面側に、液晶分子の配向方向を制御する配向膜を設けてもよい。該配向膜としては、液晶表示素子の駆動モードに併せて、垂直配向膜や水平配向膜など適宜選択することができ、ラビング配向膜（例えば、ポリイミド）または光配向膜（分解型ポリイミドなど）などの公知の配向膜を使用することができる。さらに、カラーフィルターを、第１の基板または第２の基板上に適宜設けてもよく、また前記画素電極や共通電極上にカラーフィルターを設けることができる。
【０６０５】
本発明に係る液晶表示素子に使用される液晶セルの２枚の基板はガラス又はプラスチックの如き柔軟性をもつ透明な材料を用いることができ、一方はシリコン等の不透明な材料でも良い。透明電極層を有する透明基板は、例えば、ガラス板等の透明基板上にインジウムスズオキシド（ＩＴＯ）をスパッタリングすることにより得ることができる。
【０６０６】
カラーフィルターは、例えば、顔料分散法、印刷法、電着法又は、染色法等によって作成することができる。顔料分散法によるカラーフィルターの作成方法を一例に説明すると、カラーフィルター用の硬化性着色組成物を、該透明基板上に塗布し、パターニング処理を施し、そして加熱又は光照射により硬化させる。この工程を、赤、緑、青の３色についてそれぞれ行うことで、カラーフィルター用の画素部を作成することができる。その他、該基板上に、ＴＦＴ、薄膜ダイオード、金属絶縁体金属比抵抗素子等の能動素子を設けた画素電極を設置してもよい。
【０６０７】
前記第１の基板および前記第２の基板を、共通電極や画素電極層が内側となるように対向させることが好ましい。
【０６０８】
第１の基板と第２の基板との間隔はスペーサーを介して、調整してもよい。このときは、得られる調光層の厚さが１〜１００μｍとなるように調整するのが好ましい。１．５から１０μｍが更に好ましく、偏光板を使用する場合は、コントラストが最大になるように液晶の屈折率異方性Δｎとセル厚ｄとの積を調整することが好ましい。又、二枚の偏光板がある場合は、各偏光板の偏光軸を調整して視野角やコントラトが良好になるように調整することもできる。更に、視野角を広げるための位相差フィルムも使用することもできる。スペーサーとしては、例えば、ガラス粒子、プラスチック粒子、アルミナ粒子、フォトレジスト材料等が挙げられる。その後、エポキシ系熱硬化性組成物等のシール剤を、液晶注入口を設けた形で該基板にスクリーン印刷し、該基板同士を貼り合わせ、加熱しシール剤を熱硬化させる。
【０６０９】
２枚の基板間に液晶組成物を狭持させる方法は、通常の真空注入法又はＯＤＦ法などを用いることができる。
【０６１０】
本発明の第２は、対向に配置された第一の基板および第二の基板と、前記第一の基板と前記第二の基板との間に充填された液晶層と、前記第一の基板上に、マトリクス状に配置される複数個のゲートバスライン及びデータバスライン、前記ゲートバスラインとデータバスラインとの交差部に設けられる薄膜トランジスタならびに前記薄膜トランジスタにより駆動される画素電極を画素毎に有する電極層と、前記第一の基板または前記第二の基板上に形成された共通電極と、前記第一の基板および前記第二の基板の間に２種以上のビフェニル骨格を有する重合性化合物が硬化された樹脂成分と、を有する、少なくとも一方の基板表面に配向膜を備えていない液晶表示素子である。
【０６１１】
本発明の液晶組成物に含まれる重合性化合物または重合性モノマーおよび自発配向性モノマーを重合させる方法としては、液晶の良好な配向性能を得るためには、適度な重合速度が望ましいので、紫外線又は電子線等の活性エネルギー線を単一又は併用又は順番に照射することによって重合させる方法が好ましい。紫外線を使用する場合、偏光光源を用いても良いし、非偏光光源を用いても良い。また、液晶組成物を２枚の基板間に挟持させた状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、更に活性エネルギー線を照射して重合させるという手段を用いても良い。特に紫外線露光する際には、液晶組成物に交流電界を印加しながら紫外線露光することが好ましい。印加する交流電界は、周波数１０Ｈｚから１０ｋＨｚの交流が好ましく、周波数６０Ｈｚから１０ｋＨｚがより好ましく、電圧は液晶表示素子の所望のプレチルト角に依存して選ばれる。つまり、印加する電圧により液晶表示素子のプレチルト角を制御することができる。ＰＳＶＡモードの液晶表示素子においては、配向安定性及びコントラストの観点からプレチルト角を８０度から８９．９度に制御することが好ましい。
【０６１２】
本発明の液晶組成物に含まれる重合性化合物を重合させる際に使用する紫外線又は電子線等の活性エネルギー線の照射時の温度は特に制限されることはない。例えば、配向膜を有する基板を備えた液晶表示素子に本発明の液晶組成物を適用する場合は、前記液晶組成物の液晶状態が保持される温度範囲内であることが好ましい。室温に近い温度、即ち、典型的には１５〜３５℃で重合させることが好ましい。
【０６１３】
一方、例えば、配向膜を有していない基板を備えた液晶表示素子に本発明の液晶組成物を適用する場合は、上記の配向膜を有する基板を備えた液晶表示素子に適用する照射時の温度範囲より広い温度範囲でもよい。
【０６１４】
紫外線を発生させるランプとしては、メタルハライドランプ、高圧水銀ランプ、超高圧水銀ランプ等を用いることができる。また、照射する紫外線の波長としては、液晶組成物の吸収波長域でない波長領域の紫外線を照射することが好ましく、必要に応じて、紫外線をカットして使用することが好ましい。照射する紫外線の強度は、０．１ｍＷ／ｃｍ２〜１００Ｗ／ｃｍ２が好ましく、２ｍＷ／ｃｍ２〜５０Ｗ／ｃｍ２が更に好ましい。照射する紫外線のエネルギー量は、適宜調整することができるが、１０ｍＪ／ｃｍ２から５００Ｊ／ｃｍ２が好ましく、１００ｍＪ／ｃｍ２から２００Ｊ／ｃｍ２が更に好ましい。紫外線を照射する際に、強度を変化させても良い。紫外線を照射する時間は照射する紫外線強度により適宜選択されるが、１０秒から３６００秒が好ましく、１０秒から６００秒が更に好ましい。
【実施例】
【０６１５】
以下に実施例を挙げて本発明を更に詳述するが、本発明はこれらの実施例に限定されるものではない。また、以下の実施例及び比較例の組成物における「％」は「質量％」を意味する。実施例において化合物の記載について以下の略号を用いる。
【０６１６】
実施例中、測定した特性は以下の通りである。
【０６１７】
Ｔｎｉ  ：ネマチック相−等方性液体相転移温度（℃）
Δｎ  ：２０℃における屈折率異方性
η    ：２０℃における粘度（ｍＰａ・ｓ）
γ１  ：２０℃における回転粘性（ｍＰａ・ｓ）
Δε  ：２０℃における誘電率異方性
Ｋ３３  ：２０℃における弾性定数Ｋ３３（ｐＮ）
実施例において化合物の記載について以下の略号を用いる。
【０６１８】
（側鎖）
−ｎ        −ＣｎＨ２ｎ＋１  炭素数ｎの直鎖状のアルキル基
ｎ−        ＣｎＨ２ｎ＋１−  炭素数ｎの直鎖状のアルキル基
−Ｏｎ      −ＯＣｎＨ２ｎ＋１  炭素数ｎの直鎖状のアルコキシ基
ｎＯ−      ＣｎＨ２ｎ＋１Ｏ−  炭素数ｎの直鎖状のアルコキシ基
−Ｖ        −ＣＨ＝ＣＨ２
Ｖ−        ＣＨ２＝ＣＨ−
−Ｖ１      −ＣＨ＝ＣＨ−ＣＨ３
１Ｖ−      ＣＨ３−ＣＨ＝ＣＨ−
−２Ｖ      −ＣＨ２−ＣＨ２−ＣＨ＝ＣＨ２
Ｖ２−      ＣＨ２＝ＣＨ−ＣＨ２−ＣＨ２−
−２Ｖ１    −ＣＨ２−ＣＨ２−ＣＨ＝ＣＨ−ＣＨ３
１Ｖ２−    ＣＨ３−ＣＨ＝ＣＨ−ＣＨ２−ＣＨ２−
（連結基）
−ＣＦＦＯ−        −ＣＦ２−Ｏ−
−ＯＣＦＦ−        −Ｏ−ＣＦ２−
−１Ｏ−            −ＣＨ２−Ｏ−
−Ｏ１−            −Ｏ−ＣＨ２−
−ＣＯＯ−          −ＣＯＯ−
−ＯＣＯ−          −ＯＣＯ−
＜環構造＞
【０６１９】
【化１７９】
2019085578.tif 000182
【０６２０】
本実施例および比較例における「低温保存性」、「垂直配向性」、「焼き付試験（プレチルト角の経時変化）」および「信頼性」の評価は以下の方法で行った。
【０６２１】
（低温保存性の評価試験）
液晶組成物をメンブレンフィルター（Ａｇｉｌｅｎｔ  Ｔｅｃｈｎｏｌｏｇｉｅｓ社製、ＰＴＦＥ  １３ｍ−０．２μｍ）にてろ過を行い、真空減圧条件にて１５分間静置し溶存空気の除去を行った。これをアセトンにて洗浄し十分に乾燥させたバイアル瓶に０．５ｇ秤量し、−２０℃の環境下に２０日間静置した。その後、目視にて析出の有無を観察し、以下の４段階で判定した。
【０６２２】
Ａ：析出が確認できない。
【０６２３】
Ｂ：２週間後に析出する。
Ｃ：１週間後に析出する。
【０６２４】
Ｄ：析出が確認できる。
【０６２５】
（垂直配向性の評価試験１）
全面が一様に透明な共通電極からなる透明電極層及びカラーフィルター層を具備した配向膜を有さない第一の基板（共通電極基板）と、アクティブ素子により駆動される透明画素電極を有する画素電極層を有する配向膜を有さない第二の基板（画素電極基板）とを作製した。第一の基板上に液晶組成物を滴下し、第二の基板上で挟持し、シール材を常圧で１１０℃２時間の条件で硬化させ、セルギャップ３．２μｍの液晶セル（絶縁膜無し）を得た。このときの垂直配向性および滴下痕などの配向ムラを、偏光顕微鏡を用いて観察し、以下の４段階で評価した。
【０６２６】
Ａ：全面に渡り、均一に垂直配向
Ｂ：ごく僅かに配向欠陥が有るも許容できるレベル
Ｃ：配向欠陥が有り許容できないレベル
Ｄ：配向不良がかなり劣悪
（垂直配向性の評価試験２）
絶縁層上にパターン化された透明な共通電極からなる透明電極層を有し、カラーフィルター層を具備した配向膜を有さない第一の基板（共通電極基板）と、アクティブ素子により駆動される透明画素電極を有する画素電極層を有する配向膜を有さない第二の基板（画素電極基板）とを作製した。第一の基板上に液晶組成物を滴下し、第二の基板上で挟持し、シール材を常圧で１１０℃２時間の条件で硬化させ、セルギャップ３．２μｍの液晶セル（絶縁膜有）を得た。このときの垂直配向性および滴下痕などの配向ムラを、偏光顕微鏡を用いて観察し、以下の４段階で評価した。
偏光顕微鏡を用いて観察し、以下の４段階で評価した。
【０６２７】
Ａ：全面に渡り、均一に垂直配向
Ｂ：ごく僅かに配向欠陥が有るも許容できるレベル
Ｃ：配向欠陥が有り許容できないレベル
Ｄ：配向不良がかなり劣悪
（液晶焼き付き評価方法（プレチルト角の経時変化））
まず、垂直配向を誘起するポリイミド配向膜をＩＴＯ付き基板に塗布した後、前記ポリイミド配向膜をラビング処理したＩＴＯ付き基板を含む液晶セル（セルギャップ３．５μｍ）間に、真空注入法で注入した。その後、液晶組成物を注入した液晶セルに周波数１００Ｈｚで電圧を１０Ｖ印加した状態で高圧水銀灯を用い、３２５ｎｍ以下の紫外線をカットするフィルターを介して紫外線を照射した。このとき、中心波長３６５ｎｍの条件で測定した照度が１００ｍＷ／ｃｍ２になるように調整し、積算光量１０Ｊ／ｃｍ２の紫外線を照射した。前記の紫外線照射条件を照射条件１とした。この照射条件１により液晶セル中の液晶分子にプレチルト角が付与される。
【０６２８】
次に、蛍光ＵＶランプを用いて、中心波長３１３ｎｍの条件で測定した照度が３ｍＷ／ｃｍ２になるように調整し、積算光量２０Ｊ／ｃｍ２の紫外線を更に照射し、液晶表示素子を得た。前記の紫外線照射条件を照射条件２とした。照射条件２により、照射条件１で未反応の液晶セル中の重合性化合物の残留量を低減させる。
【０６２９】
紫外線照射後、プレチルト角の変化による表示不良（焼き付き）評価を行った。まず、液晶表示素子のプレチルト角を測定し、プレチルト角（初期）とした。この液晶表示素子に周波数１００Ｈｚで電圧を矩形波３０Ｖ印加しながらバックライトを１０時間照射した。その後、プレチルト角を測定し、プレチルト角（試験後）とした。測定したプレチルト角（初期）からプレチルト角（試験後）を引いた値をプレチルト角変化量（＝プレチルト角変化の絶対値）［°］とした。プレチルト角は、シンテック製ＯＰＴＩＰＲＯを用いて測定した。なお、３０Ｖの電圧の大きさは通常の駆動電圧の数倍大きく、加速試験となっている。
【０６３０】
プレチルト角変化量は、０［°］に近いほどプレチルト角の変化による表示不良が発生する可能性がより低くなる。本検討では、変化量１．３［°］以下を表示ムラの許容限界範囲とした。
【０６３１】
（液晶組成物の調製と評価結果）
本実施例では、以下の式（Ｐ−１）から（Ｐ−３５）までで表される第１モノマーをもちいた。
【０６３２】
【化１８０】
2019085578.tif 000183
【０６３３】
【化１８１】
2019085578.tif 000184
【０６３４】
【化１８２】
2019085578.tif 000185
【０６３５】
【化１８３】
2019085578.tif 000186
【０６３６】
【化１８４】
2019085578.tif 000187
【０６３７】
【化１８５】
2019085578.tif 000188
【０６３８】
【化１８６】
2019085578.tif 000189
【０６３９】
【化１８７】
2019085578.tif 000190
【０６４０】
（比較例１、実施例１〜実施例３）
以下のＬＣ−Ａの液晶組成物を調製し、その物性値を測定した。液晶組成物の構成とその物性値の結果は表のとおりであった。
【０６４１】
【表１】
2019085578.tif 000191
【０６４２】
実施例１として、液晶組成物ＬＣ−Ａを１００重量部に対して、式（Ｐ−１）で表される化合物を１．５０重量部及び式（ＸＸ−５）で表される化合物を０．５０重量部添加した液晶組成物ＬＣ−１を調整した。実施例２として、液晶組成物ＬＣ−Ａを１００重量部に対して、式（Ｐ−１）で表される化合物を１．５０重量部及び式（ＸＸ−５）で表される化合物を１．００重量部添加した液晶組成物ＬＣ−２を調整した。実施例３として、液晶組成物ＬＣ−Ａを１００重量部に対して、式（Ｐ−１）で表される化合物を１．５０重量部及び式（ＸＸ−５）で表される化合物を１．５０重量部添加した液晶組成物ＬＣ−３を調整した。実施例４として、液晶組成物ＬＣ−Ａを１００重量部に対して、式（Ｐ−１）で表される化合物を０．５０重量部及び式（ＸＸ−５）で表される化合物を１．５０重量部添加した液晶組成物ＬＣ−４を調整した。また、ＬＣ−Ａを１００重量部の式（Ｐ−１）で表される化合物を１．５０重量部及び式（ＸＸ−５）で表される化合物を０．３０重量部添加した液晶組成物ＬＣ−５を比較例１とした。
【０６４３】
【表２】
2019085578.tif 000192
【０６４４】
低温保存性、垂直配向性（１）、垂直配向性（２）、プレチルト角変化量の結果は表のとおりであった
【０６４５】
【表３】
2019085578.tif 000193
【０６４６】
実施例１〜４は、比較例１よりも十分に小さなプレチルト角変化量を示し、表示ムラ、焼き付きが少ないことを確認した。実施例１〜４は比較例１と比較し、第二モノマー（ＸＸ−５）の添加量が多いため、ポリマーの強度が高くなり、安定性が優れると考えられる。また、実施例１〜３は、第２モノマー（ＸＸ−５）に対する第１モノマー（Ｐ−１）の割合が充分であるため、垂直配向性が高いと考えられる。
【０６４７】
（比較例２、実施例５〜実施例８）
以下のＬＣ−Ｂの液晶組成物を調製し、その物性値を測定した。液晶組成物の構成とその物性値の結果は表のとおりであった。
【０６４８】
【表４】
2019085578.tif 000194
【０６４９】
実施例５として、液晶組成物ＬＣ−Ｂを１００重量部に対して、式（Ｐ−２６）で表される化合物を０．５０重量部及び式（ＸＸ−２）で表される化合物を０．５０重量部添加した液晶組成物ＬＣ−６を調整した。実施例６として、液晶組成物ＬＣ−Ｂを１００重量部に対して、式（Ｐ−２６）で表される化合物を０．５０重量部及び式（ＸＸ−２）で表される化合物を１．００重量部添加した液晶組成物ＬＣ−７を調整した。実施例７として、液晶組成物ＬＣ−Ｂを１００重量部に対して、式（Ｐ−２６）で表される化合物を０．５０重量部及び式（ＸＸ−２）で表される化合物を１．５０重量部添加した液晶組成物ＬＣ−８を調整した。実施例８として、液晶組成物ＬＣ−Ｂを１００重量部に対して、式（Ｐ−２６）で表される化合物を０．５０重量部及び式（ＸＸ−２）で表される化合物を１．５０重量部添加した液晶組成物ＬＣ−９を調整した。また、ＬＣ−Ｂを１００重量部の式（Ｐ−２６）で表される化合物を１．５０重量部及び式（ＸＸ−２）で表される化合物を０．３０重量部添加した液晶組成物ＬＣ−１０を比較例２とした。
【０６５０】
【表５】
2019085578.tif 000195
【０６５１】
低温保存性、垂直配向性（１）、垂直配向性（２）、プレチルト角変化量を以下に示す。
【０６５２】
【表６】
2019085578.tif 000196
【０６５３】
実施例５〜７は、比較例２よりも十分に小さなプレチルト角変化量を示し、表示ムラ、焼き付きが少ないことを確認した。実施例５〜７は比較例２と比較し、第二モノマー（Ｒ−１）の添加量が多いため、ポリマーの強度が高くなり、安定性が優れると考えられる。また、実施例４〜６は、第２モノマー（式（ＸＸ−２））に対する第１モノマー（式（Ｐ−２６））の割合が充分であるため、垂直配向性が高いと考えられる。
【０６５４】
（実施例９〜実施例２９）
液晶組成物ＬＣ−Ａを１００重量部に対して、第１モノマーである、式（Ｐ−２）、式（Ｐ−４）、式（Ｐ−５）、式（Ｐ−６）、式（Ｐ−１３）、式（Ｐ−１４）、または式（Ｐ−１５）で表される化合物をそれぞれ添加し、加えて第２モノマー（ＸＸ−５）を添加した液晶組成物を調整し、実施例９から実施例２９とした。各実施例の割合を下記表に示す。
【０６５５】
【表７】
2019085578.tif 000197
【０６５６】
低温保存性、垂直配向性(１)、垂直配向性(２)、プレチルト角変化量を以下に示す
【０６５７】
【表８】
2019085578.tif 000198
【０６５８】
実施例９〜２９は、比較例よりも十分に小さなプレチルト角変化量を示し、表示ムラ、焼き付きが少ないことを確認した。実施例９〜２９は比較例２と比較し、第２モノマー（ＸＸ−５）の添加量が多いため、ポリマーの強度が高くなり安定性が優れると考えられる。
【０６５９】
（実施例３０〜実施例３６）
液晶組成物ＬＣ−Ｂを１００重量部に対して、第１モノマーである、式（Ｐ−２０）、式（Ｐ−２５）、式（Ｐ−２７）、式（Ｐ−２８）、式（Ｐ−２９）、式（Ｐ−２２）または式（Ｐ−３５）で表される化合物を０．５０重量部それぞれ加えて、第２モノマーである式（ＸＸ−２）で表される化合物を０．５０重量部添加した液晶組成物を調製し、実施例３０から実施例３６とした。各実施例の割合を下記表に示す。
【０６６０】
【表９】
2019085578.tif 000199
【０６６１】
低温保存性、垂直配向性(１)、垂直配向性(２)、プレチルト角変化量を表に示す。
【０６６２】
【表１０】
2019085578.tif 000200
【０６６３】
実施例３０から３６おいて、比較例よりも充分小さなプレチルト変化量を示すことを確認した。第２モノマー量が増加することでポリマーの強度が高くなり、安定性に優れ、チルト角安定性が向上したと考えられる。
【０６６４】
（実施例３７〜実施例４５）
液晶組成物ＬＣ−Ａを１００重量部に対して、第１モノマーである、式（Ｐ−１）、式（Ｐ−４）、式（Ｐ−５）または、式（Ｐ−２６）で表される化合物と、第２モノマー（ＸＸ−５）、式（ＸＸ−１）、式（ＸＸ−７）または、式（ＸＸ−１５）で表される化合物をそれぞれ添加した液晶組成物を調整し、実施例３７から実施例４５とした。各実施例の割合を下記に示す。
【０６６５】
【表１１】
2019085578.tif 000201
【０６６６】
低温保存性、垂直配向性(１)、垂直配向性(２)、プレチルト角変化量を表に示す。
【０６６７】
【表１２】
2019085578.tif 000202
【０６６８】
実施例３７から４５においても、比較例よりも充分小さなプレチルト変化量を示すことを確認した。第２モノマー量が増加することでポリマーの安定性が高くなり、チルト角安定性が向上したと考えられる。
【０６６９】
実施例３７から４５においては第１モノマーを２種類、第２モノマーを２種類用いた場合の低温保存性と垂直配向性、プレチルト変化量を評価した。比較例よりも充分小さなプレチルト変化量を示すことを確認した。二種類のモノマーを添加しても同様に比較例より充分小さなプレチルト変化量を示すことが確認された。さらに新たに重合性化合物を添加することにより低温保存性が改善されることも確認された。第１モノマー及び第２モノマーの液晶への溶解性が低い場合、一成分の濃度を下げ、さらに異なる自発配向性モノマーを加え、垂直配向性を向上させることができる。
【０６７０】
さらに、上記液晶組成物ＬＣ−ＡおよびＬＣ−Ｂに代えて、下記に示す通りの化合物及び混合比率で構成される組成物を調製し、調製した液晶組成物をＬＣ−ＣからＬＣ−Ｈとした。
【０６７１】
【表１３】
2019085578.tif 000203
【０６７２】
上記液晶組成物ＬＣ−ＣからＬＣ−Ｈに対して、第１モノマー式（Ｐ−１）、（Ｐ−２）、（Ｐ−３）、（Ｐ−７）、（Ｐ−１５）、（Ｐ−２８）または（Ｐ−３２）で表される化合物と、第２モノマー式（ＸＸ−１）、（ＸＸ−２）、（ＸＸ−５）、（ＸＸ−７）、（ＸＸ−１５）で表される化合物と、を適切な濃度で混合し、上記と同様に配向性試験の評価を行ったところ、比較例より配向性が向上することを確認した。
（実施例４６〜実施例５３）
以下のＬＣ−Aの液晶組成物を調製し、その物性値を測定した。液晶組成物の構成とその物性値の結果は表のとおりであった。
【０６７３】
液晶組成物ＬＣ−Aを１００重量部に対して、第１モノマーである、式（Ｐ−３６）、式（Ｐ−３７）、式（Ｐ−４８）、式（Ｐ−４９）、式（Ｐ−５０）、式（Ｐ−５１）、式（Ｐ−５２）または、式（Ｐ−５３）で表される化合物と、第２モノマー（ＸＸ−５）または、式（ＸＸ−２１）で表される化合物をそれぞれ添加した液晶組成物を調整し、実施例４６から実施例５３とした。各実施例の割合を下記に示す。
【０６７４】
【表１４】
2019085578.tif 000204
【０６７５】
低温保存性、垂直配向性(１)、垂直配向性(２)、プレチルト角変化量を表に示す。
【０６７６】
【表１５】
2019085578.tif 000205
【０６７７】
実施例４６から５３においても、比較例よりも充分小さなプレチルト変化量を示すことを確認した。第２モノマー量が増加することでポリマーの安定性が高くなり、チルト角安定性が向上したと考えられる。
【０６７８】
実施例４６から５３においては第１モノマーを２種類、第２モノマーを２種類用いた場合の低温保存性と垂直配向性、プレチルト変化量を評価した。比較例よりも充分小さなプレチルト変化量を示すことを確認した。二種類のモノマーを添加しても同様に比較例より充分小さなプレチルト変化量を示すことが確認された。さらに新たに重合性化合物を添加することにより低温保存性が改善されることも確認された。第１モノマー及び第２モノマーの液晶への溶解性が低い場合、一成分の濃度を下げ、さらに異なる自発配向性モノマーを加え、垂直配向性を向上させることができる。
【０６７９】
また、セルに第１モノマー及び第２モノマーを含有した液晶組成物を封入したセルを偏光子と検光子が直交して配置された偏光顕微鏡にセットし、透過光を観察した。液晶分子が垂直配向すれば、偏光板の作用により光は透過できず、セルは黒く表示される。この試験法により上記サンプルを評価したところ、すべてのサンプルにおいて配向ムラは生じず、一様な垂直配向性を示すことが確認された。
【０６８０】
また、紫外光照射による重合によって生じるプレチルト角を評価したところ、すべてのサンプルにおいて適切なチルト角が付与されていることを確認した。これらを使用した液晶表示素子は、十分なプレチルト角が付与されているため、十分に高速応答であることが確認された。
【０６８１】
また、本評価では、初期プレチルト角を一定とした状態で、各モノマーのポリマー安定性を評価するために、プレチルト角変化量を確認する際に、垂直配向を誘起するポリイミド配向膜付きの基板を用いた。追加して配向膜を有さない第一の基板（共通電極基板）と、配向膜を有さない第二の基板（画素電極基板）とで作製し、第一の基板上に液晶組成物を滴下し、第二の基板上で挟持し、シール材を硬化させた、セルギャップ３．２μｍ液晶セルを用いた場合も、同様の結果を示すことを確認した。
【０６８２】
また、本発明におけるプレチルトの経時変化は、ポリマー膜の硬さが影響していると考えられ、本発明の条件で作成する事により、より硬いポリマー膜が形成されると考えている。